(57)【要約】  外部量子効率に優れる発光素子を提供する。陽極と、陰極と、陽極及び陰極の間に設けられた第１の発光層と、陽極及び陰極の間に設けられた第２の発光層とを有し、第１の発光層が、架橋基を有する構成単位と燐光発光性構成単位とを含む高分子化合物を用いて得られる層であり、第２の発光層が、複素環構造を有する非燐光発光性の低分子化合物と、少なくとも２種の燐光発光性化合物とを含有する組成物を用いて得られる層である、発光素子。【特許請求の範囲】
【請求項１】
陽極と、
陰極と、
陽極及び陰極の間に設けられた第１の発光層と、
陽極及び陰極の間に設けられた第２の発光層とを有し、
第１の発光層が、架橋基を有する構成単位と燐光発光性構成単位とを含む高分子化合物を用いて得られる層であり、
第２の発光層が、複素環構造を有する非燐光発光性の低分子化合物と、少なくとも２種の燐光発光性化合物とを含有する組成物を用いて得られる層である、発光素子。
【請求項２】
前記第１の発光層が、前記陽極と前記第２の発光層との間に設けられている、請求項１に記載の発光素子。
【請求項３】
前記複素環構造を有する非燐光発光性の低分子化合物が、式（Ｈ−１）で表される化合物である、請求項１又は２に記載の発光素子。
【化１】
2015163174.tif 000150
［式中、
ＡｒＨ１及びＡｒＨ２は、アリール基又は１価の複素環基を表し、これらの基は置換基を有していてもよい。
ｎＨ１及びｎＨ２は、それぞれ独立に、０又は１を表す。ｎＨ１が複数存在する場合、それらは同一でも異なっていてもよい。複数存在するｎＨ２は、同一でも異なっていてもよい。
ｎＨ３は、１以上の整数を表す。
ＬＨ１は、アリーレン基又は２価の複素環基を表し、これらの基は置換基を有していてもよい。ＬＨ１が複数存在する場合、それらは同一でも異なっていてもよい。
ＬＨ２は、−Ｎ（−ＬＨ３−ＲＨＡ）−で表される基又は−［Ｃ（ＲＨＢ）２］ｎＨ４−で表される基を表す。ＲＨＡは、アルキル基、シクロアルキル基、アリール基又は１価の複素環基を表し、これらの基は置換基を有していてもよい。ＬＨ３は、単結合、アリーレン基又は２価の複素環基を表し、これらの基は置換基を有していてもよい。ＲＨＢは、水素原子、アルキル基、シクロアルキル基、アルコキシ基、シクロアルコキシ基、アリール基又は１価の複素環基を表し、これらの基は置換基を有していてもよい。複数存在するＲＨＢは、同一でも異なっていてもよく、互いに結合して、それぞれが結合する炭素原子と共に環を形成していてもよい。ｎＨ４は１以上１０以下の整数を表す。ＬＨ２が複数存在する場合、それらは同一でも異なっていてもよい。
但し、ＡｒＨ１、ＡｒＨ２、ＬＨ１及びＬＨ２の少なくとも一つは、１価若しくは２価の複素環基であるか、又は１価若しくは２価の複素環基を含む基である。］
【請求項４】
前記少なくとも２種の燐光発光性化合物が、
発光スペクトルの最大ピーク波長が４００ｎｍ以上４８０ｎｍ未満である少なくとも１種の燐光発光性化合物（Ｂ）及び発光スペクトルの最大ピーク波長が４８０ｎｍ以上６８０ｎｍ未満である少なくとも１種の燐光発光性化合物（Ｇ）を含む、請求項１〜３のいずれか一項に記載の発光素子。
【請求項５】
前記燐光発光性化合物（Ｂ）が、式（１）で表される燐光発光性化合物である、請求項４に記載の発光素子。
【化２】
2015163174.tif 000151
［式中、
Ｍは、ルテニウム原子、ロジウム原子、パラジウム原子、イリジウム原子又は白金原子を表す。
ｎ１は１以上の整数を表し、ｎ２は０以上の整数を表し、ｎ１＋ｎ２は２又は３である。Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。
環Ｒ１は、５員環又は６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ１が複数存在する場合、それらは同一でも異なっていてもよい。但し、環Ｒ１が６員環の芳香族複素環である場合、Ｅ１は炭素原子である。
環Ｒ２は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ２が複数存在する場合、それらは同一でも異なっていてもよい。但し、環Ｒ２が６員環の芳香族複素環である場合、Ｅ２は炭素原子である。
但し、環Ｒ１が６員環の芳香族複素環である場合、環Ｒ２は電子求引基を有する。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２と共に２座配位子を構成する原子団を表す。Ａ１−Ｇ１−Ａ２が複数存在する場合、それらは同一でも異なっていてもよい。］
【請求項６】
前記式（１）で表される燐光発光性化合物が、式（１−Ａ）で表される燐光発光性化合物である、請求項５に記載の発光素子。
【化３】
2015163174.tif 000152
［式中、
ｎ１、ｎ２及びＡ１−Ｇ１−Ａ２は、前記と同じ意味を表す。
Ｍ１は、イリジウム原子又は白金原子を表す。
Ｅ１Ａ、Ｅ２Ａ、Ｅ３Ａ、Ｅ４Ａ、Ｅ２Ｂ、Ｅ３Ｂ、Ｅ４Ｂ及びＥ５Ｂは、それぞれ独立に、窒素原子又は炭素原子を表す。Ｅ１Ａ、Ｅ２Ａ、Ｅ３Ａ、Ｅ４Ａ、Ｅ２Ｂ、Ｅ３Ｂ、Ｅ４Ｂ及びＥ５Ｂが複数存在する場合、それらはそれぞれ同一でも異なっていてもよい。Ｅ２Ａ、Ｅ３Ａ及びＥ４Ａが窒素原子の場合、Ｒ２Ａ、Ｒ３Ａ及びＲ４Ａは、存在しても存在しなくてもよい。Ｅ２Ｂ、Ｅ３Ｂ、Ｅ４Ｂ及びＥ５Ｂが窒素原子の場合、Ｒ２Ｂ、Ｒ３Ｂ、Ｒ４Ｂ及びＲ５Ｂは、存在しない。
Ｒ２Ａ、Ｒ３Ａ、Ｒ４Ａ、Ｒ２Ｂ、Ｒ３Ｂ、Ｒ４Ｂ及びＲ５Ｂは、それぞれ独立に、水素原子、アルキル基、シクロアルキル基、アルコキシ基、シクロアルコキシ基、アリール基、アリールオキシ基、１価の複素環基、ハロゲン原子又はデンドロンを表し、これらの基は置換基を有していてもよい。Ｒ２Ａ、Ｒ３Ａ、Ｒ４Ａ、Ｒ２Ｂ、Ｒ３Ｂ、Ｒ４Ｂ及びＲ５Ｂが複数存在する場合、それらはそれぞれ同一でも異なっていてもよい。Ｒ２ＡとＲ３Ａ、Ｒ３ＡとＲ４Ａ、Ｒ２ＡとＲ２Ｂ、Ｒ２ＢとＲ３Ｂ、Ｒ３ＢとＲ４Ｂ、及び、Ｒ４ＢとＲ５Ｂは、それぞれ結合して、それぞれが結合する原子と共に環を形成していてもよい。
環Ｒ１Ａは、窒素原子、Ｅ１Ａ、Ｅ２Ａ、Ｅ３Ａ及びＥ４Ａにより構成されるトリアゾール環又はイミダゾール環を表す。
環Ｒ１Ｂは、２つの炭素原子、Ｅ２Ｂ、Ｅ３Ｂ、Ｅ４Ｂ及びＥ５Ｂにより構成されるベンゼン環、ピリジン環又はピリミジン環を表す。］
【請求項７】
燐光発光性化合物（Ｇ）が、式（２）で表される燐光発光性化合物である、請求項４〜６のいずれか一項に記載の発光素子。
【化４】
2015163174.tif 000153
［式中、
Ｍは、ルテニウム原子、ロジウム原子、パラジウム原子、イリジウム原子又は白金原子を表す。
ｎ３は１以上の整数を表し、ｎ４は０以上の整数を表し、ｎ３＋ｎ４は２又は３である。Ｍがルテニウム原子、ロジウム原子又はイリジウム原子の場合、ｎ３＋ｎ４は３であり、Ｍがパラジウム原子又は白金原子の場合、ｎ３＋ｎ４は２である。
Ｅ４は、炭素原子又は窒素原子を表す。
環Ｒ３は、６員環の芳香族複素環を表し、この環は置換基を有していてもよい。該置換基が複数存在する場合、それらは同一でも異なっていてもよく、互いに結合して、それぞれが結合する原子と共に環を形成していてもよい。環Ｒ３が複数存在する場合、それらは同一でも異なっていてもよい。
環Ｒ４は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ４が複数存在する場合、それらは同一でも異なっていてもよい。但し、環Ｒ４が６員環の芳香族複素環である場合、Ｅ４は炭素原子である。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２と共に２座配位子を構成する原子団を表す。Ａ１−Ｇ１−Ａ２が複数存在する場合、それらは同一でも異なっていてもよい。］
【請求項８】
前記架橋基を有する構成単位が、架橋基Ａ群から選ばれる少なくとも１種の架橋基を有する構成単位である、請求項１〜７のいずれか一項に記載の発光素子。
（架橋基Ａ群）
【化５】
2015163174.tif 000154
［式中、ＲＸＬは、メチレン基、酸素原子又は硫黄原子を表し、ｎＸＬは、０〜５の整数を表す。ＲＸＬが複数存在する場合、それらは同一でも異なっていてもよく、ｎＸＬが複数存在する場合、それらは同一でも異なっていてもよい。＊は結合位置を表す。これらの架橋基は置換基を有していてもよい。］
【請求項９】
前記架橋基を有する構成単位が、式（１１）で表される構成単位及び式（１２）で表される構成単位からなる群から選ばれる少なくとも１種の構成単位である、請求項８に記載の発光素子。
【化６】
2015163174.tif 000155
［式中、
ｎＡは０〜５の整数を表し、ｎは１又は２を表す。ｎＡが複数存在する場合、それらは同一でも異なっていてもよい。
Ａｒ３は、（ｎ＋２）価の芳香族炭化水素基又は（ｎ＋２）価の複素環基を表し、これらの基は置換基を有していてもよい。
ＬＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＡが複数存在する場合、それらは同一でも異なっていてもよい。
Ｘは、架橋基Ａ群から選ばれる架橋基を表す。Ｘが複数存在する場合、それらは同一でも異なっていてもよい。］
【化７】
2015163174.tif 000156
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ５は、（ｍ＋２）価の芳香族炭化水素基、（ｍ＋２）価の複素環基、又は、少なくとも１種の芳香族炭素環と少なくとも１種の複素環とが直接結合した（ｍ＋２）価の基を表し、これらの基は置換基を有していてもよい。
Ａｒ４及びＡｒ６は、それぞれ独立に、アリーレン基又は２価の複素環基を表し、これらの基は置換基を有していてもよい。
Ａｒ４、Ａｒ５及びＡｒ６はそれぞれ、当該基が結合している窒素原子に結合している当該基以外の基と、直接又は酸素原子若しくは硫黄原子を介して結合して、環を形成していてもよい。
ＫＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、前記と同じ意味を表す。ＫＡが複数存在する場合、それらは同一でも異なっていてもよい。
Ｘ’は、架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、架橋基Ａ群から選ばれる架橋基である。］
【請求項１０】
前記燐光発光性構成単位が、式（１Ｇ）、式（２Ｇ）、式（３Ｇ）及び式（４Ｇ）で表される構成単位群から選ばれる少なくとも１種の構成単位である、請求項１〜９のいずれか一項に記載の発光素子。
【化８】
2015163174.tif 000157
［式中、
Ｍ１Ｇは、燐光発光性化合物から、該化合物を構成する炭素原子又はヘテロ原子に直接結合する１個の水素原子を取り除いてなる基を表す。
Ｌ１は、酸素原子、硫黄原子、−Ｎ（ＲＡ）−で表される基、−Ｃ（ＲＢ）２−で表される基、−Ｃ（ＲＢ）＝Ｃ（ＲＢ）−で表される基、−Ｃ≡Ｃ−で表される基、アリーレン基又は２価の複素環基を表し、これらの基は置換基を有していてもよい。ＲＡは、水素原子、アルキル基、シクロアルキル基、アリール基又は１価の複素環基を表し、これらの基は置換基を有していてもよい。ＲＢは、水素原子、アルキル基、シクロアルキル基、アルコキシ基、シクロアルコキシ基、アリール基又は１価の複素環基を表し、これらの基は置換基を有していてもよい。複数存在するＲＢは、同一でも異なっていてもよく、互いに結合して、それぞれが結合する炭素原子と共に環を形成していてもよい。Ｌ１が複数存在する場合、それらは同一でも異なっていてもよい。
ｎａ１は０以上の整数を表す。］
【化９】
2015163174.tif 000158
［式中、
Ｍ１Ｇは前記と同じ意味を表す。
Ｌ２及びＬ３は、それぞれ独立に、酸素原子、硫黄原子、−Ｎ（ＲＡ）−で表される基、−Ｃ（ＲＢ）２−で表される基、−Ｃ（ＲＢ）＝Ｃ（ＲＢ）−で表される基、−Ｃ≡Ｃ−で表される基、アリーレン基又は２価の複素環基を表し、これらの基は置換基を有していてもよい。ＲＡ及びＲＢは、前記と同じ意味を表す。Ｌ２及びＬ３が複数存在する場合、それらはそれぞれ同一でも異なっていてもよい。
ｎｂ１及びｎｃ１は、それぞれ独立に、０以上の整数を表す。複数存在するｎｂ１は、同一でも異なっていてもよい。
Ａｒ１Ｍは、３価の芳香族炭化水素基又は３価の複素環基を表し、これらの基は置換基を有していてもよい。］
【化１０】
2015163174.tif 000159
［式中、
Ｌ２及びｎｂ１は、前記と同じ意味を表す。
Ｍ２Ｇは、燐光発光性化合物から、該化合物を構成する炭素原子又はヘテロ原子に直接結合する２個の水素原子を取り除いてなる基を表す。］
【化１１】
2015163174.tif 000160
［式中、
Ｌ２及びｎｂ１は、前記と同じ意味を表す。
Ｍ３Ｇは、燐光発光性化合物から、該化合物を構成する炭素原子又はヘテロ原子に直接結合する３個の水素原子を取り除いてなる基を表す。］
【請求項１１】
前記架橋基を有する構成単位と燐光発光性構成単位とを含む高分子化合物が、更に、式（Ｘ）で表される構成単位及び式（Ｙ）で表される構成単位からなる群から選ばれる少なくとも１種の構成単位を含む、請求項１〜１０のいずれか一項に記載の発光素子。
【化１２】
2015163174.tif 000161
［式中、
ａ１及びａ２は、それぞれ独立に、０以上の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２及びＡｒＸ４が複数存在する場合、それらはそれぞれ同一でも異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２及びＲＸ３が複数存在する場合、それらはそれぞれ同一でも異なっていてもよい。］
【化１３】
2015163174.tif 000162
［式中、ＡｒＹ１は、アリーレン基、２価の複素環基、又は、少なくとも１種のアリーレン基と少なくとも１種の２価の複素環基とが直接結合した２価の基を表し、これらの基は置換基を有していてもよい。］
【請求項１２】
前記第２の発光層と前記陰極との間に、電子輸送層及び電子注入層からなる群から選ばれる少なくとも１層を更に有する、請求項１〜１１のいずれか一項に記載の発光素子。
【請求項１３】
式（１３）で表される基を有する構成単位と燐光発光性構成単位とを含む高分子化合物。
【化１４】
2015163174.tif 000163
［式中、
ｎＢは１〜５の整数を表す。
ＬＢは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＢが複数存在する場合、それらは同一でも異なっていてもよい。
ベンゾシクロブテン環は、置換基を有していてもよい。該置換基が複数存在する場合、それらは同一でも異なっていてもよく、互いに結合して、それぞれが結合する炭素原子と共に環を形成してもよい。］
【発明の詳細な説明】
【技術分野】
【０００１】
本発明は、発光素子及び該発光素子に用いる高分子化合物に関する。
【背景技術】
【０００２】
発光素子は、ディスプレイや照明への応用が期待されている。照明用途に関しては、青色発光を示す材料と、緑色発光を示す材料と、赤色発光を示す材料とを所定の比率で用いることで、白色発光を示す発光素子が得られることが知られている（特許文献１及び２）。【０００３】
大面積のディスプレイや照明を低コストで作製するためには、発光素子に必要な機能層を、ウェットプロセスで成膜する技術が求められている。例えば、特許文献２には、正孔輸送層、発光層、及び電子輸送層の全てを塗布法で作製した、全燐光型の白色発光素子が記載されている。
【先行技術文献】
【特許文献】
【０００４】
【特許文献１】特開２００１−１８５３５７号公報
【特許文献２】国際公開第２００７／１１４２４４号
【発明の概要】
【発明が解決しようとする課題】
【０００５】
しかし、従来の発光素子に関しては、その外部量子効率は必ずしも十分ではなかった。そこで、本発明の課題は、外部量子効率に優れる発光素子を提供することにある。
【課題を解決するための手段】
【０００６】
本発明は、第一に、
陽極と、
陰極と、
陽極及び陰極の間に設けられた第１の発光層と、
陽極及び陰極の間に設けられた第２の発光層とを有し、
第１の発光層が、架橋基を有する構成単位と燐光発光性構成単位とを含む高分子化合物を用いて得られる層であり、
第２の発光層が、複素環構造を有する非燐光発光性の低分子化合物と、少なくとも２種の燐光発光性化合物とを含有する組成物を用いて得られる層である、発光素子を提供する。【０００７】
本発明は、第二に、
式（１３）で表される基を有する構成単位と燐光発光性構成単位とを含む高分子化合物を提供する。
【化１】
2015163174.tif 000002
［式中、
ｎＢは１〜５の整数を表す。
ＬＢは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＢが複数存在する場合、それらは同一でも異なっていてもよい。
ベンゾシクロブテン環は、置換基を有していてもよい。該置換基が複数存在する場合、それらは同一でも異なっていてもよく、互いに結合して、それぞれが結合する炭素原子と共に環を形成してもよい。］
【発明の効果】
【０００８】
本発明によれば、外部量子効率に優れる発光素子を提供することができる。また、本発明の好ましい実施形態によれば、発光効率に優れる発光素子を提供することができる。
【発明を実施するための形態】
【０００９】
以下、本発明の好適な実施形態について詳細に説明する。
【００１０】
＜共通する用語の説明＞
本明細書で共通して用いられる用語は、特記しない限り、以下の意味である。
【００１１】
或る層と、該層を形成するための材料との関係についていう「用いて得られる」とは、該材料を用いて該層が形成されていることを意味し、該材料がそのまま該層に含まれていることは要しない。例えば、本発明の発光素子において、第１の発光層は、架橋基を有する構成単位と燐光発光性構成単位とを含む高分子化合物を用いて形成されるが、該高分子化合物をそのままの状態で含む必要はない。該高分子化合物は、層形成の際に架橋し、架橋体となるためである。
【００１２】
基、環又は化合物についていう「置換基を有していてもよい」とは、該基、該環又は該化合物の水素原子が置換基で置換されていない場合、及び、該基、該環又は該化合物の水素原子の一部又は全部が置換基で置換されている場合の双方を意味する。
【００１３】
Ｍｅはメチル基、Ｅｔはエチル基、Ｂｕはブチル基、ｉ−Ｐｒはイソプロピル基、ｔ−Ｂｕはｔｅｒｔ−ブチル基を表す。
【００１４】
水素原子は、重水素原子であっても、軽水素原子であってもよい。
【００１５】
金属錯体を表す式中、中心金属との結合を表す実線は、共有結合又は配位結合を意味する。
【００１６】
「高分子化合物」とは、分子量分布を有し、ポリスチレン換算の数平均分子量が１×１０３〜１×１０８である重合体を意味する。
【００１７】
高分子化合物は、ブロック共重合体、ランダム共重合体、交互共重合体、グラフト共重合体のいずれであってもよいし、その他の態様であってもよい。
【００１８】
高分子化合物の末端基は、重合活性基がそのまま残っていると、高分子化合物を発光素子の作製に用いた場合に発光特性または輝度寿命が低下する可能性があるので、好ましくは安定な基である。この末端基としては、好ましくは主鎖と共役結合している基であり、例えば、炭素−炭素結合を介してアリール基または１価の複素環基と結合している基が挙げられる。
【００１９】
「低分子化合物」とは、分子量分布を有さず、分子量が１×１０４以下の化合物を意味する。
【００２０】
「構成単位」とは、高分子化合物中に１個以上存在する単位を意味する。
【００２１】
「ハロゲン原子」とは、フッ素原子、塩素原子、臭素原子又はヨウ素原子を意味する。
【００２２】
「アルキル基」は、直鎖及び分岐のいずれでもよい。直鎖のアルキル基の炭素原子数は、置換基の炭素原子数を含めないで、通常１〜５０、好ましくは３〜３０、より好ましくは４〜２０又は４〜１０である。分岐のアルキル基の炭素原子数は、置換基の炭素原子数を含めないで、通常３〜５０、好ましくは３〜３０、より好ましくは４〜２０又は４〜１０である。アルキル基は、置換基を有していてもよく、例えば、メチル基、エチル基、プロピル基、イソプロピル基、ブチル基、イソブチル基、ｔｅｒｔ−ブチル基、ペンチル基、イソアミル基、２−エチルブチル基、ヘキシル基、ヘプチル基、オクチル基、２−エチルヘキシル基、３−プロピルヘプチル基、デシル基、３，７−ジメチルオクチル基、２−エチルオクチル基、２−ヘキシル−デシル基、ドデシル基、及び、これらの基における水素原子の一部又は全部が置換基で置換された基が挙げられる。置換基については後述するが、アルキル基が有していてもよい好適な置換基としては、シクロアルキル基、アルコキシ基、シクロアルコキシ基、アリール基、フッ素原子等が挙げられ、これらの基はさらに置換基を有していてもよい。置換基を有するアルキル基としては、例えば、トリフルオロメチル基、ペンタフルオロエチル基、パーフルオロブチル基、パーフルオロヘキシル基、パーフルオロオクチル基、３−フェニルプロピル基、３−（４−メチルフェニル）プロピル基、３−（３，５−ジ−ヘキシルフェニル）プロピル基、６−エチルオキシヘキシル基が挙げられる。
【００２３】
「シクロアルキル基」の炭素原子数は、置換基の炭素原子数を含めないで、通常３〜５０、好ましくは３〜３０、より好ましくは４〜２０又は４〜１０である。シクロアルキル基は、置換基を有していてもよく、例えば、シクロプロピル基、シクロブチル基、シクロペンチル基、シクロヘキシル基、及び、これらの基における水素原子の一部又は全部が置換基で置換された基が挙げられる。置換基については後述するが、シクロアルキル基が有していてもよい好適な置換基としては、アルキル基、アルコキシ基、シクロアルキルオキシ基、アリール基、フッ素原子等が挙げられ、これらの基はさらに置換基を有していてもよい。置換基を有するシクロアルキル基としては、例えば、メチルシクロヘキシル基、エチルシクロヘキシル基が挙げられる。
【００２４】
「アリール基」は、芳香族炭化水素から環を構成する炭素原子に直接結合する水素原子１個を除いた残りの原子団を意味する。アリール基の炭素原子数は、置換基の炭素原子数を含めないで、通常６〜６０、好ましくは６〜３０、より好ましくは６〜２０、さらに好ましくは６〜１８、６〜１４、又は６〜１０である。アリール基は、置換基を有していてもよく、例えば、フェニル基、１−ナフチル基、２−ナフチル基、１−アントラセニル基、２−アントラセニル基、９−アントラセニル基、１−ピレニル基、２−ピレニル基、４−ピレニル基、２−フルオレニル基、３−フルオレニル基、４−フルオレニル基、及び、これらの基における水素原子の一部又は全部が置換基で置換された基が挙げられる。置換基については後述するが、アリール基が有していてもよい好適な置換基としては、アルキル基、シクロアルキル基、アルコキシ基、シクロアルコキシ基、アリール基、フッ素原子等が挙げられ、これらの基はさらに置換基を有していてもよい。置換基を有するアリール基としては、例えば、２−フェニルフェニル基、３−フェニルフェニル基、４−フェニルフェニル基が挙げられる。
【００２５】
「アルコキシ基」は、直鎖及び分岐のいずれでもよい。直鎖のアルコキシ基の炭素原子数は、置換基の炭素原子数を含めないで、通常１〜４０、好ましくは１〜２０、より好ましくは４〜１０である。分岐のアルコキシ基の炭素原子数は、置換基の炭素原子数を含めないで、通常３〜４０、好ましくは３〜２０、より好ましくは４〜１０である。アルコキシ基は、置換基を有していてもよく、例えば、メトキシ基、エトキシ基、プロピルオキシ基、イソプロピルオキシ基、ブチルオキシ基、イソブチルオキシ基、ｔｅｒｔ−ブチルオキシ基、ペンチルオキシ基、ヘキシルオキシ基、ヘプチルオキシ基、オクチルオキシ基、２−エチルヘキシルオキシ基、ノニルオキシ基、デシルオキシ基、３，７−ジメチルオクチルオキシ基、ラウリルオキシ基、及び、これらの基における水素原子の一部又は全部が置換基で置換された基が挙げられ、これらの基はさらに置換基を有していてもよい。置換基については後述するが、アルコキシ基が有していてもよい好適な置換基としては、シクロアルキル基、アルコキシ基、シクロアルコキシ基、アリール基、フッ素原子等が挙げられる。
【００２６】
「シクロアルコキシ基」の炭素原子数は、置換基の炭素原子数を含めないで、通常３〜４０、好ましくは３〜２０、より好ましくは４〜１０である。シクロアルコキシ基は、置換基を有していてもよく、例えば、シクロプロピルオキシ基、シクロブチルオキシ基、シクロペンチルオキシ基、シクロヘキシルオキシ基、及び、これらの基における水素原子の一部又は全部が置換基で置換された基が挙げられる。置換基については後述するが、シクロアルコキシ基が有していてもよい好適な置換基としては、アルキル基、アルコキシ基、シクロアルキル基、アリール基、フッ素原子等が挙げられ、これらの基はさらに置換基を有していてもよい。
【００２７】
「アリールオキシ基」の炭素原子数は、置換基の炭素原子数を含めないで、通常６〜６０、好ましくは６〜４８、より好ましくは６〜２０、さらに好ましくは６〜１８、６〜１４、又は６〜１０である。アリールオキシ基は、置換基を有していてもよく、例えば、フェノキシ基、１−ナフチルオキシ基、２−ナフチルオキシ基、１−アントラセニルオキシ基、９−アントラセニルオキシ基、１−ピレニルオキシ基、及び、これらの基における水素原子の一部又は全部が置換基で置換された基が挙げられる。置換基については後述するが、アリールオキシ基が有していてもよい好適な置換基としては、アルキル基、シクロアルキル基、アルコキシ基、シクロアルコキシ基、フッ素原子等が挙げられ、これらの基はさらに置換基を有していてもよい。
【００２８】
「ｐ価の複素環基」（ｐは、１以上の整数を表す。）とは、複素環式化合物から、環を構成する炭素原子又はヘテロ原子に直接結合している水素原子のうちｐ個の水素原子を除いた残りの原子団を意味する。「複素環式化合物」は、オキシラン、アジリジン、アゼチジン、オキセタン、チエタン、ピロリジン、テトラヒドロフラン、ジオキソラン、イミダゾリジン、オキサゾリジン、ピペリジン等の非芳香族複素環式化合物、及び、後述する芳香族複素環式化合物を意味する。ｐ価の複素環基の中でも、芳香族複素環式化合物から、環を構成する炭素原子又はヘテロ原子に直接結合している水素原子のうちｐ個の水素原子を除いた残りの原子団である「ｐ価の芳香族複素環基」が好ましい。「芳香族複素環式化合物」は、アゾール、ジアゾール、トリアゾール、オキサジアゾール、チアジアゾール、チアゾール、オキサゾール、チオフェン、ピロール、ホスホール、フラン、ピリジン、ジアザベンゼン（ピリダジン、ピリミジン、ピラジン）、トリアジン、アザナフタレン（キノリン、イソキノリン）、ジアザナフタレン（キノキサリン、キナゾリン等）、カルバゾール、ジベンゾフラン、ジベンゾチオフェン、ジベンゾシロール、アクリジン等の複素環自体が芳香族性を示す化合物、及び、フェノキサジン、フェノチアジン、ジベンゾボロール、ジベンゾシロール、ベンゾピラン等の複素環自体は芳香族性を示さなくとも、該複素環に芳香環が縮環されている化合物を意味する。ｐ価の複素環基の炭素原子数は、置換基の炭素原子数を含めないで、通常２〜６０、好ましくは３〜２０、さらに好ましくは３〜１５である。
【００２９】
１価の複素環基は、置換基を有していてもよく、例えば、チエニル基、ピロリル基、フリル基、ピリジル基、ピペリジル基、キノリル基、イソキノリル基、ピリミジニル基、トリアジニル基、及び、これらの基における水素原子の一部又は全部が置換基で置換された基が挙げられる。置換基については後述するが、１価の複素環基が有していてもよい好適な置換基としては、アルキル基、シクロアルキル基、アルコキシ基、シクロアルコキシ基等が挙げられ、これらの基はさらに置換基を有していてもよい。
【００３０】
「置換アミノ基」は、その水素原子の１個又は２個が置換基で置換されているアミノ基を意味する。置換基については後述するが、アミノ基が有する置換基としては、アルキル基、シクロアルキル基、アリール基又は１価の複素環基が好ましく、これらの基はさらに置換基を有していてもよい。置換アミノ基としては、例えば、ジアルキルアミノ基、ジシクロアルキルアミノ基及びジアリールアミノ基が挙げられ、具体例としては、ジメチルアミノ基、ジエチルアミノ基、ジフェニルアミノ基、ビス（４−メチルフェニル）アミノ基、ビス（４−ｔｅｒｔ−ブチルフェニル）アミノ基、ビス（３，５−ジ−ｔｅｒｔ−ブチルフェニル）アミノ基が挙げられる。
【００３１】
「アルケニル基」は、直鎖及び分岐のいずれでもよい。直鎖のアルケニル基の炭素原子数は、置換基の炭素原子数を含めないで、通常２〜３０、好ましくは２〜２０、より好ましくは３〜２０又は３〜１０である。分岐のアルケニル基の炭素原子数は、置換基の炭素原子数を含めないで、通常３〜３０、好ましくは３〜２０、より好ましくは４〜２０又は４〜１０である。アルケニル基は、置換基を有していてもよく、例えば、ビニル基、１−プロペニル基、２−プロペニル基、２−ブテニル基、３−ブテニル基、３−ペンテニル基、４−ペンテニル基、１−ヘキセニル基、５−ヘキセニル基、７−オクテニル基、及び、これらの基における水素原子の一部又は全部が置換基で置換された基が挙げられる。置換基については後述するが、アルケニル基が有していてもよい好適な置換基としては、ハロゲン原子、アリール基、１価の複素環基等が挙げられ、これらの基はさらに置換基を有していてもよい。
【００３２】
「シクロアルケニル基」の炭素原子数は、置換基の炭素原子数を含めないで、通常３〜３０、好ましくは３〜２０、より好ましくは４〜２０又は４〜１０である。シクロアルケニル基は、置換基を有していてもよく、例えば、シクロプロペニル基、シクロブテニル基、シクロペンテニル基、シクロヘキセニル基、シクロオクテニル基、及び、これらの基における水素原子の一部又は全部が置換基で置換された基が挙げられる。置換基については後述するが、シクロアルケニル基が有していてもよい好適な置換基としては、アルキル基、ハロゲン原子、アリール基、１価の複素環基等が挙げられ、これらの基はさらに置換基を有していてもよい。
【００３３】
「アルキニル基」は、直鎖及び分岐のいずれでもよい。アルキニル基の炭素原子数は、置換基の炭素原子数を含めないで、通常２〜２０、好ましくは３〜２０、より好ましくは３〜１０である。分岐のアルキニル基の炭素原子数は、置換基の炭素原子数を含めないで、通常４〜３０、好ましくは４〜２０、より好ましくは４〜１０である。アルキニル基は、置換基を有していてもよく、例えば、エチニル基、１−プロピニル基、２−プロピニル基、２−ブチニル基、３−ブチニル基、３−ペンチニル基、４−ペンチニル基、１−ヘキシニル基、５−ヘキシニル基、及び、これらの基における水素原子の一部又は全部が置換基で置換された基が挙げられる。置換基については後述するが、アルキニル基が有していてもよい好適な置換基としては、ハロゲン原子、アリール基、１価の複素環基等が挙げられ、これらの基はさらに置換基を有していてもよい。
【００３４】
「シクロアルキニル基」の炭素原子数は、置換基の炭素原子を含めないで、通常３〜３０、好ましくは４〜２０、より好ましくは４〜１０である。シクロアルキニル基は、置換基を有していてもよく、例えば、シクロプロピニル基、シクロブチニル基、シクロペンチニル基、シクロヘキシニル基、及び、これらの基における水素原子の一部又は全部が置換基で置換された基が挙げられる。置換基については後述するが、シクロアルキニル基が有していてもよい好適な置換基としては、アルキル基、ハロゲン原子、アリール基、１価の複素環基等が挙げられ、これらの基はさらに置換基を有していてもよい。
【００３５】
「アリーレン基」は、芳香族炭化水素から環を構成する炭素原子に直接結合する水素原子２個を除いた残りの原子団を意味する。アリーレン基の炭素原子数は、置換基の炭素原子数を含めないで、通常６〜６０、好ましくは６〜３０、より好ましくは６〜２０、さらに好ましくは６〜１８、６〜１４、又は６〜１０である。アリーレン基は、置換基を有していてもよく、例えば、フェニレン基、ナフタレンジイル基、アントラセンジイル基、フェナントレンジイル基、ジヒドロフェナントレンジイル基、ナフタセンジイル基、フルオレンジイル基、ピレンジイル基、ペリレンジイル基、クリセンジイル基、及び、これらの基における水素原子の一部又は全部が置換基で置換された基が挙げられる。置換基については後述するが、アリーレン基が有していてもよい好適な置換基としては、アルキル基、シクロアルキル基、アルコキシ基、シクロアルコキシ基、アリール基、１価の複素環基等が挙げられ、これらの基はさらに置換基を有していてもよい。アリーレン基の好適な例としては、式（Ａ−１）〜式（Ａ−２０）で表される基が挙げられる。これらの基の少なくとも２つが直接結合した基もまた、アリーレン基として好適である。
【００３６】
【化２】
2015163174.tif 000003
【００３７】
【化３】
2015163174.tif 000004
【００３８】
【化４】
2015163174.tif 000005
【００３９】
【化５】
2015163174.tif 000006
［式中、Ｒ及びＲａは、それぞれ独立に、水素原子、アルキル基、シクロアルキル基、アルコキシ基、シクロアルコキシ基、アリール基又は１価の複素環基を表し、これらの基はさらに置換基を有していてもよい。複数存在するＲ及びＲａは、各々、同一でも異なっていてもよく、Ｒａ同士は互いに結合して、それぞれが結合する原子と共に環を形成していてもよい。］
【００４０】
２価の複素環基は、置換基を有していてもよく、例えば、ピリジンジイル基、ジアザベンゼンジイル基（ピリダジンジイル基、ピリミジンジイル基、ピラジンジイル基）、トリアジンジイル基、アザナフタレンジイル基（キノリンジイル基、イソキノリンジイル基）、ジアザナフタレンジイル基（キノキサリンジイル基、キナゾリンジイル基等）、カルバゾールジイル基、ジベンゾフランジイル基、ジベンゾチオフェンジイル基、ジベンゾシロールジイル基、フェノキサジンジイル基、フェノチアジンジイル基、アクリジンジイル基、ジヒドロアクリジンジイル基、フランジイル基、チオフェンジイル基、アゾールジイル基、ジアゾールジイル基、トリアゾールジイル基、及び、これらの基における水素原子の一部又は全部が置換基で置換された基が挙げられる。置換基については後述するが、２価の複素環基が有していてもよい好適な置換基としては、アルキル基、シクロアルキル基、アリール基、１価の複素環基等が挙げられ、これらの基はさらに置換基を有していてもよい。２価の複素環基の好適な例としては、式（ＡＡ−１）〜式（ＡＡ−３４）で表される基が挙げられる。これらの基の少なくとも２つが直接結合した基もまた、２価の複素環基として好適である。
【００４１】
【化６】
2015163174.tif 000007
【００４２】
【化７】
2015163174.tif 000008
【００４３】
【化８】
2015163174.tif 000009
【００４４】
【化９】
2015163174.tif 000010
【００４５】
【化１０】
2015163174.tif 000011
【００４６】
【化１１】
2015163174.tif 000012
【００４７】
【化１２】
2015163174.tif 000013
［式中、Ｒ及びＲａは、前記と同じ意味を表す。］
【００４８】
「ｑ価の芳香族炭化水素基」（ｑは、１以上の整数を表す。）とは、芳香族炭化水素から、環を構成する炭素原子に直接結合する水素原子２個を除いた残りの原子団を意味する。１価の芳香族炭化水素基及び２価の芳香族炭化水素基は、それぞれアリール基及びアリーレン基ともいい、詳細は先述のとおりである。ｑ価の芳香族炭化水素基の炭素原子数は、置換基の炭素原子数を含めないで、通常６〜６０、好ましくは６〜３０、より好ましくは６〜２０、さらに好ましくは６〜１８、６〜１４、又は６〜１０である。
【００４９】
「架橋基」とは、加熱処理、紫外線照射処理、ラジカル反応等に供することにより、新たな結合を生成することが可能な基であり、好ましくは、架橋基Ａ群における式（ＸＬ−１）〜式（ＸＬ−１７）で表される架橋基である。
【００５０】
「置換基」とは、ハロゲン原子、シアノ基、アルキル基、シクロアルキル基、アリール基、アルコキシ基、シクロアルコキシ基、アリールオキシ基、１価の複素環基、アミノ基、置換アミノ基、アルケニル基、シクロアルケニル基、アルキニル基又はシクロアルキニル基を表す。置換基はまた、架橋基であってもよい。これらの置換基は、さらに置換基を有していてもよい。
【００５１】
「デンドロン」とは、原子又は環を分岐点とする規則的な樹枝状分岐構造（即ち、デンドリマー構造）を有する基を意味する。デンドロンを有する化合物（以下、「デンドリマー」という。）としては、例えば、国際公開第０２／０６７３４３号、特開２００３−２３１６９２号公報、国際公開第２００３／０７９７３６号、国際公開第２００６／０９７７１７号等の文献に記載の構造が挙げられる。
【００５２】
デンドロンは、好ましくは、式（Ｄ−Ａ）又は式（Ｄ−Ｂ）で表される基である。
【００５３】
【化１３】
2015163174.tif 000014
［式中、
ｍＤＡ１、ｍＤＡ２及びｍＤＡ３は、それぞれ独立に、０以上の整数を表す。
ＧＤＡは、窒素原子、３価の芳香族炭化水素基又は３価の複素環基を表し、これらの基は置換基を有していてもよい。
ＡｒＤＡ１、ＡｒＤＡ２及びＡｒＤＡ３は、それぞれ独立に、アリーレン基又は２価の複素環基を表し、これらの基は置換基を有していてもよい。ＡｒＤＡ１、ＡｒＤＡ２及びＡｒＤＡ３が複数存在する場合、それらはそれぞれ同一でも異なっていてもよい。
ＴＤＡは、アリール基又は１価の複素環基を表し、これらの基は置換基を有していてもよい。複数あるＴＤＡは、同一でも異なっていてもよい。］
【００５４】
【化１４】
2015163174.tif 000015
［式中、
ｍＤＡ１、ｍＤＡ２、ｍＤＡ３、ｍＤＡ４、ｍＤＡ５、ｍＤＡ６及びｍＤＡ７は、それぞれ独立に、０以上の整数を表す。
ＧＤＡは、窒素原子、３価の芳香族炭化水素基又は３価の複素環基を表し、これらの基は置換基を有していてもよい。複数あるＧＤＡは、同一でも異なっていてもよい。
ＡｒＤＡ１、ＡｒＤＡ２、ＡｒＤＡ３、ＡｒＤＡ４、ＡｒＤＡ５、ＡｒＤＡ６及びＡｒＤＡ７は、それぞれ独立に、アリーレン基又は２価の複素環基を表し、これらの基は置換基を有していてもよい。ＡｒＤＡ１、ＡｒＤＡ２、ＡｒＤＡ３、ＡｒＤＡ４、ＡｒＤＡ５、ＡｒＤＡ６及びＡｒＤＡ７が複数存在する場合、それらはそれぞれ同一でも異なっていてもよい。
ＴＤＡは、アリール基又は１価の複素環基を表し、これらの基は置換基を有していてもよい。複数あるＴＤＡは、同一でも異なっていてもよい。］
【００５５】
式（Ｄ−Ａ）及び式（Ｄ−Ｂ）において、複数あるＴＤＡの少なくとも１つは、炭素原子数４以上のアルキル基若しくは炭素原子数４以上のシクロアルキル基を置換基として有するアリール基、又は、炭素原子数４以上のアルキル基若しくは炭素原子数４以上のシクロアルキル基を置換基として有する１価の複素環基であることが好ましく、複数あるＴＤＡの全てが、炭素原子数４以上のアルキル基若しくは炭素原子数４以上のシクロアルキル基を置換基として有するアリール基、又は、炭素原子数４以上のアルキル基若しくは炭素原子数４以上のシクロアルキル基を置換基として有する１価の複素環基であることがより好ましい。
【００５６】
ｍＤＡ１、ｍＤＡ２、ｍＤＡ３、ｍＤＡ４、ｍＤＡ５、ｍＤＡ６及びｍＤＡ７は、通常１０以下の整数、好ましくは５以下の整数、より好ましくは０又は１である。ｍＤＡ１、ｍＤＡ２、ｍＤＡ３、ｍＤＡ４、ｍＤＡ５、ｍＤＡ６及びｍＤＡ７は、同一の整数であることが好ましい。
【００５７】
ＧＤＡで表される３価の芳香族炭化水素基及び３価の複素環基は置換基を有していてもよい。置換基については先述のとおりであるが、ＧＤＡで表される３価の芳香族炭化水素基及び３価の複素環基が有していてもよい好適な置換基としては、アルキル基、シクロアルキル基、アルコキシ基、シクロアルコキシ基、アリール基、１価の複素環基等が挙げられ、これらの基はさらに置換基を有していてもよい。
【００５８】
ＧＤＡは、好ましくは３価の芳香族炭化水素基又は３価の複素環基であり、これらの基は置換基を有していてもよい。ＧＤＡは、より好ましくは式（ＧＤＡ−１１）〜式（ＧＤＡ−１５）で表される基である。
【００５９】
【化１５】
2015163174.tif 000016
［式中、
＊は、式（Ｄ−Ａ）におけるＡｒＤＡ１、式（Ｄ−Ｂ）におけるＡｒＤＡ１、式（Ｄ−Ｂ）におけるＡｒＤＡ２、又は、式（Ｄ−Ｂ）におけるＡｒＤＡ３との結合を表す。
＊＊は、式（Ｄ−Ａ）におけるＡｒＤＡ２、式（Ｄ−Ｂ）におけるＡｒＤＡ２、式（Ｄ−Ｂ）におけるＡｒＤＡ４、又は、式（Ｄ−Ｂ）におけるＡｒＤＡ６との結合を表す。
＊＊＊は、式（Ｄ−Ａ）におけるＡｒＤＡ３、式（Ｄ−Ｂ）におけるＡｒＤＡ３、式（Ｄ−Ｂ）におけるＡｒＤＡ５、又は、式（Ｄ−Ｂ）におけるＡｒＤＡ７との結合を表す。
ＲＤＡは、水素原子、アルキル基、シクロアルキル基、アルコキシ基、シクロアルコキシ基、アリール基又は１価の複素環基を表し、これらの基はさらに置換基を有していてもよい。ＲＤＡが複数存在する場合、それらは同一でも異なっていてもよい。］
【００６０】
ＲＤＡは、好ましくは水素原子、アルキル基、シクロアルキル基、アルコキシ基又はシクロアルコキシ基であり、より好ましくは水素原子、アルキル基又はシクロアルキル基であり、これらの基は置換基を有していてもよい。
【００６１】
ＡｒＤＡ１、ＡｒＤＡ２、ＡｒＤＡ３、ＡｒＤＡ４、ＡｒＤＡ５、ＡｒＤＡ６及びＡｒＤＡ７は、好ましくは式（ＡｒＤＡ−１）〜式（ＡｒＤＡ−３）で表される基である。
【００６２】
【化１６】
2015163174.tif 000017
［式中、
ＲＤＡは前記と同じ意味を表す。
ＲＤＢは、水素原子、アルキル基、シクロアルキル基、アリール基又は１価の複素環基を表し、これらの基は置換基を有していてもよい。ＲＤＢが複数存在する場合、それらは同一でも異なっていてもよい。］
【００６３】
ＲＤＢは、好ましくはアルキル基、シクロアルキル基、アリール基又は１価の複素環基であり、より好ましくはアリール基又は１価の複素環基であり、さらに好ましくはアリール基であり、これらの基は置換基を有していてもよい。
【００６４】
ＴＤＡは、好ましくは式（ＴＤＡ−１）〜式（ＴＤＡ−３）で表される基である。
【００６５】
【化１７】
2015163174.tif 000018
［式中、ＲＤＡ及びＲＤＢは前記と同じ意味を表す。］
【００６６】
式（Ｄ−Ａ）で表される基は、好ましくは式（Ｄ−Ａ１）〜式（Ｄ−Ａ３）で表される基である。
【００６７】
【化１８】
2015163174.tif 000019
［式中、
Ｒｐ１、Ｒｐ２及びＲｐ３は、それぞれ独立に、アルキル基、シクロアルキル基、アルコキシ基、シクロアルコキシ基又はハロゲン原子を表し、これらの基は置換基を有していてもよい。Ｒｐ１及びＲｐ２が複数存在する場合、それらはそれぞれ同一であっても異なっていてもよい。
ｎｐ１は、０〜５の整数を表し、ｎｐ２は０〜３の整数を表し、ｎｐ３は０又は１を表す。複数あるｎｐ１は、同一でも異なっていてもよい。］
【００６８】
式（Ｄ−Ｂ）で表される基は、好ましくは式（Ｄ−Ｂ１）〜式（Ｄ−Ｂ３）で表される基である。
【００６９】
【化１９】
2015163174.tif 000020
［式中、
Ｒｐ１、Ｒｐ２及びＲｐ３は、それぞれ独立に、アルキル基、シクロアルキル基、アルコキシ基、シクロアルコキシ基又はハロゲン原子を表し、これらの基は置換基を有していてもよい。Ｒｐ１及びＲｐ２が複数存在する場合、それらはそれぞれ同一でも異なっていてもよい。
ｎｐ１は０〜５の整数を表し、ｎｐ２は０〜３の整数を表し、ｎｐ３は０又は１を表す。ｎｐ１及びｎｐ２が複数存在する場合、それらはそれぞれ同一でも異なっていてもよい。］
【００７０】
ｎｐ１は、好ましくは０又は１であり、より好ましくは１である。ｎｐ２は、好ましくは０又は１であり、より好ましくは０である。ｎｐ３は好ましくは０である。
【００７１】
Ｒｐ１、Ｒｐ２及びＲｐ３は、好ましくはアルキル基又はシクロアルキル基であり、これらの基は置換基を有していてもよい。
【００７２】
式（Ｄ−Ａ１）〜式（Ｄ−Ａ３）および式（Ｄ−Ｂ１）〜式（Ｄ−Ｂ３）中、複数あるＲｐ１の少なくとも１つは、炭素原子数４以上のアルキル基または炭素原子数４以上のシクロアルキル基であることが好ましく、複数あるＲｐ１の全てが、炭素原子数４以上のアルキル基または炭素原子数４以上のシクロアルキル基であることが好ましい。
【００７３】
「ｒ員環の芳香族炭素環」（ｒは、５又は６である。）とは、その構造中にｒ員環を含む芳香族炭素環を意味する。例えば、６員環の芳香族炭素環とは、６員環を含む限り、単環式の芳香族炭素環（ベンゼン環）であっても、多環式の芳香族炭素環（ナフタレン環、アントラセン環、フェナントレン環、フルオレン環等）であってもよい。「ｒ員環の芳香族複素環」についても同様である。
【００７４】
［発光素子］
本発明の発光素子は、
陽極と、
陰極と、
陽極及び陰極の間に設けられた第１の発光層と、
陽極及び陰極の間に設けられた第２の発光層とを有し、
第１の発光層が、架橋基を有する構成単位と燐光発光性構成単位とを含む高分子化合物を用いて得られる層であり、
第２の発光層が、複素環構造を有する非燐光発光性の低分子化合物と、少なくとも２種の燐光発光性化合物とを含有する組成物を用いて得られる層であることを特徴とする。
【００７５】
＜第１の発光層＞
第１の発光層は、架橋基を有する構成単位と燐光発光性構成単位とを含む高分子化合物を用いて得られる層である。
【００７６】
架橋基を有する構成単位は、好ましくは、架橋基Ａ群から選ばれる少なくとも１種の架橋基を有する構成単位である。
（架橋基Ａ群）
【化２０】
2015163174.tif 000021
［式中、ＲＸＬは、メチレン基、酸素原子又は硫黄原子を表し、ｎＸＬは、０〜５の整数を表す。ＲＸＬが複数存在する場合、それらは同一でも異なっていてもよく、ｎＸＬが複数存在する場合、それらは同一でも異なっていてもよい。＊は結合位置を表す。これらの架橋基は置換基を有していてもよい。］
【００７７】
架橋基としては、架橋性に優れる高分子化合物が得られるので、式（ＸＬ−１）、式（ＸＬ−３）、式（ＸＬ−５）、式（ＸＬ−７）、式（ＸＬ−１６）又は式（ＸＬ−１７）で表される架橋基が好ましく、式（ＸＬ−１）又は式（ＸＬ−１７）で表される架橋基がより好ましい。架橋基を有する構成単位は、後述する式（１１）で表される構成単位及び式（１２）で表される構成単位からなる群から選ばれる少なくとも１種の構成単位であることが好ましいが、下記式で表される構成単位であってもよい。下記式で表される構成単位は置換基を有していてもよい。
【００７８】
【化２１】
2015163174.tif 000022
【００７９】
架橋基を有する構成単位は、式（１１）で表される構成単位及び式（１２）で表される構成単位からなる群から選ばれる少なくとも１種の構成単位であることが好ましい。中でも、架橋性に優れる高分子化合物が得られるので、架橋基を有する構成単位は、式（１１）で表される構成単位から選ばれる少なくとも１種の構成単位であることが好ましい。
【００８０】
−式（１１）で表される構成単位−
【化２２】
2015163174.tif 000023
［式中、
ｎＡは０〜５の整数を表し、ｎは１又は２を表す。ｎＡが複数存在する場合、それらは同一でも異なっていてもよい。
Ａｒ３は、（ｎ＋２）価の芳香族炭化水素基又は（ｎ＋２）価の複素環基を表し、これらの基は置換基を有していてもよい。
ＬＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＡが複数存在する場合、それらは同一でも異なっていてもよい。
Ｘは、架橋基Ａ群から選ばれる架橋基を表す。Ｘが複数存在する場合、それらは同一でも異なっていてもよい。］
【００８１】
ｎＡは、輝度寿命により優れる発光素子が得られるので、好ましくは１〜５の整数であり、より好ましくは１又は２である。
【００８２】
ｎは、輝度寿命により優れる発光素子が得られるので、好ましくは２である。
【００８３】
Ａｒ３は、輝度寿命により優れる発光素子が得られるので、好ましくは置換基を有していてもよい（ｎ＋２）価の芳香族炭化水素基である。
【００８４】
Ａｒ３で表される（ｎ＋２）価の芳香族炭化水素基及び（ｎ＋２）価の複素環基は置換基を有していてもよく、好適な置換基としては、アルキル基、シクロアルキル基、アルコキシ基、シクロアルコキシ基、アリール基、アリールオキシ基、ハロゲン原子、１価の複素環基及びシアノ基が挙げられ、これらの基はさらに置換基を有していてもよい。
【００８５】
Ａｒ３で表される（ｎ＋２）価の芳香族炭化水素基は、好ましくは式（Ａ−１）〜式（Ａ−２０）で表される基（但し、Ｒ及びＲａのうちｎ個は結合手である。）であり、より好ましくは式（Ａ−１）、式（Ａ−２）、式（Ａ−６）〜式（Ａ−１０）、式（Ａ−１９）又は式（Ａ−２０）で表される基（但し、Ｒ及びＲａのうちｎ個は結合手である。）であり、さらに好ましくは式（Ａ−１）、式（Ａ−２）、式（Ａ−７）、式（Ａ−９）又は式（Ａ−１９）で表される基（但し、Ｒ及びＲａのうちｎ個は結合手である。）である。
【００８６】
Ａｒ３で表される（ｎ＋２）価の複素環基は、好ましくは式（ＡＡ−１）〜式（ＡＡ−３４）で表される基（但し、Ｒ及びＲａのうちｎ個は結合手である。）である。
【００８７】
ＬＡで表されるアルキレン基の炭素原子数は、置換基の炭素原子数を含めないで、通常１〜１０、好ましくは１〜５、より好ましくは１〜３である。ＬＡで表されるシクロアルキレン基の炭素原子数は、置換基の炭素原子数を含めないで、通常３〜１０である。アルキレン基及びシクロアルキレン基は、置換基を有していてもよく、例えば、メチレン基、エチレン基、プロピレン基、ブチレン基、ヘキシレン基、シクロヘキシレン基、オクチレン基、及び、これらの基における水素原子の一部又は全部が置換基で置換された基が挙げられる。置換基については先述のとおりであるが、ＬＡで表されるアルキレン基及びシクロアルキレン基が有していてもよい好適な置換基としては、アルキル基、シクロアルキル基、アルコキシ基、シクロアルコキシ基、ハロゲン原子及びシアノ基が挙げられ、これらの基はさらに置換基を有していてもよい。
【００８８】
ＬＡで表されるアリーレン基の好適な例としては、ｏ−フェニレン、ｍ−フェニレン、ｐ−フェニレン、及び、これらの基における水素原子の一部又は全部が置換基で置換された基が挙げられる。置換基については先述のとおりであるが、ＬＡで表されるアリーレン基が有してもよい好適な置換基としては、アルキル基、シクロアルキル基、アルコキシ基、シクロアルコキシ基、アリール基、アリールオキシ基、１価の複素環基、ハロゲン原子、シアノ基及び架橋基Ａ群から選ばれる架橋基が挙げられ、これらの基はさらに置換基を有していてもよい。
【００８９】
ＬＡは、高分子化合物の製造が容易になるので、好ましくはアルキレン基又はアリーレン基であり、より好ましくはアルキレン基又はフェニレン基であり、これらの基は置換基を有していてもよい。
【００９０】
Ｘで表される架橋基は、架橋性に優れる高分子化合物が得られるので、好ましくは式（ＸＬ−１）、式（ＸＬ−３）、式（ＸＬ−５）、式（ＸＬ−７）、式（ＸＬ−１６）又は式（ＸＬ−１７）で表される架橋基であり、より好ましくは式（ＸＬ−１）又は式（ＸＬ−１７）で表される架橋基である。
【００９１】
式（１１）で表される構成単位としては、例えば、式（１１−１）〜式（１１−３０）で表される構成単位が挙げられる。これらの中でも、架橋性に優れる高分子化合物が得られるので、好ましくは式（１１−１）〜式（１１−１５）、式（１１−１９）、式（１１−２０）、式（１１−２３）、式（１１−２５）又は式（１１−３０）で表される構成単位であり、より好ましくは式（１１−１）〜式（１１−９）又は式（１１−３０）で表される構成単位である。
【００９２】
【化２３】
2015163174.tif 000024
【００９３】
【化２４】
2015163174.tif 000025
【００９４】
高分子化合物中の式（１１）で表される構成単位の含量は、安定性及び架橋性に優れる高分子化合物が得られるので、高分子化合物に含まれる構成単位の合計量を１００モル％としたとき、好ましくは０．５〜４０モル％、より好ましくは５〜４０モル％、さらに好ましくは１０〜４０モル％である。
【００９５】
式（１１）で表される構成単位は、高分子化合物中に、１種のみ含まれていてもよく、２種以上含まれていてもよい。
【００９６】
−式（１２）で表される構成単位−
【化２５】
2015163174.tif 000026
［式中、
ｍＡは０〜５の整数を表し、ｍは１〜４の整数を表し、ｃは０又は１の整数を表す。ｍＡが複数存在する場合、それらは同一でも異なっていてもよい。
Ａｒ５は、（ｍ＋２）価の芳香族炭化水素基、（ｍ＋２）価の複素環基、又は、少なくとも１種の芳香族炭素環と少なくとも１種の複素環とが直接結合した（ｍ＋２）価の基を表し、これらの基は置換基を有していてもよい。
Ａｒ４及びＡｒ６は、それぞれ独立に、アリーレン基又は２価の複素環基を表し、これらの基は置換基を有していてもよい。
Ａｒ４、Ａｒ５及びＡｒ６はそれぞれ、当該基が結合している窒素原子に結合している当該基以外の基と、直接又は酸素原子若しくは硫黄原子を介して結合して、環を形成していてもよい。
ＫＡは、アルキレン基、シクロアルキレン基、アリーレン基、２価の複素環基、−ＮＲ’−で表される基、酸素原子又は硫黄原子を表し、これらの基は置換基を有していてもよい。Ｒ’は、前記と同じ意味を表す。ＫＡが複数存在する場合、それらは同一でも異なっていてもよい。
Ｘ’は、架橋基Ａ群から選ばれる架橋基、水素原子、アルキル基、シクロアルキル基、アリール基又は１価の複素環基を表し、これらの基は置換基を有していてもよい。Ｘ’が複数存在する場合、それらは同一でも異なっていてもよい。但し、少なくとも１つのＸ’は、架橋基Ａ群から選ばれる架橋基である。］
【００９７】
ｍＡは、輝度寿命により優れる発光素子が得られるので、好ましくは０又は１であり、より好ましくは０である。
【００９８】
ｍは、輝度寿命により優れる発光素子が得られるので、好ましくは２である。
【００９９】
ｃは、高分子化合物の製造が容易になり、かつ、輝度寿命により優れる発光素子が得られるので、好ましくは０である。
【０１００】
Ａｒ５は、輝度寿命により優れる発光素子が得られるので、好ましくは置換基を有していてもよい（ｍ＋２）価の芳香族炭化水素基である。
【０１０１】
Ａｒ５で表される基は置換基を有していてもよく、好適な置換基としては、アルキル基、シクロアルキル基、アルコキシ基、シクロアルコキシ基、アリール基、アリールオキシ基、ハロゲン原子、１価の複素環基及びシアノ基が挙げられ、これらの基はさらに置換基を有していてもよい。
【０１０２】
Ａｒ５で表される（ｍ＋２）価の芳香族炭化水素基は、好ましくは式（Ａ−１）、式（Ａ−６）、式（Ａ−７）、式（Ａ−９）〜式（Ａ−１１）若しくは式（Ａ−１９）で表される基（但し、Ｒ及びＲａのうちｍ個は結合手である。）である。
【０１０３】
Ａｒ５で表される（ｍ＋２）価の複素環基は、好ましくは式（ＡＡ−１）、式（ＡＡ−２）、式（ＡＡ−７）〜式（ＡＡ−２６）で表される基（但し、Ｒ及びＲａのうちｍ個は結合手である。）である。
【０１０４】
Ａｒ５で表される少なくとも１種の芳香族炭素環と少なくとも１種の複素環が直接結合した（ｍ＋２）価の基の炭素原子数は、置換基の炭素原子数を含めないで、通常１０〜８０、好ましくは１０〜６０、より好ましくは１２〜２８である。斯かる（ｍ＋２）価の基は、好ましくは、式（Ａ−１）又は式（Ａ−９）で表される基の少なくとも１つと式（ＡＡ−１）、式（ＡＡ−２）、式（ＡＡ−４）、式（ＡＡ−７）〜式（ＡＡ−２６）で表される基の少なくとも１つとが直接結合した基（但し、形成される基において、Ｒ及びＲａのうちｍ個は結合手である。）である。
【０１０５】
Ａｒ４及びＡｒ６は、輝度寿命により優れる発光素子が得られるので、好ましくは置換基を有していてもよいアリーレン基である。
【０１０６】
Ａｒ４及びＡｒ６で表される基は置換基を有していてもよく、好適な置換基としては、アルキル基、シクロアルキル基、アルコキシ基、シクロアルコキシ基、アリール基、アリールオキシ基、ハロゲン原子、１価の複素環基及びシアノ基が挙げられ、これらの基はさらに置換基を有していてもよい。
【０１０７】
Ａｒ４及びＡｒ６で表されるアリーレン基は、好ましくは式（Ａ−１）又は式（Ａ−９）で表される基であり、より好ましくは式（Ａ−１）で表される基である。
【０１０８】
Ａｒ４及びＡｒ６で表される２価の複素環基は、好ましくは式（ＡＡ−１）、式（ＡＡ−２）、式（ＡＡ−７）〜式（ＡＡ−２６）で表される基である。
【０１０９】
ＫＡで表されるアルキレン基、シクロアルキレン基、アリーレン基は、ＬＡについて説明したとおりである。
【０１１０】
ＫＡは、高分子化合物の製造が容易になるので、アルキレン基又はアリーレン基であることが好ましく、メチレン基又はフェニレン基であることがより好ましく、これらの基は置換基を有していてもよい。
【０１１１】
Ｘ’で表される架橋基は、架橋性に優れる高分子化合物が得られるので、好ましくは式（ＸＬ−１）、式（ＸＬ−３）、式（ＸＬ−５）、式（ＸＬ−７）、式（ＸＬ−１６）又は式（ＸＬ−１７）で表される架橋基であり、より好ましくは式（ＸＬ−１）又は式（ＸＬ−１７）で表される架橋基である。
【０１１２】
式（１２）で表される構成単位としては、例えば、式（１２−１）〜式（１２−１３）で表される構成単位が挙げられる。
【０１１３】
【化２６】
2015163174.tif 000027
【０１１４】
式（１２）で表される構成単位は、高分子化合物中に、１種のみ含まれていてもよく、２種以上含まれていてもよい。
【０１１５】
第１の発光層に用いられる高分子化合物は、上記の架橋基を有する構成単位と共に燐光発光性構成単位を含む。燐光発光性構成単位とは、燐光発光性化合物から、該化合物を構成する炭素原子又はヘテロ原子に直接結合する水素原子を取り除いてなる基を含む構成単位をいう。
【０１１６】
燐光発光性構成単位は、式（１Ｇ）、式（２Ｇ）、式（３Ｇ）及び式（４Ｇ）で表される構成単位群から選ばれる少なくとも１種であることが好ましい。
【０１１７】
【化２７】
2015163174.tif 000028
［式中、
Ｍ１Ｇは、燐光発光性化合物から、該化合物を構成する炭素原子又はヘテロ原子に直接結合する１個の水素原子を取り除いてなる基を表す。
Ｌ１は、酸素原子、硫黄原子、−Ｎ（ＲＡ）−で表される基、−Ｃ（ＲＢ）２−で表される基、−Ｃ（ＲＢ）＝Ｃ（ＲＢ）−で表される基、−Ｃ≡Ｃ−で表される基、アリーレン基又は２価の複素環基を表し、これらの基は置換基を有していてもよい。ＲＡは、水素原子、アルキル基、シクロアルキル基、アリール基又は１価の複素環基を表し、これらの基は置換基を有していてもよい。ＲＢは、水素原子、アルキル基、シクロアルキル基、アルコキシ基、シクロアルコキシ基、アリール基又は１価の複素環基を表し、これらの基は置換基を有していてもよい。複数存在するＲＢは、同一でも異なっていてもよく、互いに結合して、それぞれが結合する炭素原子と共に環を形成していてもよい。Ｌ１が複数存在する場合、それらは同一でも異なっていてもよい。
ｎａ１は０以上の整数を表す。］
【０１１８】
ＲＡは、アリール基又は１価の複素環基であることが好ましく、アリール基であることがより好ましく、これらの基は置換基を有していてもよい。
【０１１９】
ＲＢは、水素原子、アルキル基、シクロアルキル基、アリール基又は１価の複素環基であることが好ましく、水素原子、アルキル基、シクロアルキル基又はアリール基であることがより好ましく、水素原子又はアルキル基がさらに好ましく、水素原子であることが特に好ましく、これらの基は置換基を有していてもよい。
【０１２０】
Ｌ１は、−Ｃ（ＲＢ）２−で表される基、アリーレン基又は２価の複素環基であることが好ましく、−Ｃ（ＲＢ）２−で表される基又はアリーレン基であることがより好ましく、アリーレン基であることがさらに好ましく、これらの基は置換基を有していてもよい。中でも、式（Ａ−１）又は式（Ａ−２）で表される基が好ましい。
【０１２１】
ＲＡ、ＲＢ及びＬ１が有していてもよい好適な置換基としては、アルキル基、シクロアルキル基、アルコキシ基、シクロアルコキシ基、アリール基、アリールオキシ基、１価の複素環基、ハロゲン原子等が挙げられ、これらの基はさらに置換基を有していてもよい。
【０１２２】
ｎａ１は、通常０〜１０の整数であり、好ましくは０〜５の整数であり、より好ましくは０〜２の整数であり、更に好ましくは０又は１であり、特に好ましくは０である。
【０１２３】
高分子化合物が式（１Ｇ）で表される構成単位を含む場合、式（１Ｇ）で表される構成単位は末端の構成単位である。
【０１２４】
「末端の構成単位」とは、高分子化合物の末端の構成単位を意味し、該末端の構成単位は、高分子化合物の製造において、末端封止剤から誘導される構成単位であることが好ましい。
【０１２５】
Ｍ１Ｇは、式（ＧＭ−１）で表される基であることが好ましい。
【０１２６】
【化２８】
2015163174.tif 000029
［式中、
Ｍは、ルテニウム原子、ロジウム原子、パラジウム原子、イリジウム原子又は白金原子を表す。
ｎ１は１以上の整数を表す。ｎ２は０以上の整数を表す。但し、ｎ１＋ｎ２は１又は２である。Ｍがルテニウム原子、ロジウム原子又はイリジウム原子の場合、ｎ１＋ｎ２は２であり、Ｍがパラジウム原子又は白金原子の場合、ｎ１＋ｎ２は１である。
Ｅ４は、炭素原子又は窒素原子を表す。複数存在するＥ４は同一でも異なっていてもよい。
環Ｒ１Ｇ及び環Ｒ１Ｇ１は、６員環の芳香族複素環を表し、該環は置換基を有していてもよい。該置換基が複数存在する場合、それらは同一でも異なっていてもよく、互いに結合して、それぞれが結合する原子と共に環を形成していてもよい。環Ｒ１Ｇが複数存在する場合、それらは同一でも異なっていてもよい。
環Ｒ２Ｇ及び環Ｒ２Ｇ１は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ２Ｇが複数存在する場合、それらは同一でも異なっていてもよい。但し、環Ｒ２Ｇが６員環の芳香族複素環である場合、Ｅ４は炭素原子である。
但し、環Ｒ１Ｇ１及び環Ｒ２Ｇ１の一方は、１つの結合手を有する。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２と共に２座配位子を構成する原子団を表す。Ａ１−Ｇ１−Ａ２が複数存在する場合、それらは同一でも異なっていてもよい。］
【０１２７】
Ｍがルテニウム原子、ロジウム原子又はイリジウム原子の場合、ｎ２は０又は１であり、０であることがより好ましい。
【０１２８】
Ｍがパラジウム原子又は白金原子の場合の場合、ｎ２は０である。
【０１２９】
環Ｒ１Ｇは、１つ以上４つ以下の窒素原子を構成原子として有する６員環の芳香族複素環であることが好ましく、１つ以上２つ以下の窒素原子を構成原子として有する６員環の芳香族複素環であることがより好ましく、ピリジン環、ジアザベンゼン環、キノリン環又はイソキノリン環であることがさらに好ましく、ピリジン環、キノリン環又はイソキノリン環であることが特に好ましく、これらの環は置換基を有していてもよい。
【０１３０】
環Ｒ２Ｇは、６員環の芳香族炭素環、又は、５員環若しくは６員環の芳香族複素環であることが好ましく、ベンゼン環、ナフタレン環、フルオレン環、フェナントレン環、ピリジン環、ジアザベンゼン環、ピロール環、フラン環又はチオフェン環であることがより好ましく、ベンゼン環、ナフタレン環又はフルオレン環であることがさらに好ましく、ベンゼン環であることが特に好ましく、これらの環は置換基を有していてもよい。
【０１３１】
環Ｒ１Ｇ及び環Ｒ２Ｇが有していてもよい置換基としては、アルキル基、シクロアルキル基、アリール基、１価の複素環基、アルコキシ基、シクロアルコキシ基、アリールオキシ基、又はデンドロンが好ましく、アルキル基、シクロアルキル基、アリール基、１価の複素環基又はデンドロンがより好ましく、アルキル基、シクロアルキル基、アリール基又はデンドロンがさらに好ましく、アルキル基、アリール基又はデンドロンが特に好ましく、これらの基はさらに置換基を有していてもよい。環Ｒ１Ｇ及び環Ｒ２Ｇにおいて置換基が複数存在する場合、それらは同一でも異なっていてもよく、互いに結合してそれぞれが結合する原子と共に環を形成してもよい。
【０１３２】
環Ｒ１Ｇ及び環Ｒ２Ｇからなる群から選ばれる少なくとも１つの環がデンドロンを有する燐光発光性化合物であることがより好ましい。
【０１３３】
環Ｒ１Ｇ及び環Ｒ２Ｇのうち、少なくとも１つの環が有するデンドロンの個数は、好ましくは１〜３、より好ましくは１又は２、さらに好ましくは１である。
【０１３４】
環Ｒ１Ｇ及び環Ｒ２Ｇのうち、少なくとも１つの環が有するデンドロンが、式（Ｄ−Ａ）又は式（Ｄ−Ｂ）で表される基であり、且つ、ｍＤＡ１が１以上の整数である場合、環Ｒ１Ｇ及び／又は環Ｒ２Ｇに結合するＡｒＤＡ１は、式（ＡｒＤＡ−１）で表される基であることが好ましい。
【０１３５】
環Ｒ１Ｇ及び環Ｒ２Ｇのうち、少なくとも１つの環が有するデンドロンが、式（Ｄ−Ａ）又は式（Ｄ−Ｂ）で表される基であり、且つ、ｍＤＡ１が０である場合、環Ｒ１Ｇ及び／又は環Ｒ２Ｇに結合するＧＤＡは、式（ＧＤＡ−１１）、式（ＧＤＡ−１２）、式（ＧＤＡ−１４）又は式（ＧＤＡ−１５）で表される基であることが好ましく、式（ＧＤＡ−１１）又は式（ＧＤＡ−１５）で表される基であることがより好ましい。
【０１３６】
環Ｒ１Ｇ及び環Ｒ２Ｇのうち、少なくとも１つの環が有するデンドロンとしては、式（Ｄ−Ａ１）、式（Ｄ−Ａ３）、式（Ｄ−Ｂ１）又は式（Ｄ−Ｂ３）で表される基であることが好ましく、式（Ｄ−Ａ１）又は式（Ｄ−Ａ３）で表される基であることがより好ましい。
【０１３７】
式（ＧＭ−１）において、添え字ｎ１でその数を定義されている配位子（環Ｒ１Ｇ−環Ｒ２Ｇで表される配位子）の少なくとも１つは、式（ＧＭ−Ｌ１）〜式（ＧＭ−Ｌ４）で表される配位子であることが好ましく、式（ＧＭ−Ｌ１）又は式（ＧＭ−Ｌ２）で表される配位子であることがより好ましい。
【０１３８】
【化２９】
2015163174.tif 000030
［式中、
ＲＧ１〜ＲＧ８は、それぞれ独立に、水素原子、アルキル基、シクロアルキル基、アリール基、１価の複素環基、アルコキシ基、シクロアルコキシ基、アリールオキシ基又はデンドロンを表し、これらの基は置換基を有していてもよい。ＲＧ１とＲＧ２、ＲＧ２とＲＧ３、ＲＧ３とＲＧ４、ＲＧ４とＲＧ５、ＲＧ５とＲＧ６、ＲＧ６とＲＧ７、及び、ＲＧ７とＲＧ８は、それぞれ結合して、それぞれが結合する原子と共に環を形成していてもよい。］
【０１３９】
ＲＧ１、ＲＧ４、ＲＧ５及びＲＧ８は、水素原子、アルキル基、シクロアルキル基、アリール基、１価の複素環基、アルコキシ基又はシクロアルコキシ基であることが好ましく、水素原子、アルキル基又はアリール基であることがより好ましく、水素原子又はアルキル基であることがさらに好ましく、水素原子であることが特に好ましく、これらの基は置換基を有していてもよい。
【０１４０】
ＲＧ２、ＲＧ３、ＲＧ６及びＲＧ７は、水素原子、アルキル基、シクロアルキル基、アリール基、１価の複素環基、アルコキシ基、シクロアルコキシ基又はデンドロンであることが好ましく、水素原子、アルキル基、アリール基、１価の複素環基又はデンドロンであることがより好ましく、水素原子、アルキル基、アリール基、１価の複素環基又はデンドロンであることがさらに好ましく、水素原子又はデンドロンであることが特に好ましく、これらの基は置換基を有していてもよい。
【０１４１】
ＲＧ１〜ＲＧ８の少なくとも１つがアルキル基、シクロアルキル基、アリール基、１価の複素環基、アルコキシ基、シクロアルコキシ基、アリールオキシ基又はデンドロンであることが好ましく、ＲＧ２、ＲＧ３、ＲＧ６及びＲＧ７の少なくとも１つがアルキル基、シクロアルキル基、アリール基、１価の複素環基、アルコキシ基、シクロアルコキシ基、アリールオキシ基又はデンドロンであることがより好ましく、これらの基は置換基を有していてもよい。
【０１４２】
式（ＧＭ−Ｌ１）で表される配位子がデンドロンを有する場合、ＲＧ２、ＲＧ３、ＲＧ６及びＲＧ７の少なくとも１つがデンドロンであることが好ましく、ＲＧ２及びＲＧ６の少なくとも１つがデンドロンであることがより好ましい。
【０１４３】
式（ＧＭ−Ｌ１）で表される配位子がアルキル基、シクロアルキル基、アリール基、１価の複素環基、アルコキシ基、シクロアルコキシ基又はアリールオキシ基を有する場合、ＲＧ２、ＲＧ３、ＲＧ６及びＲＧ７の少なくとも１つがアルキル基、シクロアルキル基、アリール基、１価の複素環基、アルコキシ基、シクロアルコキシ基又はアリールオキシ基であることが好ましく、ＲＧ２及びＲＧ６の少なくとも１つがアルキル基、シクロアルキル基、アリール基、１価の複素環基、アルコキシ基、シクロアルコキシ基又はアリールオキシ基であることがより好ましく、これらの基は置換基を有していてもよい。
【０１４４】
式（ＧＭ−１）において、式（ＧＭ−Ｌ１）で表される配位子が複数存在する場合、複数存在するＲＧ１〜ＲＧ８は、それぞれ同一でも異なっていてもよい。
【０１４５】
【化３０】
2015163174.tif 000031
［式中、
ＲＧ９〜ＲＧ１８は、それぞれ独立に、水素原子、アルキル基、シクロアルキル基、アリール基、１価の複素環基、アルコキシ基、シクロアルコキシ基、アリールオキシ基又はデンドロンを表し、これらの基は置換基を有していてもよい。ＲＧ９とＲＧ１０、ＲＧ１０とＲＧ１１、ＲＧ１１とＲＧ１２、ＲＧ１２とＲＧ１３、ＲＧ１３とＲＧ１４、ＲＧ１４とＲＧ１５、ＲＧ１５とＲＧ１６、ＲＧ１６とＲＧ１７、及び、ＲＧ１７とＲＧ１８は、それぞれ結合して、それぞれが結合する原子と共に環を形成していてもよい。］
【０１４６】
ＲＧ９、ＲＧ１１〜ＲＧ１５及びＲＧ１８は、水素原子、アルキル基、シクロアルキル基、アリール基、１価の複素環基、アルコキシ基又はシクロアルコキシ基であることが好ましく、水素原子、アルキル基又はアリール基であることがより好ましく、水素原子又はアルキル基であることがさらに好ましく、水素原子であることが特に好ましく、これらの基は置換基を有していてもよい。
【０１４７】
ＲＧ１０、ＲＧ１６及びＲＧ１７は、水素原子、アルキル基、シクロアルキル基、アリール基、１価の複素環基、アルコキシ基、シクロアルコキシ基又はデンドロンであることが好ましく、水素原子、アルキル基、アリール基、１価の複素環基又はデンドロンであることがより好ましく、水素原子、アルキル基、アリール基、１価の複素環基又はデンドロンであることがさらに好ましく、水素原子又はデンドロンであることが特に好ましく、これらの基は置換基を有していてもよい。
【０１４８】
ＲＧ９〜ＲＧ１８の少なくとも１つがアルキル基、シクロアルキル基、アリール基、１価の複素環基、アルコキシ基、シクロアルコキシ基、アリールオキシ基又はデンドロンであることが好ましく、ＲＧ１０、ＲＧ１６及びＲＧ１７の少なくとも１つがアルキル基、シクロアルキル基、アリール基、１価の複素環基、アルコキシ基、シクロアルコキシ基、アリールオキシ基又はデンドロンであることがより好ましく、これらの基は置換基を有していてもよい。
【０１４９】
式（ＧＭ−Ｌ２）で表される配位子がデンドロンを有する場合、ＲＧ１０、ＲＧ１６及びＲＧ１７の少なくとも１つがデンドロンであることが好ましく、ＲＧ１６及びＲＧ１７の少なくとも１つがデンドロンであることがより好ましく、ＲＧ１６がデンドロンであることがさらに好ましい。
【０１５０】
式（ＧＭ−Ｌ２）で表される配位子がアルキル基、シクロアルキル基、アリール基、１価の複素環基、アルコキシ基、シクロアルコキシ基又はアリールオキシ基を有する場合、ＲＧ１０、ＲＧ１６及びＲＧ１７の少なくとも１つがアルキル基、シクロアルキル基、アリール基、１価の複素環基、アルコキシ基、シクロアルコキシ基又はアリールオキシ基であることが好ましく、ＲＧ１６及びＲＧ１７の少なくとも１つがアルキル基、シクロアルキル基、アリール基、１価の複素環基、アルコキシ基、シクロアルコキシ基又はアリールオキシ基であることがより好ましい。
【０１５１】
式（ＧＭ−１）において、式（ＧＭ−Ｌ２）で表される配位子が複数存在する場合、複数存在するＲＧ９〜ＲＧ１８は、それぞれ同一でも異なっていてもよい。
【０１５２】
【化３１】
2015163174.tif 000032
［式中、
ＲＧ１９〜ＲＧ２８は、それぞれ独立に、水素原子、アルキル基、シクロアルキル基、アリール基、１価の複素環基、アルコキシ基、シクロアルコキシ基、アリールオキシ基又はデンドロンを表し、これらの基は置換基を有していてもよい。ＲＧ１９とＲＧ２０、ＲＧ２０とＲＧ２１、ＲＧ２１とＲＧ２２、ＲＧ２２とＲＧ２３、ＲＧ２３とＲＧ２４、ＲＧ２４とＲＧ２５、ＲＧ２５とＲＧ２６、ＲＧ２６とＲＧ２７、及び、ＲＧ２７とＲＧ２８は、それぞれ結合して、それぞれが結合する原子と共に環を形成していてもよい。］
【０１５３】
ＲＧ１９〜ＲＧ２５及びＲＧ２８は、水素原子、アルキル基、シクロアルキル基、アリール基、１価の複素環基、アルコキシ基又はシクロアルコキシ基であることが好ましく、水素原子、アルキル基又はアリール基であることがより好ましく、水素原子又はアルキル基であることがさらに好ましく、水素原子であることが特に好ましく、これらの基は置換基を有していてもよい。
【０１５４】
ＲＧ２６及びＲＧ２７は、水素原子、アルキル基、シクロアルキル基、アリール基、１価の複素環基、アルコキシ基、シクロアルコキシ基又はデンドロンであることが好ましく、水素原子、アルキル基、アリール基、１価の複素環基又はデンドロンであることがより好ましく、水素原子、アルキル基、アリール基、１価の複素環基又はデンドロンであることがさらに好ましく、水素原子又はデンドロンであることが特に好ましく、これらの基は置換基を有していてもよい。
【０１５５】
ＲＧ１９〜ＲＧ２８の少なくとも１つがアルキル基、シクロアルキル基、アリール基、１価の複素環基、アルコキシ基、シクロアルコキシ基、アリールオキシ基又はデンドロンであることが好ましく、ＲＧ２６及びＲＧ２７の少なくとも１つがアルキル基、シクロアルキル基、アリール基、１価の複素環基、アルコキシ基、シクロアルコキシ基、アリールオキシ基又はデンドロンであることがより好ましく、これらの基は置換基を有していてもよい。
【０１５６】
式（ＧＭ−Ｌ３）で表される配位子がデンドロンを有する場合、ＲＧ２６及びＲＧ２７の少なくとも１つがデンドロンであることが好ましく、ＲＧ２６がデンドロンであることがより好ましい。
【０１５７】
式（ＧＭ−Ｌ３）で表される配位子がアルキル基、シクロアルキル基、アリール基、１価の複素環基、アルコキシ基、シクロアルコキシ基又はアリールオキシ基を有する場合、ＲＧ２６及びＲＧ２７の少なくとも１つがアルキル基、シクロアルキル基、アリール基、１価の複素環基、アルコキシ基、シクロアルコキシ基又はアリールオキシ基であることが好ましく、これらの基は置換基を有していてもよい。
【０１５８】
式（ＧＭ−１）において、式（ＧＭ−Ｌ３）で表される配位子が複数存在する場合、複数存在するＲＧ１９〜ＲＧ２８は、それぞれ同一でも異なっていてもよい。
【０１５９】
【化３２】
2015163174.tif 000033
［式中、
ＲＧ２９〜ＲＧ３８は、それぞれ独立に、水素原子、アルキル基、シクロアルキル基、アリール基、１価の複素環基、アルコキシ基、シクロアルコキシ基、アリールオキシ基又はデンドロンを表し、これらの基は置換基を有していてもよい。ＲＧ２９とＲＧ３０、ＲＧ３０とＲＧ３１、ＲＧ３１とＲＧ３２、ＲＧ３２とＲＧ３３、ＲＧ３３とＲＧ３４、ＲＧ３４とＲＧ３５、ＲＧ３５とＲＧ３６、ＲＧ３６とＲＧ３７、及び、ＲＧ３７とＲＧ３８は、それぞれ結合して、それぞれが結合する原子と共に環を形成していてもよい。］
【０１６０】
ＲＧ２９〜ＲＧ３２、ＲＧ３４、ＲＧ３５及びＲＧ３８は、水素原子、アルキル基、シクロアルキル基、アリール基、１価の複素環基、アルコキシ基又はシクロアルコキシ基であることが好ましく、水素原子、アルキル基又はアリール基であることがより好ましく、水素原子又はアルキル基であることがさらに好ましく、水素原子であることが特に好ましく、これらの基は置換基を有していてもよい。
【０１６１】
ＲＧ３３、ＲＧ３６及びＲＧ３７は、水素原子、アルキル基、シクロアルキル基、アリール基、１価の複素環基、アルコキシ基、シクロアルコキシ基又はデンドロンであることが好ましく、水素原子、アルキル基、アリール基、１価の複素環基又はデンドロンであることがより好ましく、水素原子、アルキル基、アリール基、１価の複素環基又はデンドロンであることがさらに好ましく、水素原子又はデンドロンであることが特に好ましく、これらの基は置換基を有していてもよい。
【０１６２】
ＲＧ２９〜ＲＧ３８の少なくとも１つがアルキル基、シクロアルキル基、アリール基、１価の複素環基、アルコキシ基、シクロアルコキシ基、アリールオキシ基又はデンドロンであることが好ましく、ＲＧ３３、ＲＧ３６及びＲＧ３７の少なくとも１つがアルキル基、シクロアルキル基、アリール基、１価の複素環基、アルコキシ基、シクロアルコキシ基、アリールオキシ基又はデンドロンであることがより好ましく、これらの基は置換基を有していてもよい。
【０１６３】
式（ＧＭ−Ｌ４）で表される配位子がデンドロンを有する場合、ＲＧ３６及びＲＧ３７の少なくとも１つがデンドロンであることが好ましく、ＲＧ３６がデンドロンであることが更に好ましい。
【０１６４】
式（ＧＭ−Ｌ４）で表される配位子がアルキル基、シクロアルキル基、アリール基、１価の複素環基、アルコキシ基、シクロアルコキシ基又はアリールオキシ基を有する場合、ＲＧ３３、ＲＧ３６及びＲＧ３７の少なくとも１つがアルキル基、シクロアルキル基、アリール基、１価の複素環基、アルコキシ基、シクロアルコキシ基又はアリールオキシ基であることが好ましく、ＲＧ３６及びＲＧ３７の少なくとも１つがアルキル基、シクロアルキル基、アリール基、１価の複素環基、アルコキシ基、シクロアルコキシ基又はアリールオキシ基であることがより好ましく、ＲＧ３６がアルキル基、シクロアルキル基、アリール基、１価の複素環基、アルコキシ基、シクロアルコキシ基又はアリールオキシ基であることがさらに好ましい。
【０１６５】
式（ＧＭ−１）において、式（ＧＭ−Ｌ４）で表される配位子が複数存在する場合、複数存在するＲＧ２９〜ＲＧ３８は、それぞれ同一でも異なっていてもよい。
【０１６６】
環Ｒ１Ｇ１が結合手を有さない場合、環Ｒ１Ｇ１の定義は、前述の環Ｒ１Ｇの定義と同様である。
【０１６７】
環Ｒ１Ｇ１が結合手を有する場合、環Ｒ１Ｇ１の結合手を除いた環部分の定義は、前述の環Ｒ１Ｇの定義と同様である。
【０１６８】
環Ｒ２Ｇ１が結合手を有さない場合、環Ｒ２Ｇ１の定義は、前述の環Ｒ２Ｇの定義と同様である。
【０１６９】
環Ｒ２Ｇ１が結合手を有する場合、環Ｒ２Ｇ１の結合手を除いた環部分の定義は、前述の環Ｒ２Ｇの定義と同様である。
【０１７０】
式（ＧＭ−１）において、環Ｒ１Ｇ１−環Ｒ２Ｇ１で表される配位子は、式（ＧＭ−Ｌ１）〜式（ＧＭ−Ｌ４）で表される配位子であることが好ましく、式（ＧＭ−Ｌ１）又は式（ＧＭ−Ｌ２）で表される配位子であることがより好ましい。
【０１７１】
環Ｒ１Ｇ１−環Ｒ２Ｇ１で表される配位子が式（ＧＭ−Ｌ１）である場合、ＲＧ１〜ＲＧ８のうち、１つが結合手を表し、ＲＧ２、ＲＧ３、ＲＧ６又はＲＧ７が結合手であることが好ましく、ＲＧ２、ＲＧ６又はＲＧ７が結合手であることがより好ましく、ＲＧ２又はＲＧ６が結合手であることがさらに好ましく、ＲＧ６が結合手であることが特に好ましい。
【０１７２】
環Ｒ１Ｇ１−環Ｒ２Ｇ１で表される配位子が式（ＧＭ−Ｌ２）である場合、ＲＧ９〜ＲＧ１８のうち、１つが結合手を表し、ＲＧ１０、ＲＧ１６又はＲＧ１７が結合手であることが好ましく、ＲＧ１６が結合手であることがより好ましい。
【０１７３】
環Ｒ１Ｇ１−環Ｒ２Ｇ１で表される配位子が式（ＧＭ−Ｌ３）である場合、ＲＧ１９〜ＲＧ２８のうち、１つが結合手を表し、ＲＧ２６又はＲＧ２７が結合手であることが好ましく、ＲＧ２６が結合手であることがより好ましい。
【０１７４】
環Ｒ１Ｇ１−環Ｒ２Ｇ１で表される配位子が式（ＧＭ−Ｌ４）である場合、ＲＧ２９〜ＲＧ３８のうち、１つが結合手を表し、ＲＧ３６又はＲＧ３７が結合手であることが好ましく、ＲＧ３６が結合手であることがより好ましい。
【０１７５】
Ａ１−Ｇ１−Ａ２で表されるアニオン性の２座配位子としては、例えば、下記式で表される配位子が挙げられる。
【０１７６】
【化３３】
2015163174.tif 000034
［式中、＊は、Ｍと結合する部位を表す。これらの２座配位子は置換基を有していてもよい。］
【０１７７】
【化３４】
2015163174.tif 000035
［式中、
Ｍ１Ｇは前記と同じ意味を表す。
Ｌ２及びＬ３は、それぞれ独立に、酸素原子、硫黄原子、−Ｎ（ＲＡ）−で表される基、−Ｃ（ＲＢ）２−で表される基、−Ｃ（ＲＢ）＝Ｃ（ＲＢ）−で表される基、−Ｃ≡Ｃ−で表される基、アリーレン基又は２価の複素環基を表し、これらの基は置換基を有していてもよい。ＲＡ及びＲＢは、前記と同じ意味を表す。Ｌ２及びＬ３が複数存在する場合、それらはそれぞれ同一でも異なっていてもよい。
ｎｂ１及びｎｃ１は、それぞれ独立に、０以上の整数を表す。複数存在するｎｂ１は、同一でも異なっていてもよい。
Ａｒ１Ｍは、３価の芳香族炭化水素基又は３価の複素環基を表し、これらの基は置換基を有していてもよい。］
【０１７８】
Ｌ２は、−Ｃ（ＲＢ）２−で表される基、アリーレン基又は２価の複素環基であることが好ましく、アリーレン基又は２価の複素環基であることがより好ましく、アリーレン基であることがさらに好ましく、これらの基は置換基を有していてもよい。中でも、式（Ａ−１）又は式（Ａ−２）で表される基が好ましい。
【０１７９】
Ｌ３は、−Ｃ（ＲＢ）２−で表される基、アリーレン基又は２価の複素環基であることが好ましく、−Ｃ（ＲＢ）２−で表される基又はアリーレン基であることがより好ましく、アリーレン基であることがさらに好ましく、これらの基は置換基を有していてもよい。中でも、式（Ａ−１）又は式（Ａ−２）で表される基が好ましい。
【０１８０】
ｎｂ１及びｎｃ１は、通常０〜１０の整数であり、好ましくは０〜５の整数であり、より好ましくは０〜２の整数であり、更に好ましくは０又は１であり、特に好ましくは０である。
【０１８１】
Ａｒ１Ｍは、ベンゼン環、ナフタレン環、フルオレン環、フェナントレン環、ジヒドロフェナントレン環、ピリジン環、ジアザベンゼン環、トリアジン環、カルバゾール環、フェノキサジン環又はフェノチアジン環から、環を構成する炭素原子又はヘテロ原子に直接結合する水素原子３個を除いた基であることが好ましく、ベンゼン環、ナフタレン環、フルオレン環、フェナントレン環又はジヒドロフェナントレン環から、環を構成する炭素原子に直接結合する水素原子３個を除いた基であることがより好ましく、ベンゼン環又はフルオレン環から、環を構成する炭素原子に直接結合する水素原子３個を除いた基であることがさらに好ましく、ベンゼン環から、環を構成する炭素原子に直接結合する水素原子３個を除いた基であることが特に好ましく、これらの基は置換基を有していてもよい。
【０１８２】
Ｌ２、Ｌ３及びＡｒ１Ｍが有していてもよい置換基は、前述の環Ｒ１Ｇ及び環Ｒ２Ｇが有していてもよい置換基と同様である。
【０１８３】
【化３５】
2015163174.tif 000036
［式中、
Ｌ２及びｎｂ１は、前記と同じ意味を表す。
Ｍ２Ｇは、燐光発光性化合物から、該化合物を構成する炭素原子又はヘテロ原子に直接結合する２個の水素原子を取り除いてなる基を表す。］
【０１８４】
Ｍ２Ｇは、式（ＧＭ−２）又は式（ＧＭ−３）で表される基であることが好ましく、式（ＧＭ−２）で表される基であることがより好ましい。
【０１８５】
【化３６】
2015163174.tif 000037
［式中、
Ｍ、Ｅ４、環Ｒ１Ｇ、環Ｒ２Ｇ、Ａ１−Ｇ１−Ａ２、環Ｒ１Ｇ１、環Ｒ２Ｇ１、ｎ１、及びｎ２は前記と同じ意味を表す。
ｎ３及びｎ４は、それぞれ独立に、０以上の整数を表す。但し、ｎ３＋ｎ４は０又は１である。Ｍがルテニウム原子、ロジウム原子又はイリジウム原子の場合、ｎ３＋ｎ４は１であり、Ｍがパラジウム原子又は白金原子の場合、ｎ３＋ｎ４は０である。
環Ｒ１Ｇ２は、６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。
環Ｒ２Ｇ２は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。
但し、環Ｒ１Ｇ２及び環Ｒ２Ｇ２の一方は２つの結合手を有するか、又は、環Ｒ１Ｇ２及び環Ｒ２Ｇ２は、それぞれ、結合手を１つずつ有する。］
【０１８６】
Ｍがルテニウム原子、ロジウム原子又はイリジウム原子の場合、ｎ４は０であることが好ましい。
【０１８７】
環Ｒ１Ｇ２が結合手を有さない場合、環Ｒ１Ｇ２の定義は、前述の環Ｒ１Ｇの定義と同様である。
【０１８８】
環Ｒ１Ｇ２が結合手を有する場合、環Ｒ１Ｇ２の結合手を除いた環部分の定義は、前述の環Ｒ１Ｇの定義と同様である。
【０１８９】
環Ｒ２Ｇ２が結合手を有さない場合、環Ｒ２Ｇ２の定義は、前述の環Ｒ２Ｇの定義と同様である。
【０１９０】
環Ｒ２Ｇ２が結合手を有する場合、環Ｒ２Ｇ２の結合手を除いた環部分の定義は、前述の環Ｒ２Ｇの定義と同様である。
【０１９１】
環Ｒ１Ｇ２及び環Ｒ２Ｇ２が有していてもよい置換基は、前述の環Ｒ１Ｇ及び環Ｒ２Ｇが有していてもよい置換基と同様である。
【０１９２】
環Ｒ１Ｇ２及び環Ｒ２Ｇ２は、それぞれ、結合手を１つずつ有することが好ましい。
【０１９３】
環Ｒ１Ｇ２−環Ｒ２Ｇ２で表される配位子は、式（ＧＭ−Ｌ１）〜式（ＧＭ−Ｌ４）で表される配位子であることが好ましく、式（ＧＭ−Ｌ１）又は式（ＧＭ−Ｌ２）で表される配位子であることがより好ましい。
【０１９４】
環Ｒ１Ｇ２−環Ｒ２Ｇ２で表される配位子が式（ＧＭ−Ｌ１）である場合、ＲＧ１〜ＲＧ８のうち、２つが結合手を表し、ＲＧ２、ＲＧ３、ＲＧ６及びＲＧ７のうち、２つが結合手であることが好ましく、ＲＧ２及びＲＧ６、ＲＧ２及びＲＧ７、ＲＧ３及びＲＧ６、又は、ＲＧ３及びＲＧ７が結合手であることがより好ましい。
【０１９５】
環Ｒ１Ｇ２−環Ｒ２Ｇ２で表される配位子が式（ＧＭ−Ｌ２）である場合、ＲＧ９〜ＲＧ１８のうち、２つが結合手を表し、ＲＧ１０、ＲＧ１６及びＲＧ１７のうち、２つが結合手であることが好ましく、ＲＧ１０及びＲＧ１６、又は、ＲＧ１０及びＲＧ１７が結合手であることがより好ましい。
【０１９６】
環Ｒ１Ｇ２−環Ｒ２Ｇ２で表される配位子が式（ＧＭ−Ｌ３）である場合、ＲＧ１９〜ＲＧ２８のうち、２つが結合手を表し、ＲＧ２０〜ＲＧ２３、ＲＧ２６及びＲＧ２７のうち、２つが結合手であることが好ましく、ＲＧ２６、並びに、ＲＧ２０、ＲＧ２１、ＲＧ２２及びＲＧ２３からなる群から選ばれる１つが結合手であること、又は、ＲＧ２７、並びに、ＲＧ２０、ＲＧ２１、ＲＧ２２及びＲＧ２３からなる群から選ばれる１つが結合手であることがより好ましい。
【０１９７】
環Ｒ１Ｇ２−環Ｒ２Ｇ２で表される配位子が式（ＧＭ−Ｌ４）である場合、ＲＧ２９〜ＲＧ３８のうち、２つが結合手を表し、ＲＧ３６、ＲＧ３７及びＲＧ３３のうち、２つが結合手であることが好ましく、ＲＧ３６及びＲＧ３３、又は、ＲＧ３７及びＲＧ３３が結合手であることがより好ましい。
【０１９８】
前記式（３Ｇ）において、Ｌ２、及びｎｂ１の好ましい範囲については、式（２Ｇ）におけるＬ２、及びｎｂ１と同じである。
【０１９９】
【化３７】
2015163174.tif 000038
［式中、
Ｌ２及びｎｂ１は、前記と同じ意味を表す。
Ｍ３Ｇは、燐光発光性化合物から、該化合物を構成する炭素原子又はヘテロ原子に直接結合する３個の水素原子を取り除いてなる基を表す。］
【０２００】
Ｍ３Ｇは、式（ＧＭ−４）で表される基であることが好ましい。
【０２０１】
【化３８】
2015163174.tif 000039
［式中、
Ｍ、Ｅ４、環Ｒ１Ｇ１、環Ｒ２Ｇ１、環Ｒ１Ｇ２、及び環Ｒ２Ｇ２は前記と同じ意味を表す。
ｎ５は０又は１を表す。ｎ６は１又は３を表す。但し、Ｍがルテニウム原子、ロジウム原子又はイリジウム原子の場合、ｎ５は０であり、且つ、ｎ６は３である。Ｍがパラジウム原子又は白金原子の場合、ｎ５は１であり、且つ、ｎ６は１である。］
【０２０２】
前記式（４Ｇ）において、Ｌ２、及びｎｂ１の好ましい範囲については、式（２Ｇ）におけるＬ２、及びｎｂ１と同じである。
【０２０３】
前記式（１Ｇ）で表される構成単位としては、式（１Ｇ−１）〜式（１Ｇ−１２）で表される構成単位が挙げられる。
【０２０４】
【化３９】
2015163174.tif 000040
【０２０５】
【化４０】
2015163174.tif 000041
【０２０６】
【化４１】
2015163174.tif 000042
［式中、Ｄｅは、水素原子、メチル基、エチル基、プロピル基、ｎ−ブチル基、ｔｅｒｔ−ブチル基、式（Ｄ−Ａ）で表される基、又は式（Ｄ−Ｂ）で表される基を表す。］
【０２０７】
前記式（２Ｇ）で表される構成単位としては、式（２Ｇ−１）〜式（２Ｇ−１２）で表される構成単位が挙げられる。
【０２０８】
【化４２】
2015163174.tif 000043
【０２０９】
【化４３】
2015163174.tif 000044
【０２１０】
【化４４】
2015163174.tif 000045
［式中、Ｄｅは、前記と同じ意味を表す。］
【０２１１】
前記式（３Ｇ）で表される構成単位としては、式（３Ｇ―１）〜式（３Ｇ−２０）で表される構成単位が挙げられる。
【０２１２】
【化４５】
2015163174.tif 000046
【０２１３】
【化４６】
2015163174.tif 000047
【０２１４】
【化４７】
2015163174.tif 000048
【０２１５】
【化４８】
2015163174.tif 000049
【０２１６】
【化４９】
2015163174.tif 000050
［式中、Ｄｅは、前記と同じ意味を表す。］
【０２１７】
前記式（４Ｇ）で表される構成単位としては、式（４Ｇ−１）〜式（４Ｇ−７）で表される構成単位が挙げられる。
【０２１８】
【化５０】
2015163174.tif 000051
【０２１９】
【化５１】
2015163174.tif 000052
［式中、Ｄｅは、前記と同じ意味を表す。］
【０２２０】
高分子化合物中の燐光発光性構成単位の含量は、外部量子効率に優れる発光素子が得られるので、高分子化合物に含まれる構成単位の合計量を１００モル％としたとき、好ましくは０．０１〜３０モル％であり、より好ましくは０．０５〜２０モル％であり、さらに好ましくは０．１〜１０モル％である。
【０２２１】
燐光発光性構成単位は、高分子化合物中に、１種のみ含まれていてもよく、２種以上含まれていてもよい。
【０２２２】
架橋基を有する構成単位と燐光発光性構成単位とを含む高分子化合物は、更に、式（Ｘ）で表される構成単位及び式（Ｙ）で表される構成単位からなる群から選ばれる少なくとも１種の構成単位を含んでいることが好ましい。
【０２２３】
【化５２】
2015163174.tif 000053
［式中、
ａＸ１及びａＸ２は、それぞれ独立に、０以上の整数を表す。
ＡｒＸ１及びＡｒＸ３は、それぞれ独立に、アリーレン基又は２価の複素環基を表し、これらの基は置換基を有していてもよい。
ＡｒＸ２及びＡｒＸ４は、それぞれ独立に、アリーレン基、２価の複素環基、又は、少なくとも１種のアリーレン基と少なくとも１種の２価の複素環基とが直接結合した２価の基を表し、これらの基は置換基を有していてもよい。ＡｒＸ２及びＡｒＸ４が複数存在する場合、それらはそれぞれ同一でも異なっていてもよい。
ＲＸ１、ＲＸ２及びＲＸ３は、それぞれ独立に、水素原子、アルキル基、シクロアルキル基、アリール基又は１価の複素環基を表し、これらの基は置換基を有していてもよい。ＲＸ２及びＲＸ３が複数存在する場合、それらはそれぞれ同一でも異なっていてもよい。］
【０２２４】
ａＸ１は、輝度寿命により優れる発光素子が得られるので、好ましくは２以下であり、より好ましくは１である。
【０２２５】
ａＸ２は、輝度寿命により優れる発光素子が得られるので、好ましくは２以下であり、より好ましくは０である。
【０２２６】
ＲＸ１、ＲＸ２及びＲＸ３は、好ましくはアルキル基、シクロアルキル基、アリール基又は１価の複素環基であり、より好ましくはアリール基であり、これらの基は置換基を有していてもよい。
【０２２７】
ＡｒＸ１及びＡｒＸ３で表されるアリーレン基は、好ましくは式（Ａ−１）又は式（Ａ−９）で表される基であり、より好ましくは式（Ａ−１）で表される基である。
【０２２８】
ＡｒＸ１及びＡｒＸ３で表される２価の複素環基は、好ましくは式（ＡＡ−１）、式（ＡＡ−２）、式（ＡＡ−４）、式（ＡＡ−７）〜式（ＡＡ−２６）で表される基である。
【０２２９】
ＡｒＸ１及びＡｒＸ３は、好ましくは置換基を有していてもよいアリーレン基である。
【０２３０】
ＡｒＸ２及びＡｒＸ４で表されるアリーレン基は、好ましくは式（Ａ−１）、式（Ａ−６）、式（Ａ−７）、式（Ａ−９）〜式（Ａ−１１）又は式（Ａ−１９）で表される基である。
【０２３１】
ＡｒＸ２及びＡｒＸ４で表される２価の複素環基の好適な例は、好ましくは式（ＡＡ−１）、式（ＡＡ−２）、式（ＡＡ−４）、式（ＡＡ−７）〜式（ＡＡ−２６）で表される基である。
【０２３２】
ＡｒＸ２及びＡｒＸ４で表される少なくとも１種のアリーレン基と少なくとも１種の２価の複素環基とが直接結合した２価の基の炭素原子数は、置換基の炭素原子数を含めないで、通常１０〜８０、好ましくは１０〜６０、より好ましくは、１２〜２８である。斯かる２価の基における、アリーレン基及び２価の複素環基の好適な例は、それぞれ、ＡｒＸ１及びＡｒＸ３で表されるアリーレン基及び２価の複素環基の好適な例と同じである。
【０２３３】
ＡｒＸ２及びＡｒＸ４で表される少なくとも１種のアリーレン基と少なくとも１種の２価の複素環基とが直接結合した２価の基としては、例えば、下記式で表される基が挙げられ、これらは置換基を有していてもよい。
【０２３４】
【化５３】
2015163174.tif 000054
［式中、ＲＸＸは、水素原子、アルキル基、シクロアルキル基、アリール基又は１価の複素環基を表し、これらの基は置換基を有していてもよい。］
【０２３５】
ＲＸＸは、好ましくはアルキル基、シクロアルキル基又はアリール基であり、これらの基は置換基を有していてもよい。
【０２３６】
ＡｒＸ２及びＡｒＸ４は、好ましくは置換基を有していてもよいアリーレン基である。
【０２３７】
ＡｒＸ１〜ＡｒＸ４及びＲＸ１〜ＲＸ３で表される基が有してもよい好適な置換基は、アルキル基、シクロアルキル基及びアリール基であり、これらの基はさらに置換基を有していてもよい。
【０２３８】
式（Ｘ）で表される構成単位は、好ましくは式（Ｘ−１）〜式（Ｘ−７）で表される構成単位であり、より好ましくは式（Ｘ−３）〜式（Ｘ−７）で表される構成単位であり、さらに好ましくは式（Ｘ−３）〜式（Ｘ−６）で表される構成単位である。
【０２３９】
【化５４】
2015163174.tif 000055
【０２４０】
【化５５】
2015163174.tif 000056
【０２４１】
【化５６】
2015163174.tif 000057
【０２４２】
【化５７】
2015163174.tif 000058
［式中、ＲＸ４及びＲＸ５は、それぞれ独立に、水素原子、アルキル基、シクロアルキル基、アルコキシ基、シクロアルコキシ基、アリール基、アリールオキシ基、ハロゲン原子、１価の複素環基又はシアノ基を表し、これらの基は置換基を有していてもよい。複数存在するＲＸ４は、同一でも異なっていてもよい。複数存在するＲＸ５は、同一でも異なっていてもよく、隣接するＲＸ５同士は互いに結合して、それぞれが結合する炭素原子と共に環を形成していてもよい。］
【０２４３】
高分子化合物中の式（Ｘ）で表される構成単位の含量は、正孔輸送性が優れるので、高分子化合物に含まれる構成単位の合計量を１００モル％としたとき、好ましくは０．１〜６５モル％であり、より好ましくは１〜５０モル％であり、さらに好ましくは５〜５０モル％である。
【０２４４】
式（Ｘ）で表される構成単位としては、例えば、式（Ｘ１−１）〜式（Ｘ１−１９）で表される構成単位が挙げられ、好ましくは式（Ｘ１−６）〜式（Ｘ１−１４）で表される構成単位である。
【０２４５】
【化５８】
2015163174.tif 000059
【０２４６】
【化５９】
2015163174.tif 000060
【０２４７】
【化６０】
2015163174.tif 000061
【０２４８】
【化６１】
2015163174.tif 000062
【０２４９】
【化６２】
2015163174.tif 000063
【０２５０】
【化６３】
2015163174.tif 000064
【０２５１】
【化６４】
2015163174.tif 000065
【０２５２】
【化６５】
2015163174.tif 000066
【０２５３】
本発明の高分子化合物において、式（Ｘ）で表される構成単位は、１種のみ含まれていても、２種以上含まれていてもよい。
【０２５４】
【化６６】
2015163174.tif 000067
［式中、ＡｒＹ１は、アリーレン基、２価の複素環基、又は、少なくとも１種のアリーレン基と少なくとも１種の２価の複素環基とが直接結合した２価の基を表し、これらの基は置換基を有していてもよい。］
【０２５５】
ＡｒＹ１で表されるアリーレン基は、好ましくは式（Ａ−１）、式（Ａ−６）、式（Ａ−７）、式（Ａ−９）〜式（Ａ−１１）、式（Ａ−１３）又は式（Ａ−１９）で表される基であり、より好ましくは式（Ａ−１）、式（Ａ−７）、式（Ａ−９）又は式（Ａ−１９）で表される基である。
【０２５６】
ＡｒＹ１で表される２価の複素環基は、好ましくは式（ＡＡ−４）、式（ＡＡ−１０）、式（ＡＡ−１３）、式（ＡＡ−１５）、式（ＡＡ−１８）又は式（ＡＡ−２０）で表される基であり、より好ましくは式（ＡＡ−４）、式（ＡＡ−１０）、式（ＡＡ−１８）又は式（ＡＡ−２０）で表される基である。
【０２５７】
ＡｒＹ１で表される少なくとも１種のアリーレン基と少なくとも１種の２価の複素環基とが直接結合した２価の基における、アリーレン基及び２価の複素環基の好適な例は、それぞれ、前述のＡｒＹ１で表されるアリーレン基及び２価の複素環基の好適な例と同様である。
【０２５８】
ＡｒＹ１で表される少なくとも１種のアリーレン基と少なくとも１種の２価の複素環基とが直接結合した２価の基の炭素原子数及び好適な例は、それぞれ、式（Ｘ）のＡｒＸ２及びＡｒＸ４で表される少なくとも１種のアリーレン基と少なくとも１種の２価の複素環基とが直接結合した２価の基と同様である。
【０２５９】
ＡｒＹ１で表される基が有してもよい置換基は、好ましくはアルキル基、シクロアルキル基、アルコキシ基、シクロアルコキシ基、アリール基又は１価の複素環基であり、より好ましくはアルキル基、シクロアルキル基又はアリール基であり、これらの基はさらに置換基を有していてもよい。
【０２６０】
式（Ｙ）で表される構成単位としては、例えば、式（Ｙ−１）〜式（Ｙ−７）で表される構成単位が挙げられ、高分子化合物を用いた発光素子の輝度寿命の観点からは、好ましくは式（Ｙ−１）又は式（Ｙ−２）で表される構成単位であり、電子輸送性の観点からは、好ましくは式（Ｙ−３）又は式（Ｙ−４）で表される構成単位であり、正孔輸送性の観点からは、好ましくは式（Ｙ−５）〜式（Ｙ−７）で表される構成単位である。
【０２６１】
【化６７】
2015163174.tif 000068
［式中、ＲＹ１は、水素原子、アルキル基、シクロアルキル基、アルコキシ基、シクロアルコキシ基、アリール基又は１価の複素環基を表し、これらの基は置換基を有していてもよい。複数存在するＲＹ１は、同一でも異なっていてもよく、隣接するＲＹ１同士は互いに結合して、それぞれが結合する炭素原子と共に環を形成していてもよい。］
【０２６２】
ＲＹ１は、好ましくは水素原子、アルキル基、シクロアルキル基又はアリール基であり、これらの基は置換基を有していてもよい。
【０２６３】
式（Ｙ−１）で表される構成単位は、好ましくは、式（Ｙ−１’）で表される構成単位である。
【０２６４】
【化６８】
2015163174.tif 000069
［式中、ＲＹ１１は、アルキル基、シクロアルキル基、アルコキシ基、シクロアルコキシ基、アリール基又は１価の複素環基を表し、これらの基は置換基を有していてもよい。複数存在するＲＹ１１は、同一でも異なっていてもよい。］
【０２６５】
ＲＹ１１は、好ましくは、アルキル基、シクロアルキル基又はアリール基であり、より好ましくは、アルキル基又はシクロアルキル基であり、これらの基は置換基を有していてもよい。
【０２６６】
【化６９】
2015163174.tif 000070
［式中、ＲＹ１は前記と同じ意味を表す。ＸＹ１は、−Ｃ（ＲＹ２）２−で表される基、−Ｃ（ＲＹ２）＝Ｃ（ＲＹ２）−で表される基又は−Ｃ（ＲＹ２）２−Ｃ（ＲＹ２）２−で表される基を表す。ＲＹ２は、水素原子、アルキル基、シクロアルキル基、アルコキシ基、シクロアルコキシ基、アリール基又は１価の複素環基を表し、これらの基は置換基を有していてもよい。複数存在するＲＹ２は、同一でも異なっていてもよく、ＲＹ２同士は互いに結合して、それぞれが結合する炭素原子と共に環を形成していてもよい。］
【０２６７】
ＲＹ２は、好ましくはアルキル基、シクロアルキル基、アリール基又は１価の複素環基であり、より好ましくはアルキル基、シクロアルキル基又はアリール基であり、これらの基は置換基を有していてもよい。
【０２６８】
ＸＹ１において、−Ｃ（ＲＹ２）２−で表される基中の２個のＲＹ２の組み合わせは、好ましくは双方がアルキル基若しくはシクロアルキル基、双方がアリール基、双方が１価の複素環基、又は、一方がアルキル基若しくはシクロアルキル基で他方がアリール基若しくは１価の複素環基であり、より好ましくは一方がアルキル基若しくはシクロアルキル基で他方がアリール基であり、これらの基は置換基を有していてもよい。２個存在するＲＹ２は互いに結合して、それぞれが結合する原子と共に環を形成していてもよく、ＲＹ２が環を形成する場合、−Ｃ（ＲＹ２）２−で表される基は、好ましくは式（Ｙ−Ａ１）〜式（Ｙ−Ａ５）で表される基であり、より好ましくは式（Ｙ−Ａ４）で表される基であり、これらの基は置換基を有していてもよい。
【０２６９】
【化７０】
2015163174.tif 000071
【０２７０】
ＸＹ１において、−Ｃ（ＲＹ２）＝Ｃ（ＲＹ２）−で表される基中の２個のＲＹ２の組み合わせは、好ましくは双方がアルキル基若しくはシクロアルキル基、又は、一方がアルキル基若しくはシクロアルキル基で他方がアリール基であり、これらの基は置換基を有していてもよい。
【０２７１】
ＸＹ１において、−Ｃ（ＲＹ２）２−Ｃ（ＲＹ２）２−で表される基中の４個のＲＹ２は、好ましくはアルキル基又はシクロアルキル基であり、これらの基は置換基を有していてもよい。複数あるＲＹ２は互いに結合して、それぞれが結合する原子と共に環を形成していてもよく、ＲＹ２が環を形成する場合、−Ｃ（ＲＹ２）２−Ｃ（ＲＹ２）２−で表される基は、好ましくは式（Ｙ−Ｂ１）〜式（Ｙ−Ｂ５）で表される基であり、より好ましくは式（Ｙ−Ｂ３）で表される基であり、これらの基は置換基を有していてもよい。
【０２７２】
【化７１】
2015163174.tif 000072
［式中、ＲＹ２は前記と同じ意味を表す。］
【０２７３】
式（Ｙ−２）で表される構成単位は、式（Ｙ−２’）で表される構成単位であることが好ましい。
【０２７４】
【化７２】
2015163174.tif 000073
［式中、ＲＹ１１及びＸＹ１は前記と同じ意味を表す。］
【０２７５】
【化７３】
2015163174.tif 000074
［式中、ＲＹ１は前記と同じ意味を表す。ＲＹ３は、水素原子、アルキル基、シクロアルキル基、アルコキシ基、シクロアルコキシ基、アリール基又は１価の複素環基を表し、これらの基は置換基を有していてもよい。］
【０２７６】
ＲＹ３は、好ましくはアルキル基、シクロアルキル基、アルコキシ基、シクロアルコキシ基、アリール基又は１価の複素環基であり、より好ましくはアリール基であり、これらの基は置換基を有していてもよい。
【０２７７】
【化７４】
2015163174.tif 000075
［式中、ＲＹ１は前記を同じ意味を表す。ＲＹ４は、水素原子、アルキル基、シクロアルキル基、アルコキシ基、シクロアルコキシ基、アリール基又は１価の複素環基を表し、これらの基は置換基を有していてもよい。］
【０２７８】
ＲＹ４は、好ましくはアルキル基、シクロアルキル基、アルコキシ基、シクロアルコキシ基、アリール基又は１価の複素環基であり、より好ましくはアリール基であり、これらの基は置換基を有していてもよい。
【０２７９】
式（Ｙ）で表される構成単位としては、例えば、式（Ｙ−１１）〜（Ｙ−５５）で表される構成単位が挙げられる。
【０２８０】
【化７５】
2015163174.tif 000076
【０２８１】
【化７６】
2015163174.tif 000077
【０２８２】
【化７７】
2015163174.tif 000078
【０２８３】
【化７８】
2015163174.tif 000079
【０２８４】
【化７９】
2015163174.tif 000080
【０２８５】
【化８０】
2015163174.tif 000081
【０２８６】
【化８１】
2015163174.tif 000082
【０２８７】
【化８２】
2015163174.tif 000083
【０２８８】
【化８３】
2015163174.tif 000084
【０２８９】
【化８４】
2015163174.tif 000085
【０２９０】
【化８５】
2015163174.tif 000086
【０２９１】
【化８６】
2015163174.tif 000087
【０２９２】
【化８７】
2015163174.tif 000088
【０２９３】
高分子化合物中の式（Ｙ）で表される構成単位（式中、ＡｒＹ１がアリーレン基である。）の含量は、輝度寿命により優れる発光素子が得られるので、高分子化合物に含まれる構成単位の合計量を１００モル％としたとき、好ましくは０．５〜７０モル％であり、より好ましくは５〜６０モル％である。
【０２９４】
高分子化合物中の式（Ｙ）で表される構成単位（式中、ＡｒＹ１が２価の複素環基、又は、少なくとも１種のアリーレン基と少なくとも１種の２価の複素環基とが直接結合した２価の基である。）の含量は、電荷輸送性に優れる発光素子が得られるので、高分子化合物に含まれる構成単位の合計量を１００モル％としたとき、好ましくは０．５〜３０モル％であり、より好ましくは３〜４０モル％である。
【０２９５】
式（Ｙ）で表される構成単位は、高分子化合物中に、１種のみ含まれていてもよく、２種以上含まれていてもよい。
【０２９６】
本発明における架橋基を有する構成単位と燐光発光性構成単位とを含む高分子化合物としては、発光効率の優れた発光素子が作成できるので、式（１３）で表される基を有する構成単位と燐光発光性構成単位とを含む高分子化合物が好ましい。
【０２９７】
【化８８】
2015163174.tif 000089
［式中、
ｎＢは１〜５の整数を表す。
ＬＢは、アルキレン基、シクロアルキレン基、アリーレン基、２価の複素環基、−ＮＲ’−で表される基、酸素原子又は硫黄原子を表し、これらの基は置換基を有していてもよい。Ｒ’は、水素原子、アルキル基、シクロアルキル基、アリール基又は１価の複素環基を表し、これらの基は置換基を有していてもよい。ＬＢが複数存在する場合、それらは同一でも異なっていてもよい。
ベンゾシクロブテン環は、置換基を有していてもよい。該置換基が複数存在する場合、それらは同一でも異なっていてもよく、互いに結合して、それぞれが結合する炭素原子と共に環を形成してもよい。］
【０２９８】
ＬＢは、好ましくはアルキレン基又はアリーレン基である。
【０２９９】
前記式（１３）で表される基を有する構成単位としては、例えば、式（１１−２）、式（１１−５）、式（１１−６）、式（１１−９）、式（１１−１１）、式（１１−１２）、式（１１−２３）、式（１１−３０）、及び式（１２−２）が挙げられる。
【０３００】
前記燐光発光性構成単位については先述のとおりである。
【０３０１】
前記式（１３）で表される基を有する構成単位と燐光発光性構成単位とを含む高分子化合物は、更に、式（Ｘ）で表される構成単位及び式（Ｙ）で表される構成単位からなる群から選ばれる少なくとも１種の構成単位を含んでいてもよい。これら式（Ｘ）及び式（Ｙ）で表される構成単位については先述のとおりである。
【０３０２】
前記式（１３）で表される基を有する構成単位と燐光発光性構成単位とを含む高分子化合物中の、式（１３）で表される基を有する構成単位の含量は、架橋性に優れる高分子化合物が得られるので、高分子化合物に含まれる構成単位の合計量を１００モル％としたとき、好ましくは０．５〜４０モル％であり、より好ましくは５〜４０モル％であり、更に好ましくは１０〜４０モル％である。
【０３０３】
架橋基を有する構成単位と燐光発光性構成単位とを含む高分子化合物としては、発光素子の輝度効率が優れるので、可視域（４００ｎｍから７００ｎｍ）で燐光発光する高分子化合物であれば良いが、その発光ピーク波長が、好ましくは４９０ｎｍ以上から７００ｎｍ以下、より好ましくは５５０ｎｍ以上から７００ｎｍ以下、さらに好ましくは５７０ｎｍ以上から７００ｎｍ以下である高分子化合物である。
【０３０４】
架橋基を有する構成単位と燐光発光性構成単位とを含む高分子化合物は、燐光発光性構成単位を１種単独で含んでいても、２種以上含んでいてもよいが、発光素子の輝度効率が優れるので、１種単独で含んでいることが好ましい。すなわち、式（１３）で表される基を有する構成単位と燐光発光性構成単位とを含む高分子化合物は、燐光発光性構成単位を１種単独で含んでいることが好ましい。
【０３０５】
架橋基を有する構成単位と燐光発光性構成単位とを含む高分子化合物としては、例えば、表１の高分子化合物Ｐ−１〜Ｐ−８が挙げられる。
【０３０６】
【表１】
2015163174.tif 000090
【０３０７】
架橋基を有する構成単位と燐光発光性構成単位とを含む高分子化合物は、発光素子中で、所望の発光色を呈することが好ましい。架橋基を有する構成単位と燐光発光性構成単位とを含む高分子化合物の発光ピーク波長は、例えば、陰極と陽極との間に該高分子化合物を成膜した評価用発光素子について、電圧印加時の発光ピーク波長を測定することにより確認することができる。評価用素子に使用する陰極及び陽極の材料、該高分子化合物の膜厚、印加する電圧に関しては、製品として意図する発光素子に応じて適宜決定すればよい。なお、評価用素子において、該高分子化合物は、架橋されていても架橋されていなくてもよいが、製品として意図する発光素子を製造するに際し適用される架橋反応条件にて架橋されていることが好ましい。
【０３０８】
次に、架橋基を有する構成単位と燐光発光性構成単位とを含む高分子化合物の製造方法について説明する。
【０３０９】
例えば、式（Ｍ−１）及び式（Ｍ−２）で表される化合物からなる群から選ばれる少なくとも１種の化合物と、式（Ｍ−３）〜式（Ｍ−６）で表される化合物からなる群から選ばれる少なくとも１種の化合物と、必要に応じて式（Ｍ−７）及び式（Ｍ−８）で表される化合物からなる群から選ばれる少なくとも１種の化合物を縮合重合させることにより製造することができる。本明細書において、高分子化合物の製造に使用される化合物を総称して、「原料モノマー」ということがある。なお、式（Ｍ−１）及び式（Ｍ−２）で表される化合物は、架橋基を有する構成単位、より詳細には、それぞれ式（１１）及び式（１２）で表される構成単位をもたらす原料モノマーである。式（Ｍ−３）〜式（Ｍ−６）で表される化合物は、燐光発光性構成単位、より詳細には、それぞれ式（１Ｇ）〜式（４Ｇ）で表される燐光発光性構成単位をもたらす原料モノマーである。式（Ｍ−７）及び式（Ｍ−８）で表される化合物は、それぞれ式（Ｘ）及び式（Ｙ）で表される構成単位をもたらす原料モノマーである。式（Ｍ−３）で表される化合物に関しては、式（１Ｇ）で表される構成単位について説明したとおり、末端封止剤として使用することが好ましい。
【０３１０】
【化８９】
2015163174.tif 000091
【０３１１】
【化９０】
2015163174.tif 000092
【０３１２】
【化９１】
2015163174.tif 000093
【０３１３】
【化９２】
2015163174.tif 000094
［式中、
ｎＡ、ｎ、Ａｒ３、ＬＡ、Ｘ、ｍＡ、ｍ、ｃ、Ａｒ４〜Ａｒ６、ＫＡ、Ｘ’、Ｌ１、Ｌ２、Ｌ３、ｎａ１、ｎｂ１、ｎｃ１、Ｍ１Ｇ、Ｍ２Ｇ、Ｍ３Ｇ、ＡｒＹ１、ａ１、ａ２、ＡｒＸ１〜ＡｒＸ４、ＲＸ１〜ＲＸ３は、前記と同じ意味を表す。
ＺＣ１〜ＺＣ１６は、それぞれ独立に、置換基Ａ群及び置換基Ｂ群からなる群から選ばれる基を表す。］
【０３１４】
例えば、ＺＣ１、ＺＣ２、ＺＣ３及びＺＣ４が置換基Ａ群から選ばれる基である場合、ＺＣ５、ＺＣ６、ＺＣ７、ＺＣ８、ＺＣ９、ＺＣ１０、ＺＣ１１、ＺＣ１２、ＺＣ１３、ＺＣ１４、ＺＣ１５及びＺＣ１６は、置換基Ｂ群から選ばれる基を選択する。
【０３１５】
例えば、ＺＣ１、ＺＣ２、ＺＣ３及びＺＣ４が置換基Ｂ群から選ばれる基である場合、ＺＣ５、ＺＣ６、ＺＣ７、ＺＣ８、ＺＣ９、ＺＣ１０、ＺＣ１１、ＺＣ１２、ＺＣ１３、ＺＣ１４、ＺＣ１５及びＺＣ１６は、置換基Ａ群から選ばれる基を選択する。
【０３１６】
＜置換基Ａ群＞
塩素原子、臭素原子、ヨウ素原子、−Ｏ−Ｓ（＝Ｏ）２ＲＣ１（式中、ＲＣ１は、アルキル基、シクロアルキル基又はアリール基を表し、これらの基は置換基を有していてもよい。）で表される基。
【０３１７】
＜置換基Ｂ群＞
−Ｂ（ＯＲＣ２）２（式中、ＲＣ２は、水素原子、アルキル基、シクロアルキル基又はアリール基を表し、これらの基は置換基を有していてもよい。複数存在するＲＣ２は同一でも異なっていてもよく、互いに結合して、それぞれが結合する酸素原子と共に環構造を形成していてもよい。）で表される基；
−ＢＦ３Ｑ’（式中、Ｑ’は、Ｌｉ、Ｎａ、Ｋ、Ｒｂ又はＣｓを表す。）で表される基；
−ＭｇＹ’（式中、Ｙ’は、塩素原子、臭素原子又はヨウ素原子を表す。）で表される基；
−ＺｎＹ’’（式中、Ｙ’’は、塩素原子、臭素原子又はヨウ素原子を表す。）で表される基；及び、
−Ｓｎ（ＲＣ３）３（式中、ＲＣ３は、水素原子、アルキル基、シクロアルキル基又はアリール基を表し、これらの基は置換基を有していてもよい。複数存在するＲＣ３は同一でも異なっていてもよく、互いに結合して、それぞれが結合するスズ原子と共に環構造を形成していてもよい。）で表される基。
【０３１８】
−Ｂ（ＯＲＣ２）２で表される基としては、例えば、下記式で表される基が挙げられる。
【０３１９】
【化９３】
2015163174.tif 000095
【０３２０】
置換基Ａ群から選ばれる基を有する化合物と置換基Ｂ群から選ばれる基を有する化合物とは、公知のカップリング反応により縮合重合して、置換基Ａ群から選ばれる基及び置換基Ｂ群から選ばれる基と結合する炭素原子同士が結合する。そのため、置換基Ａ群から選ばれる基を２個有する化合物と、置換基Ｂ群から選ばれる基を２個有する化合物を公知のカップリング反応に供すれば、縮合重合により、これらの化合物の縮合重合体を得ることができる。
【０３２１】
縮合重合は、通常、触媒、塩基及び溶媒の存在下で行なわれるが、必要に応じて、相間移動触媒を共存させて行ってもよい。
【０３２２】
触媒としては、例えば、ジクロロビス（トリフェニルホスフィン）パラジウム、ジクロロビス（トリス−ｏ−メトキシフェニルホスフィン）パラジウム、パラジウム［テトラキス（トリフェニルホスフィン）］、［トリス（ジベンジリデンアセトン）］ジパラジウム、パラジウムアセテート等のパラジウム錯体、ニッケル［テトラキス（トリフェニルホスフィン）］、［１，３−ビス（ジフェニルホスフィノ）プロパン］ジクロロニッケル、［ビス（１，４−シクロオクタジエン）］ニッケル等のニッケル錯体等の遷移金属錯体；これらの遷移金属錯体が、更にトリフェニルホスフィン、トリ−ｏ−トリルホスフィン、トリ−ｔｅｒｔ−ブチルホスフィン、トリシクロヘキシルホスフィン、ジフェニルホスフィノプロパン、ビピリジル等の配位子を有する錯体が挙げられる。触媒は、一種単独で用いても二種以上を併用してもよい。
【０３２３】
触媒の使用量は、原料モノマーのモル数の合計に対する遷移金属の量として、通常、０．００００１〜３モル当量である。
【０３２４】
塩基及び相間移動触媒としては、例えば、炭酸ナトリウム、炭酸カリウム、炭酸セシウム、フッ化カリウム、フッ化セシウム、リン酸三カリウム等の無機塩基；フッ化テトラブチルアンモニウム、水酸化テトラブチルアンモニウム等の有機塩基；塩化テトラブチルアンモニウム、臭化テトラブチルアンモニウム等の相間移動触媒が挙げられる。塩基及び相間移動触媒は、それぞれ、一種単独で用いても二種以上を併用してもよい。
【０３２５】
塩基及び相間移動触媒の使用量は、それぞれ、原料モノマーの合計モル数に対して、通常０．００１〜１００モル当量である。
【０３２６】
溶媒としては、例えば、トルエン、キシレン、メシチレン、テトラヒドロフラン、１，４−ジオキサン、ジメトキシエタン、Ｎ，Ｎ−ジメチルアセトアミド、Ｎ，Ｎ−ジメチルホルムアミド等の有機溶媒、水が挙げられる。溶媒は、一種単独で用いても二種以上を併用してもよい。
【０３２７】
溶媒の使用量は、通常、原料モノマーの合計１００重量部に対して、１０〜１０００００重量部である。
【０３２８】
縮合重合の反応温度は、通常−１００〜２００℃である。縮合重合の反応時間は、通常１時間以上である。
【０３２９】
重合反応の後処理は、公知の方法、例えば、分液により水溶性不純物を除去する方法、メタノール等の低級アルコールに重合反応後の反応液を加えて、析出させた沈殿を濾過した後、乾燥させる方法等を単独、又は組み合わせて行う。高分子化合物の純度が低い場合、例えば、再結晶、再沈殿、ソックスレー抽出器による連続抽出、カラムクロマトグラフィー等の通常の方法にて精製することができる。
【０３３０】
＜第２の発光層＞
第２の発光層は、複素環構造を有する非燐光発光性の低分子化合物と、少なくとも２種の燐光発光性化合物とを含有する組成物を用いて得られる層である。
【０３３１】
複素環構造を有する非燐光発光性の低分子化合物は、正孔注入性、正孔輸送性、電子注入性及び電子輸送性からなる群から選ばれる少なくとも１つの機能を有する。該低分子化合物は、１種単独で含有されていても、２種以上含有されていてもよい。
【０３３２】
第２の発光層中の少なくとも２種の燐光発光性化合物の含有量は、第２の発光層に含まれる材料の合計を１００重量部としたとき、通常０．０５〜８０重量部であり、好ましくは０．１〜５０重量部であり、より好ましくは０．５〜４０重量部である。
【０３３３】
複素環構造を有する非燐光発光性の低分子化合物の有する最低励起三重項状態（Ｔ１）は、外部量子効率に優れる発光素子が得られるので、少なくとも２種の燐光発光性化合物のうち、最も高いＴ１エネルギーを持つ燐光発光性化合物と同等のエネルギー準位、又は、より高いエネルギー準位であることが好ましい。
【０３３４】
複素環構造を有する非燐光発光性の低分子化合物は、本発明の発光素子を溶液塗布プロセスで作製できるので、前記少なくとも２種の燐光発光性化合物を溶解することが可能な溶媒に対して溶解することが好ましい。
【０３３５】
前記複素環構造を有する非燐光発光性の低分子化合物としては、カルバゾール環、フェナントロリン環、トリアジン環、アゾール環、チオフェン環、フラン環、ピリジン環及びジアザベンゼン環からなる群から選ばれる少なくとも１種の複素環構造を有する化合物が好ましい。
【０３３６】
複素環構造を有する非燐光発光性の低分子化合物は、好ましくは式（Ｈ−１）で表される化合物である。
【０３３７】
【化９４】
2015163174.tif 000096
［式中、
ＡｒＨ１及びＡｒＨ２は、アリール基又は１価の複素環基を表し、これらの基は置換基を有していてもよい。
ｎＨ１及びｎＨ２は、それぞれ独立に、０又は１を表す。ｎＨ１が複数存在する場合、それらは同一でも異なっていてもよい。複数存在するｎＨ２は、同一でも異なっていてもよい。
ｎＨ３は１以上の整数を表す。
ＬＨ１は、アリーレン基又は２価の複素環基を表し、これらの基は置換基を有していてもよい。ＬＨ１が複数存在する場合、それらは同一でも異なっていてもよい。
ＬＨ２は、−Ｎ（−ＬＨ３−ＲＨＡ）−で表される基又は−［Ｃ（ＲＨＢ）２］ｎＨ４−で表される基を表す。ＲＨＡは、アルキル基、シクロアルキル基、アリール基又は１価の複素環基を表し、これらの基は置換基を有していてもよい。ＬＨ３は、単結合、アリーレン基又は２価の複素環基を表し、これらの基は置換基を有していてもよい。ＲＨＢは、水素原子、アルキル基、シクロアルキル基、アルコキシ基、シクロアルコキシ基、アリール基又は１価の複素環基を表し、これらの基は置換基を有していてもよい。複数存在するＲＨＢは、同一でも異なっていてもよく、互いに結合して、それぞれが結合する炭素原子と共に環を形成していてもよい。ｎＨ４は１以上１０以下の整数を表す。ＬＨ２が複数存在する場合、それらは同一でも異なっていてもよい。
但し、ＡｒＨ１、ＡｒＨ２、ＬＨ１、ＬＨ２の少なくとも一つは１価若しくは２価の複素環基であるか、又は１価若しくは２価の複素環基を含む基である。］
【０３３８】
ＡｒＨ１及びＡｒＨ２は、フェニル基、フルオレニル基、スピロビフルオレニル基、ピリジル基、ピリミジニル基、トリアジニル基、キノリニル基、イソキノリニル基、チエニル基、ベンゾチエニル基、ジベンゾチエニル基、フリル基、ベンゾフリル基、ジベンゾフリル基、ピロリル基、インドリル基、アザインドリル基、カルバゾリル基、アザカルバゾリル基、ジアザカルバゾリル基、フェノキサジニル基又はフェノチアジニル基が好ましく、フェニル基、スピロビフルオレニル基、ピリジル基、ピリミジニル基、トリアジニル基、ジベンゾチエニル基、ジベンゾフリル基、カルバゾリル基又はアザカルバゾリル基がより好ましく、フェニル基、ピリジル基、カルバゾリル基又はアザカルバゾリル基がさらに好ましく、式（ＴＤＡ−１）で表される基又は式（ＴＤＡ−３）で表される基が特に好ましく、式（ＴＤＡ−３）で表される基がとりわけ好ましく、これらの基は置換基を有していてもよい。
【０３３９】
ＡｒＨ１及びＡｒＨ２が有していてもよい置換基としては、ハロゲン原子、アルキル基、シクロアルキル基、アルコキシ基、シクロアルコキシ基、アリール基又は１価の複素環基が好ましく、アルキル基、シクロアルコキシ基、アルコキシ基又はシクロアルコキシ基がより好ましく、アルキル基又はシクロアルコキシ基がさらに好ましく、これらの基はさらに置換基を有していてもよい。
【０３４０】
ＬＨ１は、式（Ａ−１）〜式（Ａ−３）、式（Ａ−８）〜式（Ａ−１０）、式（ＡＡ−１）〜式（ＡＡ−６）、式（ＡＡ−１０）〜式（ＡＡ−２１）、式（ＡＡ−２４）〜式（ＡＡ−３４）で表される基が好ましく、式（Ａ−１）、式（Ａ−２）、式（Ａ−８）、式（Ａ−９）、式（ＡＡ−１）〜式（ＡＡ−４）、式（ＡＡ−１０）〜式（ＡＡ−１５）、式（ＡＡ−２９）〜式（ＡＡ−３４）で表される基がより好ましく、式（Ａ−１）、式（Ａ−２）、式（Ａ−８）、式（Ａ−９）、式（ＡＡ−２）、式（ＡＡ−４）、式（ＡＡ−１０）〜式（ＡＡ−１５）で表される基がさらに好ましく、式（Ａ−１）、式（Ａ−２）、式（Ａ−８）、式（ＡＡ−２）、式（ＡＡ−４）、式（ＡＡ−１０）、式（ＡＡ−１２）又は式（ＡＡ−１４）で表される基が特に好ましく、式（Ａ−１）、式（Ａ−２）、式（ＡＡ−２）、式（ＡＡ−４）又は式（ＡＡ−１４）で表される基がとりわけ好ましい。
【０３４１】
ＬＨ１が有していてもよい置換基としては、ハロゲン原子、アルキル基、シクロアルキル基、アルコキシ基、シクロアルコキシ基、アリール基又は１価の複素環基が好ましく、アルキル基、アルコキシ基、アリール基又は１価の複素環基がより好ましく、アルキル基、アリール基又は１価の複素環基がさらに好ましく、これらの基はさらに置換基を有していてもよい。
【０３４２】
ＬＨ１が有していてもよい置換基におけるアリール基及び１価の複素環基の例は、ＡｒＨ１及びＡｒＨ２で表されるアリール基及び１価の複素環基の例と同様である。
【０３４３】
ＲＨＡは、好ましくはアリール基又は１価の複素環基であり、これらの基は置換基を有していてもよい。
【０３４４】
ＲＨＡで表されるアリール基及び１価の複素環基の例は、ＡｒＨ１及びＡｒＨ２で表されるアリール基及び１価の複素環基の例と同様である。
【０３４５】
ＲＨＡが有していてもよい置換基の定義及び例は、ＡｒＨ１及びＡｒＨ２が有していてもよい置換基の定義及び例と同様である。
【０３４６】
ＬＨ３で表されるアリーレン基及び２価の複素環基の例は、ＬＨ１で表されるアリーレン基及び２価の複素環基の例と同様である。
【０３４７】
ＬＨ３が有していてもよい置換基の例は、ＬＨ１が有していてもよい置換基の例と同様である。
【０３４８】
ＲＨＢは、水素原子、アルキル基、シクロアルキル基、アリール基又は１価の複素環基が好ましく、水素原子、アルキル基又はシクロアルキル基がより好ましく、水素原子又はアルキル基がさらに好ましく、これらの基は置換基を有していてもよい。
【０３４９】
ｎＨ４は、好ましくは１以上５以下であり、より好ましく１以上３以下であり、さらに好ましく１である。
【０３５０】
ｎＨ１は、好ましくは１である。
【０３５１】
ｎＨ２は、好ましくは０である。
【０３５２】
ｎＨ３は、通常１以上１０以下、好ましくは１以上５以下、さらに好ましくは１以上３以下、特に好ましくは１である。
【０３５３】
式（Ｈ−１）において、ＡｒＨ１、ＡｒＨ２、ＬＨ１およびＬＨ２の少なくとも一つは、１価若しくは２価の複素環基であるか、又は１価若しくは２価の複素環基を含む基である。詳細には、ＡｒＨ１、ＡｒＨ２、ＬＨ１（複数存在する場合は少なくとも１つのＬＨ１）およびＬＨ２（複数存在する場合は少なくとも１つのＬＨ２）について、下記ｉ）乃至ｖ）の少なくとも１つが満たされる：ｉ）ＡｒＨ１が１価の複素環基である；ｉｉ）ＡｒＨ２が１価の複素環基である；ｉｉｉ）ＬＨ１が２価の複素環基である；ｉｖ）ＬＨ２が−Ｎ（−ＬＨ３−ＲＨＡ）−で表される基であり、ＬＨ３が２価の複素環基であるか又はＲＨＡが１価の複素環基である；ｖ）ＬＨ２が−［Ｃ（ＲＨＢ）２］ｎＨ４−で表される基であり、ＲＨＢが１価の複素環基である。
【０３５４】
式（Ｈ−１）で表される化合物は、式（Ｈ−２）で表される化合物であることが好ましい。
【０３５５】
【化９５】
2015163174.tif 000097
［式中、ＬＨ１、ｎＨ３、ＡｒＨ１及びＡｒＨ２は、前記と同じ意味を表す。但し、ＡｒＨ１、ＡｒＨ２、ＬＨ１の少なくとも一つは１価の複素環基又は２価の複素環基である。］
【０３５６】
式（Ｈ−１）で表される化合物としては、例えば、下記式で表される化合物が挙げられる。
【０３５７】
【化９６】
2015163174.tif 000098
【０３５８】
【化９７】
2015163174.tif 000099
【０３５９】
【化９８】
2015163174.tif 000100
【０３６０】
【化９９】
2015163174.tif 000101
【０３６１】
【化１００】
2015163174.tif 000102
【０３６２】
【化１０１】
2015163174.tif 000103
【０３６３】
前記少なくとも２種の燐光発光性化合物としては、室温で高い発光量子収率を有するものであれば、好適に使用できる。
【０３６４】
前記少なくとも２種の燐光発光性化合物は、効率の観点から、発光スペクトルの最大ピーク波長が４００ｎｍ以上４８０ｎｍ未満である少なくとも１種の燐光発光性化合物（Ｂ）と、発光スペクトルの最大ピーク波長が４８０ｎｍ以上６８０ｎｍ未満である少なくとも１種の燐光発光性化合物（Ｇ）とを含むことが好ましい。
【０３６５】
燐光発光性化合物の発光スペクトルの最大ピーク波長は、燐光発光性化合物を、トルエン、キシレン、クロロホルム、テトラヒドロフラン等の有機溶媒に溶解させ、希薄溶液を調製し（１×１０−６〜１×１０−３ｗｔ％程度）、該希薄溶液のＰＬスペクトルを室温で測定することで評価することができる。燐光発光性化合物を溶解させる有機溶媒としては、キシレンが好ましい。
【０３６６】
第２の発光層が、複素環構造を有する非燐光発光性の低分子化合物と、燐光発光性化合物（Ｂ）と、燐光発光性化合物（Ｇ）とを含有する組成物を用いて得られる層である場合、第２の発光層中の燐光発光性化合物（Ｂ）の含有量は、燐光発光性化合物（Ｂ）及び燐光発光性化合物（Ｇ）の合計を１００重量部としたとき、通常７５．０〜９９．９重量部であり、好ましくは９０．０〜９９．９重量部であり、より好ましくは９８〜９９．５重量部である。
【０３６７】
本発明の第２の発光層は、３種以上の燐光発光性化合物を含んでいてもよい。
【０３６８】
前記燐光発光性化合物（Ｂ）としては、例えば、式（１）で表される燐光発光性化合物が挙げられる。
【０３６９】
【化１０２】
2015163174.tif 000104
［式中、
Ｍは、ルテニウム原子、ロジウム原子、パラジウム原子、イリジウム原子又は白金原子を表す。
ｎ１は１以上の整数を表し、ｎ２は０以上の整数を表し、ｎ１＋ｎ２は２又は３である。Ｍがルテニウム原子、ロジウム原子又はイリジウム原子の場合、ｎ１＋ｎ２は３であり、Ｍがパラジウム原子又は白金原子の場合、ｎ１＋ｎ２は２である。
Ｅ１及びＥ２は、それぞれ独立に、炭素原子又は窒素原子を表す。但し、Ｅ１及びＥ２の少なくとも一方は炭素原子である。
環Ｒ１は、５員環又は６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ１が複数存在する場合、それらは同一でも異なっていてもよい。但し、環Ｒ１が６員環の芳香族複素環である場合、Ｅ１は炭素原子である。
環Ｒ２は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ２が複数存在する場合、それらは同一でも異なっていてもよい。但し、環Ｒ２が６員環の芳香族複素環である場合、Ｅ２は炭素原子である。
但し、環Ｒ１が６員環の芳香族複素環である場合、環Ｒ２は電子求引基を有する。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２と共に２座配位子を構成する原子団を表す。Ａ１−Ｇ１−Ａ２が複数存在する場合、それらは同一でも異なっていてもよい。］
【０３７０】
Ｍがルテニウム原子、ロジウム原子又はイリジウム原子の場合、ｎ１は２又は３であることが好ましく、３であることがより好ましい。
【０３７１】
Ｍがパラジウム原子又は白金原子の場合、ｎ１は１又は２であることが好ましく、２であることがより好ましい。
【０３７２】
環Ｒ１は、１つ以上３つ以下の窒素原子を構成原子として有する５員環の芳香族複素環又は１つ以上４つ以下の窒素原子を構成原子として有する６員環の芳香族複素環であることが好ましく、１つ以上３つ以下の窒素原子を構成原子として有する５員環の芳香族複素環であることがより好ましく、イミダゾール環又はトリアゾール環であることがさらに好ましい。
【０３７３】
環Ｒ２は、６員環の芳香族炭素環、又は、５員環若しくは６員環の芳香族複素環であることが好ましく、ベンゼン環、ナフタレン環、フルオレン環、フェナントレン環、ピリジン環、ジアザベンゼン環、ピロール環、フラン環又はチオフェン環であることがより好ましく、ベンゼン環、ナフタレン環、フルオレン環、ピリジン環又はジアザベンゼン環であることがさらに好ましく、ベンゼン環、ピリジン環又はピリミジン環であることが特に好ましく、これらの環は置換基を有していてもよい。
【０３７４】
環Ｒ１及び環Ｒ２が有していてもよい置換基としては、アルキル基、シクロアルキル基、アルコキシ基、シクロアルコキシ基、アリール基、アリールオキシ基、１価の複素環基、ハロゲン原子又はデンドロンが好ましく、アルキル基、シクロアルキル基、アリール基、１価の複素環基、ハロゲン原子又はデンドロンがより好ましく、アルキル基、シクロアルキル基、アリール基、ハロゲン原子又はデンドロンがさらに好ましく、これらの基はさらに置換基を有していてもよい。環Ｒ１が６員環の芳香族複素環である場合に環Ｒ２が有する電子求引基としては、ハロゲン原子、ハロゲン原子を置換基として有するアルキル基もしくはシクロアルキル基、または、ハロゲン原子を置換基として有するアリールが好ましく、フッ素原子、フッ素原子を置換基として有するアルキル基もしくはシクロアルキル基、または、フッ素原子を置換基として有するアリール基がより好ましく、フッ素原子、トリフルオロメチル基またはペンタフルオロフェニル基が更に好ましい。
【０３７５】
Ａ１−Ｇ１−Ａ２で表されるアニオン性の２座配位子については先述のとおりである。
【０３７６】
前記式（１）で表される燐光発光性化合物としては、例えば、式（１−Ａ）で表される燐光発光性化合物が挙げられる。
【０３７７】
【化１０３】
2015163174.tif 000105
［式中、
ｎ１、ｎ２及びＡ１−Ｇ１−Ａ２は、前記と同じ意味を表す。
Ｍ１は、イリジウム原子又は白金原子を表す。
Ｅ１Ａ、Ｅ２Ａ、Ｅ３Ａ、Ｅ４Ａ、Ｅ２Ｂ、Ｅ３Ｂ、Ｅ４Ｂ及びＥ５Ｂは、それぞれ独立に、窒素原子又は炭素原子を表す。Ｅ１Ａ、Ｅ２Ａ、Ｅ３Ａ、Ｅ４Ａ、Ｅ２Ｂ、Ｅ３Ｂ、Ｅ４Ｂ及びＥ５Ｂが複数存在する場合、それらはそれぞれ同一でも異なっていてもよい。Ｅ２Ａ、Ｅ３Ａ及びＥ４Ａが窒素原子の場合、Ｒ２Ａ、Ｒ３Ａ及びＲ４Ａは、存在しても存在しなくてもよい。Ｅ２Ｂ、Ｅ３Ｂ、Ｅ４Ｂ及びＥ５Ｂが窒素原子の場合、Ｒ２Ｂ、Ｒ３Ｂ、Ｒ４Ｂ及びＲ５Ｂは、存在しない。
Ｒ２Ａ、Ｒ３Ａ、Ｒ４Ａ、Ｒ２Ｂ、Ｒ３Ｂ、Ｒ４Ｂ及びＲ５Ｂは、それぞれ独立に、水素原子、アルキル基、シクロアルキル基、アルコキシ基、シクロアルコキシ基、アリール基、アリールオキシ基、１価の複素環基、ハロゲン原子又はデンドロンを表し、これらの基は置換基を有していてもよい。Ｒ２Ａ、Ｒ３Ａ、Ｒ４Ａ、Ｒ２Ｂ、Ｒ３Ｂ、Ｒ４Ｂ及びＲ５Ｂが複数存在する場合、それらはそれぞれ同一でも異なっていてもよい。Ｒ２ＡとＲ３Ａ、Ｒ３ＡとＲ４Ａ、Ｒ２ＡとＲ２Ｂ、Ｒ２ＢとＲ３Ｂ、Ｒ３ＢとＲ４Ｂ、及び、Ｒ４ＢとＲ５Ｂは、それぞれ結合して、それぞれが結合する原子と共に環を形成していてもよい。
環Ｒ１Ａは、窒素原子、Ｅ１Ａ、Ｅ２Ａ、Ｅ３Ａ及びＥ４Ａにより構成されるトリアゾール環又はイミゾール環を表す。
環Ｒ１Ｂは、２つの炭素原子、Ｅ２Ｂ、Ｅ３Ｂ、Ｅ４Ｂ及びＥ５Ｂにより構成されるベンゼン環、ピリジン環又はピリミジン環を表す。］
【０３７８】
環Ｒ１Ａを構成する各原子間の結合は、単結合である必要はなく、二重結合であってもよい。また、環Ｒ１Ｂを構成する各原子間の結合は、単結合である必要はなく、二重結合であってもよい。「Ｅ２Ａ、Ｅ３Ａ及びＥ４Ａが窒素原子の場合、Ｒ２Ａ、Ｒ３Ａ及びＲ４Ａは、存在しても存在しなくてもよい。」とは、「Ｅ２Ａが窒素原子の場合、Ｒ２Ａは存在しても存在しなくてもよく、Ｅ３Ａが窒素原子の場合、Ｒ３Ａは存在しても存在しなくてもよく、Ｅ４Ａが窒素原子の場合、Ｒ４Ａは存在しても存在しなくてもよい。」と同義である。
【０３７９】
Ｒ２Ａ、Ｒ３Ａ、Ｒ４Ａ、Ｒ２Ｂ、Ｒ３Ｂ、Ｒ４Ｂ及びＲ５Ｂは、水素原子、アルキル基、シクロアルキル基、アリール基、１価の複素環基、ハロゲン原子又はデンドロンであることが好ましく、水素原子、アルキル基、アリール基、ハロゲン原子又はデンドロンであることがより好ましく、これらの基は置換基を有していてもよい。
【０３８０】
式（１−Ａ）で表される燐光発光性化合物としては、式（１−Ａ１）、式（１−Ａ２）、式（１−Ａ３）及び式（１−Ａ４）で表される燐光発光性化合物が挙げられる。
【０３８１】
【化１０４】
2015163174.tif 000106
［式中、
Ｍ１、Ｒ２Ａ、Ｒ３Ａ、Ｒ４Ａ、Ｒ２Ｂ、Ｒ３Ｂ、Ｒ４Ｂ及びＲ５Ｂは、前記と同じ意味を表す。
ｎ１Ａは２又は３の整数を表し、Ｍ１がイリジウムの場合、ｎ１Ａは３であり、Ｍ１が白金の場合、ｎ１Ａは２である。］
【０３８２】
前記式（１−Ａ１）で表される燐光発光性化合物としては、例えば、式（１−Ａ１−１）〜式（１−Ａ１−１１）で表される燐光発光性化合物が挙げられる。
【０３８３】
【化１０５】
2015163174.tif 000107
【０３８４】
【化１０６】
2015163174.tif 000108
【０３８５】
【化１０７】
2015163174.tif 000109
［式中、Ｄｅは、前記と同じ意味を表す。］
【０３８６】
前記式（１−Ａ１−１１）において、Ｄｅが式（Ｄ−Ａ）又は式（Ｄ−Ｂ）で表される基である場合の例としては、下記式（１−Ａ１−１２）が挙げられる。
【０３８７】
【化１０８】
2015163174.tif 000110
【０３８８】
前記式（１−Ａ２）で表される燐光発光性化合物としては、例えば、式（１−Ａ２−１）〜式（１−Ａ２−１１）で表される燐光発光性化合物が挙げられる。
【０３８９】
【化１０９】
2015163174.tif 000111
【０３９０】
【化１１０】
2015163174.tif 000112
【０３９１】
【化１１１】
2015163174.tif 000113
【０３９２】
前記式（１−Ａ３）で表される燐光発光性化合物としては、例えば、式（１−Ａ３−１）〜式（１−Ａ３−１１）で表される燐光発光性化合物が挙げられる。
【０３９３】
【化１１２】
2015163174.tif 000114
【０３９４】
【化１１３】
2015163174.tif 000115
【０３９５】
【化１１４】
2015163174.tif 000116
【０３９６】
前記式（１−Ａ４）で表される燐光発光性化合物としては、例えば、式（１−Ａ４−１）〜式（１−Ａ４−１１）で表される燐光発光性化合物が挙げられる。
【０３９７】
【化１１５】
2015163174.tif 000117
【０３９８】
【化１１６】
2015163174.tif 000118
【０３９９】
【化１１７】
2015163174.tif 000119
【０４００】
前記燐光発光性化合物（Ｇ）としては、例えば、式（２）で表される燐光発光性化合物が挙げられる。
【０４０１】
【化１１８】
2015163174.tif 000120
［式中、
Ｍは、ルテニウム原子、ロジウム原子、パラジウム原子、イリジウム原子又は白金原子を表す。
ｎ３は１以上の整数を表し、ｎ４は０以上の整数を表し、ｎ３＋ｎ４は２又は３である。Ｍがルテニウム原子、ロジウム原子又はイリジウム原子の場合、ｎ３＋ｎ４は３であり、Ｍがパラジウム原子又は白金原子の場合、ｎ３＋ｎ４は２である。
Ｅ４は、炭素原子又は窒素原子を表す。
環Ｒ３は、６員環の芳香族複素環を表し、この環は置換基を有していてもよい。該置換基が複数存在する場合、それらは同一でも異なっていてもよく、互いに結合して、それぞれが結合する原子と共に環を形成していてもよい。環Ｒ３が複数存在する場合、それらは同一でも異なっていてもよい。
環Ｒ４は、５員環若しくは６員環の芳香族炭素環、又は、５員環若しくは６員環の芳香族複素環を表し、これらの環は置換基を有していてもよい。該置換基が複数存在する場合、それらは同一でも異なっていてもよく、互いに結合して、それぞれが結合する原子と共に環を形成していてもよい。環Ｒ４が複数存在する場合、それらは同一でも異なっていてもよい。但し、環Ｒ４が６員環の芳香族複素環である場合、Ｅ４は炭素原子である。
Ａ１−Ｇ１−Ａ２は、アニオン性の２座配位子を表す。Ａ１及びＡ２は、それぞれ独立に、炭素原子、酸素原子又は窒素原子を表し、これらの原子は環を構成する原子であってもよい。Ｇ１は、単結合、又は、Ａ１及びＡ２と共に２座配位子を構成する原子団を表す。Ａ１−Ｇ１−Ａ２が複数存在する場合、それらは同一でも異なっていてもよい。］
【０４０２】
Ｍがルテニウム原子、ロジウム原子又はイリジウム原子の場合、ｎ３は２又は３であることが好ましく、３であることがより好ましい。
【０４０３】
Ｍがパラジウム原子又は白金原子の場合、ｎ１は１又は２であることが好ましく、２であることがより好ましい。
【０４０４】
環Ｒ３及び環Ｒ４の例は、それぞれ環Ｒ１Ｇ及び環Ｒ２Ｇの例と同様である。また、環Ｒ３及び環Ｒ４が有していてもよい置換基の例は、環Ｒ１Ｇ及び環Ｒ２Ｇが有していてもよい置換基の例と同様である。
【０４０５】
Ａ１−Ｇ１−Ａ２で表されるアニオン性の２座配位子については先述のとおりである。
【０４０６】
前記燐光発光性化合物（Ｇ）としては、式Ｉｒ−１〜式Ｉｒ−３で表される金属錯体等のイリジウム錯体が好ましい。
【０４０７】
【化１１９】
2015163174.tif 000121
【０４０８】
【化１２０】
2015163174.tif 000122
［式中、
ＲＤ１〜ＲＤ８及びＲＤ１１〜ＲＤ２０は、それぞれ独立に、水素原子、アルキル基、シクロアルキル基、アルコキシ基、シクロアルコキシ基、アリール基、アリールオキシ基、１価の複素環基、ハロゲン原子又はデンドロンを表し、これらの基は置換基を有していてもよい。ＲＤ１〜ＲＤ８及びＲＤ１１〜ＲＤ２０が複数存在する場合、それらはそれぞれ同一でも異なっていてもよい。
Ａ１−Ｇ１−Ａ２は、前記と同じ意味を表す。
ｎＤ１は、１、２又は３を表し、ｎＤ２は、１又は２を表す。］
【０４０９】
式Ｉｒ−１〜式Ｉｒ−３で表される構造において、置換基の少なくとも一つは、デンドロンであることが好ましく、式（Ｄ−Ａ）又は式（Ｄ−Ｂ）で表される基であることがより好ましく、式（Ｄ−Ａ）で表される基であることがさらに好ましい。
【０４１０】
式Ｉｒ−１で表される金属錯体は、好ましくは式Ｉｒ−１１〜式Ｉｒ−１３で表される金属錯体である。式Ｉｒ−２で表される金属錯体は、好ましくは式Ｉｒ−２１で表される金属錯体である。式Ｉｒ−３で表される金属錯体は、好ましくは式Ｉｒ−３１〜式Ｉｒ−３３で表される金属錯体である。
【０４１１】
【化１２１】
2015163174.tif 000123
【０４１２】
【化１２２】
2015163174.tif 000124
【０４１３】
【化１２３】
2015163174.tif 000125
［式中、Ｄは、式（Ｄ−Ａ）で表される基を表す。ｎＤ２は、前記と同じ意味を表す。］
【０４１４】
前記燐光発光性化合物（Ｇ）としては、例えば、以下に示す金属錯体が挙げられる。
【０４１５】
【化１２４】
2015163174.tif 000126
【０４１６】
【化１２５】
2015163174.tif 000127
【０４１７】
【化１２６】
2015163174.tif 000128
【０４１８】
【化１２７】
2015163174.tif 000129
【０４１９】
〔発光素子の層構成〕
本発明の発光素子は、陽極と、陰極と、陽極及び陰極の間に設けられた第１及び第２の発光層とを有する。本発明の発光素子は、更に、正孔輸送層、正孔注入層、電子輸送層、及び電子注入層から選ばれる１種以上の層を有することが好ましい。
【０４２０】
発光素子は、例えば、下記の層構成を有していてよい。なお、下記の層構成において、記号「／」は、該記号を挟んで記載される各層が隣接して積層されていることを表す。
（Ｄ１）陽極／第１の発光層／第２の発光層／陰極
（Ｄ２）陽極／第１の発光層／第２の発光層／電子輸送層／陰極
（Ｄ３）陽極／第１の発光層／第２の発光層／電子注入層／陰極
（Ｄ４）陽極／第１の発光層／第２の発光層／電子輸送層／電子注入層／陰極
（Ｄ５）陽極／正孔注入層／第１の発光層／第２の発光層／陰極
（Ｄ６）陽極／正孔注入層／第１の発光層／第２の発光層／電子輸送層／陰極
（Ｄ７）陽極／正孔注入層／第１の発光層／第２の発光層／電子注入層／陰極
（Ｄ８）陽極／正孔注入層／第１の発光層／第２の発光層／電子輸送層／電子注入層／陰極
（Ｄ９）陽極／正孔輸送層／第１の発光層／第２の発光層／陰極
（Ｄ１０）陽極／正孔輸送層／第１の発光層／第２の発光層／電子輸送層／陰極
（Ｄ１１）陽極／正孔輸送層／第１の発光層／第２の発光層／電子注入層／陰極
（Ｄ１２）陽極／正孔輸送層／第１の発光層／第２の発光層／電子輸送層／電子注入層／陰極
（Ｄ１３）陽極／正孔注入層／正孔輸送層／第１の発光層／第２の発光層／陰極
（Ｄ１４）陽極／正孔注入層／正孔輸送層／第１の発光層／第２の発光層／電子輸送層／陰極
（Ｄ１５）陽極／正孔注入層／正孔輸送層／第１の発光層／第２の発光層／電子注入層／陰極
（Ｄ１６）陽極／正孔注入層／正孔輸送層／第１の発光層／第２の発光層／電子輸送層／電子注入層／陰極
（Ｄ１７）陽極／第２の発光層／第１の発光層／陰極
（Ｄ１８）陽極／第２の発光層／第１の発光層／電子輸送層／陰極
（Ｄ１９）陽極／第２の発光層／第１の発光層／電子注入層／陰極
（Ｄ２０）陽極／第２の発光層／第１の発光層／電子輸送層／電子注入層／陰極
（Ｄ２１）陽極／正孔注入層／第２の発光層／第１の発光層／陰極
（Ｄ２２）陽極／正孔注入層／第２の発光層／第１の発光層／電子輸送層／陰極
（Ｄ２３）陽極／正孔注入層／第２の発光層／第１の発光層／電子注入層／陰極
（Ｄ２４）陽極／正孔注入層／第２の発光層／第１の発光層／電子輸送層／電子注入層／陰極
（Ｄ２５）陽極／正孔輸送層／第２の発光層／第１の発光層／陰極
（Ｄ２６）陽極／正孔輸送層／第２の発光層／第１の発光層／電子輸送層／陰極
（Ｄ２７）陽極／正孔輸送層／第２の発光層／第１の発光層／電子注入層／陰極
（Ｄ２８）陽極／正孔輸送層／第２の発光層／第１の発光層／電子輸送層／電子注入層／陰極
（Ｄ２９）陽極／正孔注入層／正孔輸送層／第２の発光層／第１の発光層／陰極
（Ｄ３０）陽極／正孔注入層／正孔輸送層／第２の発光層／第１の発光層／電子輸送層／陰極
（Ｄ３１）陽極／正孔注入層／正孔輸送層／第２の発光層／第１の発光層／電子注入層／陰極
（Ｄ３２）陽極／正孔注入層／正孔輸送層／第２の発光層／第１の発光層／電子輸送層／電子注入層／陰極
【０４２１】
外部量子効率の観点から、第１の発光層は、陽極と第２の発光層との間に設けられていることが好ましい。本発明の発光素子は、第１の発光層と第２の発光層との間に、発光する機能、キャリア移動を抑制する機能、又は励起子の拡散を抑制する機能を有する機能層をさらに有していてもよいが、第１の発光層と第２の発光層は隣接していることが好ましい。
【０４２２】
本発明の発光素子は、第１の発光層と陽極との間に、正孔輸送層及び正孔注入層からなる群から選ばれる少なくとも１つの層をさらに有することが好ましい。本発明の発光素子は、第２の発光層と陰極との間に、電子輸送層及び電子注入層からなる群から選ばれる少なくとも１つの層をさらに有することが好ましい。これらの層の厚さは、通常、１ｎｍ〜１０μｍである。
【０４２３】
本発明の発光素子において、正孔注入層、正孔輸送層、電子輸送層及び電子注入層の各々は、必要に応じて、２層以上設けられていてもよい。
【０４２４】
＜電子輸送層＞
電子輸送層に用いられる電子輸送材料としては、例えば、式（ＥＴ−１）又は式（ＥＴ−２）で表される構造単位を含む化合物が挙げられる。電子輸送材料は、一種単独で用いても二種以上を併用してもよい。
【０４２５】
【化１２８】
2015163174.tif 000130
［式中、
ｎＥ１は、１以上の整数を表す。
ＡｒＥ１は、（ｎＥ１＋２）価の芳香族炭化水素基又は（ｎＥ１＋２）価の複素環基を表し、これらの基はＲＥ１以外の置換基を有していてもよい。
ＲＥ１は、下記式（ＥＳ−１）で表される基を表す。ＲＥ１が複数存在する場合、それらは同一でも異なっていてもよい。］
【０４２６】
−（ＲＥ３）ｃＥ１−（ＱＥ１）ｎＥ４−ＹＥ１（ＭＥ２）ａＥ１（ＺＥ１）ｂＥ１  （ＥＳ−１）
［式中、
ｃＥ１は０又は１を表し、ｎＥ４は０以上の整数を表し、ａＥ１は１以上の整数を表し、ｂＥ１は０以上の整数を表す。
ＲＥ３は、アリーレン基又は２価の複素環基を表し、これらの基は置換基を有していてもよい。
ＱＥ１は、アルキレン基、アリーレン基、酸素原子、又は硫黄原子を表し、これらの基は置換基を有していてもよい。ＱＥ１が複数存在する場合、それらは同一でも異なっていてもよい。
ＹＥ１は、−ＣＯ２−、−ＳＯ３−、−ＳＯ２−又はＰＯ３２−を表す。
ＭＥ２は、金属カチオン又はアンモニウムカチオンを表し、このアンモニウムカチオンは置換基を有していてもよい。ＭＥ２が複数存在する場合、それらは同一でも異なっていてもよい。
ＺＥ１は、Ｆ−、Ｃｌ−、Ｂｒ−、Ｉ−、ＯＨ−、ＲＥ４ＳＯ３−、ＲＥ４ＣＯＯ−、ＣｌＯ−、ＣｌＯ２−、ＣｌＯ３−、ＣｌＯ４−、ＳＣＮ−、ＣＮ−、ＮＯ３−、ＳＯ４２−、ＨＳＯ４−、ＰＯ４３−、ＨＰＯ４２−、Ｈ２ＰＯ４−、ＢＦ４−又はＰＦ６−を表す。ＲＥ４は、アルキル基、シクロアルキル基又はアリール基を表し、これらの基は置換基を有していてもよい。ＺＥ１が複数存在する場合、それらは同一でも異なっていてもよい。
ａＥ１及びｂＥ１は、式（ＥＳ−１）で表される基の電荷が０となるように選択される。］
【０４２７】
ＡｒＥ１で表される（ｎＥ１＋２）価の基としては、１，４−フェニレン基、１，３−フェニレン基、１，２−フェニレン基、２，６−ナフタレンジイル基、１，４−ナフタレンジイル基、２、７−フルオレンジイル基、３，６−フルオレンジイル基、２，７−フェナントレンジイル基、及び２，７−カルバゾールジイル基からなる群から選ばれる２価の芳香族炭化水素基又は複素環基から、環を構成する原子に直接結合する水素原子ｎＥ１個を除いた残りの原子団が好ましく、ＲＥ１以外の置換基を有していてもよい。
【０４２８】
ＡｒＥ１が有していてもよいＲＥ１以外の置換基としては、ハロゲン原子、シアノ基、アルキル基、シクロアルキル基、アリール基、１価の複素環基、アルコキシ基、シクロアルコキシ基、アリールオキシ基、アミノ基、置換アミノ基、アルケニル基、シクロアルケニル基、アルキニル基、シクロアルキニル基、カルボキシ基、アシル基及び式（ＥＳ−３）で表される基が挙げられる。
【０４２９】
−Ｏ（Ｃｎ’Ｈ２ｎ’Ｏ）ｎｘＣｍ’Ｈ２ｍ’＋１  （ＥＳ−３）
［式中、
ｎ’及びｍ’は、１以上の整数であり、
ｎｘは、アルキレンオキシド部の繰り返し数を表す１以上の整数である。］
【０４３０】
ｎＥ１は、好ましくは、１〜４の整数であり、より好ましくは１又は２である。ＱＥ１としては、アルキレン基、アリーレン基、又は酸素原子が好ましい。ＹＥ１としては、−ＣＯ２−、又は−ＳＯ３−が好ましい。ＭＥ２としては、Ｌｉ＋、Ｎａ＋、Ｋ＋、Ｃｓ＋、Ｎ（ＣＨ３）４＋、ＮＨ（ＣＨ３）３＋、ＮＨ２（ＣＨ３）２＋、又はＮ（Ｃ２Ｈ５）４＋が好ましい。ＺＥ１としては、Ｆ−、Ｃｌ−、Ｂｒ−、Ｉ−、ＯＨ−、ＲＥ４ＳＯ３−、又はＲＥ４ＣＯＯ−が好ましい。
【０４３１】
ＲＥ３が有していてもよい置換基としては、アルキル基、シクロアルキル基、アリール基、１価の複素環基および式（ＥＳ−３）で表される基が挙げられる。ＲＥ３は、本発明の発光素子の外部量子効率が優れるので、式（ＥＳ−３）で表される基を置換基として有していることが好ましい。
【０４３２】
前記式（ＥＳ−１）で表される基としては、例えば、下記式で表される基が挙げられる。
【０４３３】
【化１２９】
2015163174.tif 000131
［式中、Ｍ＋は、Ｌｉ＋、Ｎａ＋、Ｋ＋、Ｃｓ＋、Ｎ（ＣＨ３）４＋、ＮＨ（ＣＨ３）３＋、ＮＨ２（ＣＨ３）２＋、及びＮ（Ｃ２Ｈ５）４＋を表す。］
【０４３４】
【化１３０】
2015163174.tif 000132
［式中、
ｎＥ２は１以上の整数を表す。
ＡｒＥ２は、（ｎＥ２＋２）価の芳香族炭化水素基又は（ｎＥ２＋２）価の複素環基を表し、これらの基はＲＥ２以外の置換基を有していてもよい。
ＲＥ２は、下記式（ＥＳ−２）で表される基を表す。ＲＥ２が複数存在する場合、それらは同一でも異なっていてもよい。］
【０４３５】
−（ＲＥ６）ｃＥ２−（ＱＥ２）ｎＥ６−ＹＥ２（ＭＥ３）ｂＥ２（ＺＥ２）ａＥ２  （ＥＳ−２）
［式中、
ｃＥ２は０又は１を表し、ｎＥ６は０以上の整数を表し、ｂＥ２は１以上の整数を表し、ａＥ２は０以上の整数を表す。
ＲＥ６は、アリーレン基又は２価の複素環基を表し、これらの基は置換基を有していてもよい。
ＱＥ２は、アルキレン基、アリーレン基、酸素原子、又は硫黄原子を表し、これらの基は置換基を有していてもよい。ＱＥ２が複数存在する場合、それらは同一でも異なっていてもよい。
ＹＥ２は、カルボカチオン、アンモニウムカチオン、ホスホニルカチオン又はスルホニルカチオンを表す。
ＭＥ３は、Ｆ−、Ｃｌ−、Ｂｒ−、Ｉ−、ＯＨ−、ＲＥ７ＳＯ３−、ＲＥ７ＣＯＯ−、ＣｌＯ−、ＣｌＯ２−、ＣｌＯ３−、ＣｌＯ４−、ＳＣＮ−、ＣＮ−、ＮＯ３−、ＳＯ４２−、ＨＳＯ４−、ＰＯ４３−、ＨＰＯ４２−、Ｈ２ＰＯ４−、テトラフェニルボレート、ＢＦ４−又はＰＦ６−を表す。ＲＥ７は、アルキル基、パーフルオロアルキル基、又はアリール基を表し、これらの基は置換基を有していてもよい。ＭＥ３が複数存在する場合、それらは同一でも異なっていてもよい。
ＺＥ２は、金属イオン又はアンモニウムイオンを表し、このアンモニウムイオンは置換基を有していてもよい。ＺＥ２が複数存在する場合、それらは同一でも異なっていてもよい。
ａＥ２及びｂＥ２は、式（ＥＳ−２）で表される基の電荷が０となるように選択される。］
【０４３６】
ＡｒＥ２で表される（ｎＥ２＋２）価の基としては、１，４−フェニレン基、１，３−フェニレン基、１，２−フェニレン基、２，６−ナフタレンジイル基、１，４−ナフタレンジイル基、２、７−フルオレンジイル基、３，６−フルオレンジイル基、２，７−フェナントレンジイル基、及び２，７−カルバゾールジイル基からなる群から選ばれる２価の芳香族炭化水素基又は複素環基から、環を構成する原子に直接結合する水素原子ｎＥ２個を除いた残りの原子団が好ましく、ＲＥ２以外の置換基を有していてもよい。
【０４３７】
ＡｒＥ２が有していてもよいＲＥ２以外の置換基としては、ＡｒＥ１が有していてもよいＲＥ１以外の置換基と同様である。
【０４３８】
ｎＥ２は、好ましくは、１〜４の整数であり、より好ましくは１又は２である。ＱＥ２としては、アルキレン基、アリーレン基、又は酸素原子が好ましい。ＹＥ２としては、カルボカチオン、又はアンモニウムカチオンが好ましい。ＭＥ３としては、Ｆ−、Ｃｌ−、Ｂｒ−、Ｉ−、テトラフェニルボレート、ＣＦ３ＳＯ３−、又はＣＨ３ＣＯＯ−が好ましい。
【０４３９】
ＲＥ６が有していてもよい置換基としては、アルキル基、シクロアルキル基、アリール基、１価の複素環基および式（ＥＳ−３）で表される基が挙げられる。ＲＥ６は、本発明の発光素子の外部量子効率が優れるので、式（ＥＳ−３）で表される基を置換基として有していることが好ましい。
【０４４０】
前記式（ＥＳ−２）で表される基としては、例えば、下記式で表される基が挙げられる。
【０４４１】
【化１３１】
2015163174.tif 000133
［式中、Ｘ−は、Ｆ−、Ｃｌ−、Ｂｒ−、Ｉ−、テトラフェニルボレート、ＣＦ３ＳＯ３−、又はＣＨ３ＣＯＯ−を表す。］
【０４４２】
前記式（ＥＴ−１）及び式（ＥＴ−２）で表される構造単位としては、例えば、下記式（ＥＴ−３１）〜式（ＥＴ−３４）で表される構造単位が挙げられる。
【０４４３】
【化１３２】
2015163174.tif 000134
【０４４４】
【化１３３】
2015163174.tif 000135
【０４４５】
前記式（ＥＴ−１）又は式（ＥＴ−２）で表される構造単位を有する化合物は、高分子化合物であってもよく、式（ＥＴ−１）又は式（ＥＴ−２）の構造単位を１個含む低分子化合物であってもよく、２〜５個程度含むオリゴマーであってもよい。
【０４４６】
＜正孔輸送層＞
正孔輸送層に用いられる正孔輸送材料は、低分子化合物と高分子化合物とに分類され、高分子化合物が好ましい。正孔輸送材料は、架橋基を有していてもよい。
【０４４７】
高分子化合物としては、例えば、ポリビニルカルバゾール及びその誘導体；側鎖又は主鎖に芳香族アミン構造を有するポリアリーレン及びその誘導体が挙げられる。高分子化合物は、電子受容性部位が結合された化合物でもよい。電子受容性部位としては、例えば、フラーレン、テトラフルオロテトラシアノキノジメタン、テトラシアノエチレン、トリニトロフルオレノン等が挙げられ、好ましくはフラーレンである。
【０４４８】
正孔輸送材料は、一種単独で用いても二種以上を併用してもよい。
【０４４９】
＜電子注入層及び正孔注入層＞
電子注入層及び正孔注入層に用いられる電子注入材料及び正孔注入材料は、各々、低分子化合物と高分子化合物とに分類される。電子注入材料及び正孔注入材料は、架橋基を有していてもよい。
【０４５０】
低分子化合物としては、例えば、銅フタロシアニン等の金属フタロシアニン；カーボン；モリブデン、タングステン等の金属酸化物；フッ化リチウム、フッ化ナトリウム、フッ化セシウム、フッ化カリウム等の金属フッ化物が挙げられる。
【０４５１】
高分子化合物としては、例えば、ポリアニリン、ポリチオフェン、ポリピロール、ポリフェニレンビニレン、ポリチエニレンビニレン、ポリキノリンおよびポリキノキサリン、並びに、これらの誘導体；芳香族アミン構造を主鎖又は側鎖に含む重合体等の導電性高分子が挙げられる。
【０４５２】
電子注入材料および正孔注入材料は、各々、一種単独で用いても二種以上を併用してもよい。
【０４５３】
〔発光素子の製造方法〕
本発明の発光素子を製造するにあたって、第１の発光層、第２の発光層、正孔輸送層、電子輸送層、正孔注入層、電子注入層等の各層の形成方法は、使用する材料に応じて適宜決定してよい。低分子化合物を用いる場合、例えば、粉末からの真空蒸着法、溶液又は溶融状態からの成膜による方法が挙げられ、高分子化合物を用いる場合、例えば、溶液又は溶融状態からの成膜による方法が挙げられる。
【０４５４】
積層する層の順番、数、及び厚さは、外部量子効率及び素子寿命を勘案して調整すればよい。
【０４５５】
正孔輸送層の材料、電子輸送層の材料、第１の発光層に用いられる材料、及び第２の発光層に用いられる材料は、発光素子の作製において、各々、正孔輸送層、電子輸送層、第１の発光層、及び第２の発光層に隣接する層の形成時に使用される溶媒に溶解する場合、該溶媒に該材料が溶解することが回避されることが好ましい。材料の溶解を回避する方法としては、ｉ）架橋基を有する材料を用いる方法、あるいは、ｉｉ）隣接する層の溶解性に差を設ける方法が好ましい。上記ｉ）の方法では、架橋基を有する材料を用いて層を形成した後、該架橋基を架橋させることにより、該層を不溶化させることができる。上記ｉｉ）の方法では、隣接する層の間で、極性が異なることが好ましい。
【０４５６】
該溶液に用いる溶媒としては、例えば、１，２−ジクロロエタン、１，１，２−トリクロロエタン、クロロベンゼン、ｏ−ジクロロベンゼン等の塩素系溶媒；テトラヒドロフラン、ジオキサン、アニソール、４−メチルアニソール等のエーテル系溶媒；トルエン、キシレン、メシチレン、エチルベンゼン、ｎ−ヘキシルベンゼン、シクロヘキシルベンゼン等の芳香族炭化水素系溶媒；シクロヘキサン、メチルシクロヘキサン、ｎ−ペンタン、ｎ−ヘキサン、ｎ−へプタン、ｎ−オクタン、ｎ−ノナン、ｎ−デカン、ｎ−ドデカン、ビシクロヘキシル等の脂肪族炭化水素系溶媒；アセトン、メチルエチルケトン、シクロヘキサノン、ベンゾフェノン、アセトフェノン等のケトン系溶媒が挙げられる。溶媒は、一種単独で用いても二種以上を併用してもよい。
【０４５７】
［基板／電極］
発光素子における基板は、電極を形成することができ、かつ、機能層を形成する際に化学的に変化しない基板であればよく、例えば、ガラス、プラスチック、シリコン等の材料からなる基板である。不透明な基板を使用する場合には、基板から最も遠くにある電極が透明又は半透明であることが好ましい。
【０４５８】
陽極の材料としては、例えば、導電性の金属酸化物、半透明の金属が挙げられ、好ましくは、酸化インジウム、酸化亜鉛、酸化スズ；インジウム・スズ・オキサイド（ＩＴＯ）、インジウム・亜鉛・オキサイド等の導電性化合物；銀とパラジウムと銅との複合体（ＡＰＣ）；ＮＥＳＡ、金、白金、銀、銅である。
【０４５９】
陰極の材料としては、例えば、リチウム、ナトリウム、カリウム、ルビジウム、セシウム、ベリリウム、マグネシウム、カルシウム、ストロンチウム、バリウム、アルミニウム、亜鉛、インジウム等の金属；それらのうち２種以上の合金；それらのうち１種以上と、銀、銅、マンガン、チタン、コバルト、ニッケル、タングステン、錫のうち１種以上との合金；並びに、グラファイト及びグラファイト層間化合物が挙げられる。合金としては、例えば、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金が挙げられる。
【０４６０】
陽極及び陰極は、各々、２層以上の積層構造としてもよい。
【０４６１】
第１の発光層に用いられる架橋基を有する構成単位と燐光発光性構成単位とを含む高分子化合物は、架橋基を有しているので、加熱、光照射等の外部刺激により架橋して該第１の発光層を得ることができる。架橋された第１の発光層は、溶媒に実質的に不溶であるので、溶液からの成膜による方法（「溶液塗布法」ともいう。）による発光素子の製造に好適である。
【０４６２】
第１の発光層を架橋させるための加熱の温度は、通常、２５〜３００℃であり、外部量子効率が良好になるので、好ましくは５０〜２５０℃であり、より好ましくは１５０〜２００℃である。
【０４６３】
第１の発光層を架橋させるための光照射に用いられる光は、例えば、紫外光、近紫外光、可視光である。
【０４６４】
第１の発光層は、架橋基を有する構成単位と燐光発光性構成単位とを含む高分子化合物を含む溶液（「インク」ともいう。）を用いて、例えば、スピンコート法、キャスティング法、マイクログラビアコート法、グラビアコート法、バーコート法、ロールコート法、ワイヤーバーコート法、ディップコート法、スプレーコート法、スクリーン印刷法、フレキソ印刷法、オフセット印刷法、インクジェット印刷法、キャピラリーコート法、ノズルコート法により作製することができる。
【０４６５】
第１の発光層の厚さは、通常、１ｎｍ〜１０μｍである。
【０４６６】
第２の発光層は、複素環構造を有する非燐光発光性の低分子化合物と、少なくとも２種の燐光発光性化合物とを含有する組成物を用いて得られる。溶液又は溶融状態から形成する際は、第１の発光層と同様の手法を用いて成膜することができる。
【０４６７】
第２の発光層の厚さは、通常、１ｎｍ〜１０μｍである。
【０４６８】
第２の発光層の上に、さらに電子輸送層又は電子注入層を、溶解性の差を利用して積層する場合、第２の発光層に対して溶解性の低い溶液を用いることで該電子輸送層又は電子注入層を積層することができる。
【０４６９】
斯かる溶液に用いる溶媒としては、水、アルコール類、エーテル類、エステル類、ニトリル化合物類、ニトロ化合物類、フッ素化アルコール、チオール類、スルフィド類、スルホキシド類、チオケトン類、アミド類、カルボン酸類等が好ましい。該溶媒の例としては、メタノール、エタノール、２−プロパノール、１−ブタノール、ｔｅｒｔ−ブチルアルコール、アセトニトリル、１，２−エタンジオール、Ｎ，Ｎ−ジメチルホルムアミド、ジメチルスルホキシド、酢酸、ニトロメタン、炭酸プロピレン、ピリジン、二硫化炭素、及びこれらの溶媒の混合溶媒が挙げられる。混合溶媒を用いる場合、水、アルコール類、エーテル類、エステル類、ニトリル化合物類、ニトロ化合物類、フッ素化アルコール、チオール類、スルフィド類、スルホキシド類、チオケトン類、アミド類、カルボン酸類等から選ばれる１種類以上の溶媒、と塩素系溶媒、芳香族炭化水素系溶媒、脂肪族炭化水素系およびケトン系から選ばれる１種類以上の溶媒との混合溶媒であってもよい。
【０４７０】
〔発光素子の用途〕
発光素子を用いて面状の発光を得るためには、面状の陽極と陰極が重なり合うように配置すればよい。パターン状の発光を得るためには、面状の発光素子の表面にパターン状の窓を設けたマスクを設置する方法、非発光部にしたい層を極端に厚く形成し実質的に非発光とする方法、陽極若しくは陰極、又は両方の電極をパターン状に形成する方法がある。これらのいずれかの方法でパターンを形成し、いくつかの電極を独立にＯＮ／ＯＦＦできるように配置することにより、数字、文字等を表示できるセグメントタイプの表示装置が得られる。ドットマトリックス表示装置とするためには、陽極と陰極を共にストライプ状に形成して直交するように配置すればよい。複数の種類の発光色の異なる高分子化合物を塗り分ける方法、カラーフィルター又は蛍光変換フィルターを用いる方法により、部分カラー表示、マルチカラー表示が可能となる。ドットマトリックス表示装置は、パッシブ駆動も可能であるし、ＴＦＴ等と組み合わせてアクティブ駆動も可能である。これらの表示装置は、コンピュータ、テレビ、携帯端末等のディスプレイに用いることができる。面状の発光素子は、液晶表示装置のバックライト用の面状光源、又は、面状の照明用光源として好適に用いることができる。フレキシブルな基板を用いれば、曲面状の光源及び表示装置としても使用できる。
【実施例】
【０４７１】
以下、実施例によって本発明を更に詳細に説明するが、本発明はこれらの実施例に限定されるものではない。【０４７２】
実施例において、高分子化合物のポリスチレン換算の数平均分子量（Ｍｎ）及びポリスチレン換算の重量平均分子量（Ｍｗ）は、サイズエクスクルージョンクロマトグラフィー（ＳＥＣ）（島津製作所製、商品名：ＬＣ−１０Ａｖｐ）により求めた。なお、ＳＥＣの測定条件は、次のとおりである。【０４７３】
［測定条件］
測定する高分子化合物を約０．０５重量％の濃度でＴＨＦに溶解させ、ＳＥＣに１０μＬ注入した。ＳＥＣの移動相としてＴＨＦを用い、２．０ｍＬ／分の流量で流した。カラムとして、ＰＬｇｅｌ  ＭＩＸＥＤ−Ｂ（ポリマーラボラトリーズ製）を用いた。検出器にはＵＶ−ＶＩＳ検出器（島津製作所製、商品名：ＳＰＤ−１０Ａｖｐ）を用いた。【０４７４】
液体クロマトグラフ質量分析（ＬＣ−ＭＳ）は、下記の方法で行った。
測定試料を約２ｍｇ／ｍＬの濃度になるようにクロロホルム又はＴＨＦに溶解させ、ＬＣ−ＭＳ（アジレントテクノロジー製、商品名：１１００ＬＣＭＳＤ）に約１μＬ注入した。ＬＣ−ＭＳの移動相には、アセトニトリル及びＴＨＦの比率を変化させながら用い、０．２ｍＬ／分の流量で流した。カラムは、Ｌ−ｃｏｌｕｍｎ  ２  ＯＤＳ（３μｍ）（化学物質評価研究機構製、内径：２．１ｍｍ、長さ：１００ｍｍ、粒径３μｍ）を用いた。【０４７５】
ＮＭＲの測定は、下記の方法で行った。
５〜１０ｍｇの測定試料を約０．５ｍＬの重クロロホルム（ＣＤＣｌ３）、重テトラヒドロフラン（ＴＨＦ−ｄ８）又は重塩化メチレン（ＣＤ２Ｃｌ２）に溶解させ、ＮＭＲ装置（バリアン（Ｖａｒｉａｎ，  Ｉｎｃ．）製、商品名：ＭＥＲＣＵＲＹ  ３００）を用いて測定した。【０４７６】
化合物の純度の指標として、高速液体クロマトグラフィー（ＨＰＬＣ）面積百分率の値を用いた。この値は、特に記載がない限り、ＨＰＬＣ（島津製作所製、商品名：ＬＣ−２０Ａ）での２５４ｎｍにおける値とする。この際、測定する化合物は、０．０１〜０．２重量％の濃度になるようにＴＨＦ又はクロロホルムに溶解させ、ＨＰＬＣに、濃度に応じて１〜１０μＬ注入した。ＨＰＬＣの移動相には、アセトニトリル及びＴＨＦを用い、１ｍＬ／分の流速で、アセトニトリル／ＴＨＦ＝１００／０〜０／１００（容積比）のグラジエント分析で流した。カラムは、Ｋａｓｅｉｓｏｒｂ  ＬＣ  ＯＤＳ  ２０００（東京化成工業製）又は同等の性能を有するＯＤＳカラムを用いた。検出器には、フォトダイオードアレイ検出器（島津製作所製、商品名：ＳＰＤ−Ｍ２０Ａ）を用いた。【０４７７】
＜原料＞
化合物１は、特開２０１０−１８９６３０号公報に記載の方法に従って合成した。
化合物２、３及び４は、国際公開第２０１３／１４６８０６号に記載の方法に従って合成した。
化合物５は、特開２００８−１０６２４１号公報に記載の方法に従って合成した。
化合物６は、国際公開第２００９／１５７４２４号に記載の方法に従って合成した。
化合物７は、特開２０１１−１７４０６２号公報に記載の方法に従って合成した。
化合物８は、国際公開第２００５／０４９５４６号に記載の方法に従って合成した。
化合物９は、市販の化合物を用いた。
化合物１０は、特開２０１１−１０５７０１号公報に記載の方法に従って合成した。
化合物１１ａ及び１１ｂは、特開２０１２−３３８４５号公報に記載の方法に従って合成した。
化合物１２は、国際公開第２０１３／１９１０８８号に記載の方法に従って合成した。
化合物１３は、特開２０１０−２１５８８６号公報に記載の方法に従って合成した。
化合物１４は、国際公開第２０１３／０２１１８０号に記載の方法に従って合成した。
化合物（Ｈ−２１）は、Ｌｕｍｉｎｅｓｃｅｎｃｅ  Ｔｅｃｈｎｏｌｏｇｙ  Ｃｏｒｐ．社から購入したものを用いた。
化合物（１−Ａ３−６）は、国際公開第２００８／０９０７９５号に記載の方法に準じて合成した。
化合物（１−Ａ１−１２）は、特開２０１３−１４７５５１号公報に記載の方法に従って合成した。
化合物ＣＯＭ−１は、特開２０１３−２３７７８９号公報に記載の方法に準じて合成した。
化合物ＣＯＭ−２は、国際公開第２００２／４４１８９号に記載の方法に準じて合成した。
化合物ＣＯＭ−４は、国際公開第２００９／１３１２５５号に記載の方法に従って合成した。
化合物ＣＯＭ−８は、特開２０１１−１０５７０１号公報に記載の方法に従って合成した。
化合物ＣＯＭ−９は、下記調製例１に従って調製した。【０４７８】
【化１３４】
2015163174.tif 000136
【０４７９】
【化１３５】
2015163174.tif 000137
【０４８０】
【化１３６】
2015163174.tif 000138
【０４８１】
【化１３７】
2015163174.tif 000139
【０４８２】
＜調製例１＞  化合物ＣＯＭ−９の調製
［化合物Ｓ１］【０４８３】
【化１３８】
2015163174.tif 000140
【０４８４】
＜ｓｔａｇｅ１＞
反応容器内を窒素ガス気流下とした後、４−ｔｅｒｔ−オクチルフェノール（２５０．００ｇ、１．２１ｍｏｌ、Ａｌｄｒｉｃｈ製品）、Ｎ，Ｎ−ジメチル−４−アミノピリジン（１７７．６４ｇ、１．４５ｍｏｌ）およびジクロロメタン（３１００ｍＬ）を加え、これを５℃に氷冷した。その後、これに、トリフルオロメタンスルホン酸無水物（３７６．０６ｇ、１．３３ｍｏｌ）を４５分かけて滴下した。滴下終了後、氷冷下で３０分間攪拌し、次いで、室温に戻して更に１．５時間攪拌した。得られた反応混合物にヘキサン（３１００ｍＬ）を加え、この反応混合物を、４１０ｇのシリカゲルを用いてろ過し、更に、ヘキサン／ジクロロメタン（１／１（体積基準））の混合溶媒（２．５Ｌ）でシリカゲルを洗浄した。得られたろ液と洗浄液を濃縮し、無色オイルの化合物Ｓ１−ａ（４１０．９４ｇ、１．２１ｍｏｌ、ＬＣ純度９９．７％）を得た。【０４８５】
＜ｓｔａｇｅ２＞
反応容器内を窒素ガス気流下とした後、化合物Ｓ１−ａ（４１０．９４ｇ、１．２１ｍｏｌ）、ビス（ピナコレート）ジボロン（３３８．４７ｇ、１．３３ｍｏｌ）、酢酸カリウム（２３７．８３ｇ、２．４２ｍｏｌ）、１，４−ジオキサン（２６００ｍＬ）、酢酸パラジウム（４．０８ｇ、０．０１８ｍｏｌ）およびトリシクロヘキシルホスフィン（１０．１９ｇ、０．０３６ｍｏｌ）を加え、２時間還流した。室温に冷却後、得られた反応混合物をろ過してろ液を集め、さらにろ過物を１，４−ジオキサン（２．５Ｌ）で洗浄し、得られたろ液と洗浄液を濃縮した。得られた残渣を、ヘキサン／ジクロロメタン（１／１（体積基準））の混合溶媒に溶解させ、７７０ｇのシリカゲルを用いてろ過し、更に、ヘキサン／ジクロロメタン（１／１（体積基準））の混合溶媒（２．５Ｌ）でシリカゲルを洗浄した。得られたろ液と洗浄液を濃縮し、得られた残渣にメタノール（１５００ｍＬ）を加えて３０分間超音波洗浄を行った。その後、これをろ過することにより、化合物Ｓ１−ｂ（２７４．２７ｇ）を得た。ろ液と洗浄液を濃縮し、メタノールを加え、超音波洗浄を行い、ろ過するという操作を繰り返すことにより、化合物Ｓ１−ｂ（１４．２９ｇ）を得た。得られた化合物Ｓ１−ｂの合計の収量は２８８．５６ｇであった。【０４８６】
＜ｓｔａｇｅ３＞
反応容器内を窒素ガス気流下とした後、１，３−ジブロモベンゼン（１０２．４８ｇ、０．４３４ｍｏｌ）、化合物Ｓ１−ｂ（２８８．５６ｇ、０．９１２ｍｏｌ）、トルエン（２１００ｍＬ）、２０重量％テトラエチルアンモニウムヒドロキシド水溶液（９６２．３８ｇ、１．３１ｍｏｌ）およびビス（トリフェニルホスフィン）パラジウム（ＩＩ）ジクロリド（３．０４ｇ、０．００４ｍｏｌ）を加え、７時間還流した。室温に冷却後、水層と有機層を分離し、有機層を集めた。この水層にトルエン（１Ｌ）を加えて、有機層をさらに抽出した。得られた有機層を合わせて、これを蒸留水／飽和食塩水（１．５Ｌ／１．５Ｌ）の混合水溶液で洗浄した。得られた有機層を４００ｇのシリカゲルでろ過し、更にトルエン（２Ｌ）でシリカゲルを洗浄した。得られた溶液を濃縮し、得られた残渣をヘキサンに溶解させた。これをシリカゲルカラムクロマトグラフィーで精製した。展開溶媒であるヘキサンで不純物を溶出させた後に、ヘキサン／ジクロロメタン（１０／１（体積基準））の混合溶媒で展開した。得られた各フラクションを減圧濃縮により溶媒を除去し、無色結晶の化合物Ｓ１−ｃ（１５４．０８ｇ、ＬＣ純度９９．１％）、および、粗製の化合物Ｓ１−ｃ（３８．６４ｇ、ＬＣ純度８３％）を得た。この粗製の化合物Ｓ１−ｃを再び同様の展開条件にてカラム精製し、溶媒を減圧留去し、化合物Ｓ１−ｃ（２８．４ｇ、ＬＣ純度９９．６％）を得た。得られた化合物Ｓ１−ｃの合計の収量は１８２．４８ｇ（０．４０ｍｏｌ）であった。【０４８７】
＜ｓｔａｇｅ４＞
反応容器内を窒素ガス気流下とした後、化合物Ｓ１−ｃ（１８２．４８ｇ、０．４０１ｍｏｌ）、ビス（ピナコラート）ジボロン（１１２．０９ｇ、０．４４１ｍｏｌ）、４，４’−ジ-ｔｅｒｔ−ブチル−２，２’−ジピリジル（３．２３ｇ、０．０１２ｍｏｌ）、シクロヘキサン（２０００ｍＬ）およびビス（１，５−シクロオクタジエン）ジ−μ−メトキシジイリジウム（Ｉ）（３．９９ｇ、０．００６ｍｏｌ）を加え、２時間還流した。室温に空冷後、得られた反応混合物を攪拌しながらシリカゲル（２２０ｇ）を２０分かけて加えた。得られた懸濁液を４４０ｇのシリカゲルでろ過し、さらにジクロロメタン（２Ｌ）でシリカゲルを洗浄し、溶液を濃縮した。得られた残渣に、メタノール（１１００ｍＬ）およびジクロロメタン（１１０ｍＬ）を加え、１時間還流した。室温に冷却後、これをろ過した。得られたろ過物をメタノール（５００ｍＬ）で洗浄し、得られた固体を乾燥させて、化合物Ｓ１（２２０．８５ｇ、０．３８０ｍｏｌ）を得た。【０４８８】
１Ｈ−ＮＭＲ（ＣＤＣｌ３，３００ＭＨｚ）：δ（ｐｐｍ）＝８．００（ｄ，Ｊ＝１．８Ｈｚ，２Ｈ），７．９２（ｔ，Ｊ＝１．９Ｈｚ，１Ｈ），７．６０（ｄ，Ｊ＝８．５Ｈｚ，４Ｈ），７．４４（ｔ，Ｊ＝８．５Ｈｚ，４Ｈ)，１．７８（ｓ，４Ｈ），１．４１（ｓ，１２Ｈ)，１．３７（ｓ，１２Ｈ)，０．７５（ｓ，１８Ｈ)．【０４８９】
［化合物ＣＯＭ−９］【０４９０】
【化１３９】
2015163174.tif 000141
【０４９１】
＜ｓｔａｇｅ１＞
５−ブロモ−２−フェニルピリジンは、特開２００８−１７９６１７号公報に記載の方法に従って合成した。
反応容器内をアルゴンガス雰囲気下とした後、５−ブロモ−２−フェニルピリジン（３６．１７ｇ、１５５ｍｍｏｌ）、化合物Ｓ１（９４．２０ｇ、１６２ｍｍｏｌ）、トルエン（１５４５ｍＬ）、２０重量％テトラエチルアンモニウムヒドロキシド水溶液（３４１．２８ｇ、４６３．５ｍｍｏｌ）およびテトラキス（トリフェニルホスフィン）パラジウム（０）（８．９２７ｇ、７．７２５ｍｍｏｌ）を加え、８０℃で４時間攪拌した。室温に冷却後、得られた反応溶液に水（１５４５ｍＬ）を加え、有機層を抽出した。得られた有機層を、水（１５４５ｍＬ）で２回、食塩水（１５４５ｍＬ）で１回洗浄した。得られた有機層を、１８８ｇのシリカゲルを用いてろ過し、得られたろ液を減圧下で濃縮した。得られた残渣に、トルエン（２３５ｇ）およびメタノール（１１７４ｇ）を加え、６０℃で３０分間加熱した。その後、これを氷浴で５℃に冷却し、固体を析出させた。得られた固体をろ過し、冷メタノールで洗浄した。得られた固体を減圧乾燥させることにより、上記式で表される化合物Ｌ４（８２．０ｇ、１３５ｍｍｏｌ）を得た。【０４９２】
＜ｓｔａｇｅ２＞
反応容器内を窒素ガス雰囲気下とした後、塩化イリジウム三水和物（１１．５１ｇ、３２．３ｍｍｏｌ）およびイオン交換水（１１４ｍＬ）を加え、５０℃に加温して溶解させた。別の窒素ガス雰囲気下とした反応容器に、化合物Ｌ４（４３．８０ｇ、７２．１ｍｍｏｌ）、２−エトキシエタノール（７９２ｍＬ）およびイオン交換水（５７ｍＬ）を加え、１００℃で１時間加熱攪拌した。その後、この溶液に、先に準備した塩化イリジウム水溶液（全量）をゆっくりと滴下した。滴下終了後、１２０℃で１５時間攪拌した。室温に冷却後、得られた反応混合物にメタノール（２０７ｇ）を加え、ろ過した。得られた固体を、メタノール（２０７ｇ）で４回、ヘキサン（１１５ｇ）で１回洗浄した。得られた固体を減圧乾燥させることにより、金属錯体Ｍ４−ａ（４２．８８ｇ）を得た。【０４９３】
＜ｓｔａｇｅ３＞
反応容器内を窒素ガス雰囲気下とした後、金属錯体Ｍ４−ａ（７．６１ｇ、２．６４ｍｍｏｌ）、化合物Ｌ４（１６．０５ｇ、２６．４０ｍｍｏｌ）、トリフルオロメタンスルホン酸銀（１．６３ｇ、６．３４ｍｍｏｌ）およびジエチレングリコールジメチルエーテル（７９ｍＬ）を加え、１６０℃で１６時間撹拌した。室温に冷却後、得られた反応混合物にメタノール（３０４ｍＬ）を加え、生じた沈澱をろ過した。得られた沈澱を、シリカゲルカラムクロマトグラフィー（ヘキサン／トルエン＝４／６．５（体積基準）の混合溶媒）で精製し、減圧下で溶媒を除去した。得られた残渣（８．０５ｇ）をジクロロメタン（８０ｍＬ）に溶解させ、この溶液にメタノール（８０ｍＬ）を加えた。生じた沈澱をろ別して集め、これを減圧乾燥させることにより、金属錯体である化合物ＣＯＭ−９（６．２５ｇ、３．１ｍｍｏｌ）を得た。【０４９４】
１Ｈ−ＮＭＲ（ＣＤ２Ｃｌ２，３００ＭＨｚ）：δ（ｐｐｍ）＝８．０９（ｔ，Ｊ＝１．４Ｈｚ，３Ｈ），８．０１（ｄ，Ｊ＝１．２Ｈｚ，６Ｈ），７．８４（ｔ，Ｊ＝１．４Ｈｚ，６Ｈ），７．７２（ｄｄ，Ｊ＝７．４Ｈｚ  ａｎｄ  １．４Ｈｚ，３Ｈ），７．５７（ｔ，Ｊ＝１．４Ｈｚ，３Ｈ），７．４２（ｄ，Ｊ＝８．５Ｈｚ，１２Ｈ），７．１９（ｄ，Ｊ＝８．５Ｈｚ，１２Ｈ），７．０３（ｄｄ，Ｊ＝７．２Ｈｚ  ａｎｄ  １．５Ｈｚ，３Ｈ），６．９６−６．８６（ｍｕｌｔ，６Ｈ)，１．６５（ｓ，１２Ｈ），１．２４（ｓ，３６Ｈ），０．６３（ｓ，５４Ｈ）．【０４９５】
＜実施例１＞  高分子化合物１の合成
（工程１）反応容器内を不活性ガス雰囲気とした後、化合物１（０．６７３ｇ）、化合物２（０．３０４ｇ）、化合物３（０．２２２ｇ）、化合物４（１．９５ｇ）、化合物５（０．２３８ｇ）、化合物６（０．０９５３ｇ）、ジクロロビス（トリス−ｏ−メトキシフェニルホスフィン）パラジウム（２．０ｍｇ）、２０重量％水酸化テトラエチルアンモニウム水溶液（７．５ｍＬ）およびトルエン（５０ｍＬ）を加え、還流下で４時間撹拌した。
（工程２）反応後、そこに、フェニルボロン酸（２７ｍｇ）、ジクロロビス（トリス−ｏ−メトキシフェニルホスフィン）パラジウム（２．０ｍｇ）および２０重量％水酸化テトラエチルアンモニウム水溶液（７．５ｍＬ）を加え、更に、還流下で１７時間撹拌した。
（工程３）その後、そこに、Ｎ，Ｎ−ジエチルジチオカルバミド酸ナトリウム（１．２５ｇ）をイオン交換水（２５ｍｌ）に溶解させた水溶液を加え、８５℃で２時間撹拌した。反応液を室温まで冷却し、水層を除去した後、得られた有機層をイオン交換水で洗浄した、得られた有機層をメタノールに滴下したところ、沈澱が生じたので、沈殿物をろ取し、乾燥させることにより、固体を得た。この固体をトルエンに溶解させ、セライトカラムに通すことにより精製した。得られた溶液をメタノールに滴下し、撹拌した後、得られた沈殿物をろ取し、乾燥させることにより、高分子化合物１（２．３ｇ）を得た。高分子化合物１のＭｎは４．０×１０４であり、Ｍｗは２．０×１０５であった。【０４９６】
高分子化合物１は、仕込み原料の量から求めた理論値では、化合物１から誘導される構成単位と、化合物２から誘導される構成単位と、化合物３から誘導される構成単位と、化合物４から誘導される構成単位と、化合物５から誘導される構成単位と、化合物６から誘導される構成単位から誘導される構成単位とを、３０：１０：１０：３９．４：１０：１．２のモル比で含む共重合体である。【０４９７】
＜合成例１＞  高分子化合物２の合成
（工程１）反応容器内を不活性ガス雰囲気とした後、化合物７（２．５６２５ｍｍｏｌ）、化合物８（１．５０００ｍｍｏｌ）、化合物９（０．４７５０ｍｍｏｌ）、化合物５（０．３７５０ｍｍｏｌ）、化合物１０（０．１５００ｍｍｏｌ）、ジクロロビス（トリス−ｏ−メトキシフェニルホスフィン）パラジウム（４．５ｍｇ）及びトルエン（８３ｍＬ）を加え、１００℃に加熱した。
（工程２）反応液に、２０重量％水酸化テトラエチルアンモニウム水溶液（８．５ｍＬ）を滴下し、９．５時間還流させた。
（工程３）反応後、そこに、フェニルボロン酸（６１ｍｇ）及びジクロロビス（トリス−ｏ−メトキシフェニルホスフィン）パラジウム（２．２ｍｇ）を加え、１９時間還流させた。
（工程４）その後、そこに、ジエチルジチオカルバミン酸ナトリウム水溶液（１０ｍＬ、濃度：０．０５ｇ／ｍＬ）を加え、８５℃で２時間撹拌した。冷却後、反応液を、３．６重量％塩酸、２．５重量％アンモニア水、水で洗浄し、得られた溶液をメタノールに滴下したところ、沈澱が生じた。沈殿物をトルエンに溶解させ、アルミナカラム、シリカゲルカラムに順に通すことにより精製した。得られた溶液をメタノールに滴下し、撹拌した後、得られた沈殿物をろ取し、乾燥させることにより、高分子化合物２を３．１５２ｇ得た。高分子化合物２のＭｎは４．４×１０４であり、Ｍｗは１．５×１０５であった。【０４９８】
高分子化合物２は、仕込み原料の量から求めた理論値では、化合物７から誘導される構成単位と、化合物８から誘導される構成単位と、化合物９から誘導される構成単位と、化合物５から誘導される構成単位と、化合物１０から誘導される構成単位とを、５０：３０：９．５：７．５：３のモル比で含む共重合体である。【０４９９】
＜合成例２＞  高分子化合物３の合成
高分子化合物３は、化合物７、化合物８、化合物９及び化合物５を用いて、特開２０１２−１４４７２２号公報に記載の方法に従って合成した。【０５００】
高分子化合物３のＭｎは８．０×１０４であり、Ｍｗは２．６×１０５であった。【０５０１】
高分子化合物３は、仕込み原料の量から求めた理論値では、化合物７から誘導される構成単位と、化合物８から誘導される構成単位と、化合物９から誘導される構成単位と、化合物５から誘導される構成単位とを、５０：３０：１２．５：７．５のモル比で含む共重合体である。【０５０２】
＜合成例３＞  高分子化合物４の合成
（工程１）反応容器内を不活性ガス雰囲気とした後、化合物１１ａ（０．５５ｇ）、化合物１１ｂ（０．６１ｇ）、トリフェニルホスフィンパラジウム（０．０１ｇ）、メチルトリオクチルアンモニウムクロライド（アルドリッチ製、商品名Ａｌｉｑｕａｔ３３６（登録商標））（０．２０ｇ）、及びトルエン（１０ｍＬ）を混合し、１０５℃に加熱した。
（工程２）反応液に、２Ｍ炭酸ナトリウム水溶液（６ｍＬ）を滴下し、８時間還流させた。
（工程３）反応液に、４−ｔｅｒｔ−ブチルフェニルボロン酸（０．０１ｇ）を加え、６時間還流させた。
（工程４）次いで、ジエチルジチオカルバミン酸ナトリウム水溶液（１０ｍＬ、濃度：０．０５ｇ／ｍＬ）を加え、２時間撹拌した。混合溶液をメタノール３００ｍＬ中に滴下して１時間攪拌した後、析出した沈殿をろ過して２時間減圧乾燥させ、テトラヒドロフラン２０ｍｌに溶解させた。得られた溶液をメタノール１２０ｍｌ、３重量％酢酸水溶液５０ｍＬの混合溶媒中に滴下して１時間攪拌した後、析出した沈殿をろ過し、テトラヒドロフラン２０ｍｌに溶解させた。
（工程５）こうして得られた溶液をメタノール２００ｍｌに滴下して３０分攪拌した後、析出した沈殿をろ過して固体を得た。得られた固体をテトラヒドロフランに溶解させ、アルミナカラム、シリカゲルカラムに順に通すことにより精製した。得られた溶液をメタノールに滴下し、撹拌した後、得られた沈殿物をろ取し、乾燥させることにより、高分子化合物４を５２０ｍｇ得た。高分子化合物４のＭｎは５．２×１０４であった。【０５０３】
＜合成例４＞  高分子化合物５の合成
高分子化合物４（２００ｍｇ）を１００ｍＬフラスコに入れ、該フラスコの雰囲気を窒素ガスで置換した。該フラスコに、テトラヒドロフラン（２０ｍＬ）、及びエタノール（２０ｍＬ）を添加し、混合物を５５℃に昇温した。そこに、水酸化セシウム（２００ｍｇ）を水（２ｍＬ）に溶解させた水溶液を添加し、５５℃で６時間撹拌した。混合物を室温まで冷却した後、反応溶媒を減圧留去した。生じた固体を水で洗浄し、減圧乾燥させることで薄黄色の固体として高分子化合物５（１５０ｍｇ）を得た。ＮＭＲスペクトルにより、高分子化合物４内のエチルエステル部位のエチル基由来のシグナルが完全に消失していることを確認した。【０５０４】
高分子化合物５の構造を下記式に示す。式中、ｎｐ５は重合度を示す。【０５０５】
【化１４０】
2015163174.tif 000142
【０５０６】
＜合成例５＞  高分子化合物６の合成
（工程１）反応容器内を不活性ガス雰囲気とした後、化合物１（０．８５６７５ｇ）、化合物１２（０．８６６３８ｇ）、化合物５（０．０９３６７ｇ）、化合物１３（０．０８０９０ｇ）、化合物１４（０．５６０７２ｇ）、ジクロロビス（トリス−ｏ‐メトキシフェニルホスフィン）パラジウム（１．５４ｍｇ）およびトルエン（３６ｍＬ）を加え、１０５℃に加熱した。
（工程２）反応液に、２０重量％水酸化テトラエチルアンモニウム水溶液（５．９ｍＬ）を滴下し、６時間還流させた。
（工程３）反応後、そこに、フェニルボロン酸（８５．４ｍｇ）およびジクロロビス（トリス−ｏ‐メトキシフェニルホスフィン）パラジウム（１．５４ｍｇ）を加え、１４．５間還流させた。
（工程４）その後、そこに、ジエチルジチオカルバミン酸ナトリウム水溶液（１０ｍＬ、濃度：０．０５ｇ／ｍＬ）を加え、８０℃で２時間撹拌した。冷却後、得られた反応液を、水で２回、３重量％酢酸水溶液で２回、水で２回洗浄し、得られた溶液をメタノールに滴下したところ、沈澱が生じた。得られた沈殿物をトルエンに溶解させ、アルミナカラム、シリカゲルカラムに順に通すことにより精製した。得られた溶液をメタノールに滴下し、撹拌した後、得られた沈殿物をろ取し、乾燥させることにより、高分子化合物６を１．３３ｇ得た。高分子化合物６のポリスチレン換算の数平均分子量は７．０×１０4であり、ポリスチレン換算の重量平均分子量は１．８×１０5であった。【０５０７】
高分子化合物６は、仕込み原料の量から求めた理論値では、化合物１から誘導される構成単位と、化合物１２から誘導される構成単位と、化合物５から誘導される構成単位と、化合物１３から誘導される構成単位と、化合物１４から誘導される構成単位とを、５０：３０：５：５：１０のモル比で含む共重合体である。【０５０８】
＜高分子化合物１、２及び６の燐光発光スペクトルの評価＞
＜評価例Ｅ１＞  発光素子Ｅ１の作製と評価
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｃｔｒｏｎｉｃｓ社製）をスピンコート法により３５ｎｍの厚さで成膜し、大気雰囲気中において、ホットプレート上で１７０℃、１５分間加熱することにより正孔注入層を形成した。【０５０９】
キシレンに、高分子化合物１を１．２重量％の濃度で溶解させた。得られたキシレン溶液を用いて、正孔注入層の上にスピンコート法により７０ｎｍの厚さで成膜し、窒素ガス雰囲気中において、ホットプレート上で１８０℃、６０分間加熱することにより発光層を形成した。【０５１０】
発光層の上に、陰極としてフッ化ナトリウムを約７ｎｍ、次いでアルミニウムを約１２０ｎｍ蒸着して、発光素子Ｅ１を作製した。なお、真空度が、１×１０−４Ｐａ以下に到達した後に金属の蒸着を開始した。【０５１１】
発光素子Ｅ１に１５Ｖの電圧を印加したところ、化合物６から得られる構成単位に由来するＥＬ発光（発光ピーク波長６００ｎｍ）が得られた。【０５１２】
＜評価例Ｅ２＞  発光素子Ｅ２の作製と評価
高分子化合物１に代えて高分子化合物２を用いた以外は評価例Ｅ１と同様にして、発光素子Ｅ２を作製した。【０５１３】
発光素子Ｅ２に１５Ｖの電圧を印加したところ、化合物１０から得られる構成単位に由来するＥＬ発光（発光ピーク波長６１５ｎｍ）が得られた。【０５１４】
＜評価例Ｅ３＞  発光素子Ｅ３の作製と評価
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｃｔｒｏｎｉｃｓ社製）をスピンコート法により３５ｎｍの厚さで成膜し、大気雰囲気中において、ホットプレート上で１７０℃、１５分間加熱することにより正孔注入層を形成した。【０５１５】
キシレンに、高分子化合物６を１．７重量％の濃度で溶解させた。得られたキシレン溶液を用いて、正孔注入層の上にスピンコート法により６５ｎｍの厚さで成膜し、窒素ガス雰囲気中において、ホットプレート上で１８０℃、６０分間加熱することにより発光層を形成した。【０５１６】
発光層の上に、陰極としてフッ化ナトリウムを約７ｎｍ、次いでアルミニウムを約１２０ｎｍ蒸着して、発光素子Ｅ３を作製した。なお、真空度が、１×１０−４Ｐａ以下に到達した後に金属の蒸着を開始した。【０５１７】
発光素子Ｅ３に１５Ｖの電圧を印加したところ、化合物１４から得られる構成単位に由来するＥＬ発光（発光ピーク波長５１５ｎｍ）が得られた。【０５１８】
＜燐光発光性化合物の発光スペクトルの最大ピーク波長の評価＞
燐光発光性化合物である化合物（１−Ａ３−６）、化合物（１−Ａ１−１２）、化合物ＣＯＭ−１、化合物ＣＯＭ−４、化合物ＣＯＭ−９、化合物ＣＯＭ−２及び化合物ＣＯＭ−８の発光スペクトルの最大ピーク波長は、分光光度計（日本分光株式会社製、ＦＰ６５００）により室温にて測定した。燐光発光性化合物をキシレンに、約０．８×１０−４重量％の濃度で溶解させたキシレン溶液を試料として用いた。励起光としては、波長３２５ｎｍのＵＶ光を用いた。評価結果を表２に示す。【０５１９】
【表２】
2015163174.tif 000143
【０５２０】
＜実施例２＞  発光素子Ｄ１の作製と評価
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｃｔｒｏｎｉｃｓ社製）をスピンコート法により３５ｎｍの厚さで成膜し、大気雰囲気中において、ホットプレート上で１７０℃、１５分間加熱することにより正孔注入層を形成した。【０５２１】
キシレンに、高分子化合物１を０．６重量％の濃度で溶解させた。得られたキシレン溶液を用いて、正孔注入層の上にスピンコート法により２０ｎｍの厚さで成膜し、窒素ガス雰囲気中において、ホットプレート上で１８０℃、６０分間加熱することにより第１の発光層を形成した。【０５２２】
トルエンに、化合物（Ｈ−２１）、化合物（１−Ａ３−６）、化合物ＣＯＭ−１（化合物（Ｈ−２１）／化合物（１−Ａ３−６）／化合物ＣＯＭ−１（重量比率）＝６９．７７／３０／０．２３）を２．０重量％の濃度で溶解させることによりインクＤ１を調製した。インクＤ１を、第１の発光層の上にスピンコート法により７５ｎｍの厚さで成膜し、窒素ガス雰囲気中において、ホットプレート上で１３０℃、１０分加熱することにより第２の発光層を形成した。【０５２３】
２，２，３，３，４，４，５，５−オクタフルオロ−１−ペンタノールに、高分子化合物５を０．２５重量％の濃度で溶解させることによりインクＰ１を調製した。インクＰ１を、第２の発光層の上にスピンコート法により１０ｎｍの厚さで成膜し、窒素ガス雰囲気中において、ホットプレート上で１３０℃、１０分加熱することにより電子輸送層を形成した。該電子輸送層の上に、陰極としてフッ化ナトリウムを約７ｎｍ、次いでアルミニウムを約１２０ｎｍ蒸着して、発光素子Ｄ１を作製した。なお、真空度が、１×１０−４Ｐａ以下に到達した後に金属の蒸着を開始した。【０５２４】
発光素子Ｄ１に電圧を印加するとＥＬ発光が観測された。発光輝度１０００ｃｄ／ｍ２における評価結果を表３に示す。【０５２５】
＜実施例３および比較例１＞  発光素子Ｄ２および発光素子ＣＤ１の作製と評価
１）高分子化合物１に代えて、表３に示す高分子化合物を用いて第１の発光層（比較例１では正孔輸送層）を形成した点、２）インクＤ１に代えて、表３に示す構成材料と構成比率に変更したインクを使用して第２の発光層（比較例１では発光層）を形成した点以外は実施例２と同様にして、発光素子Ｄ２および発光素子ＣＤ１を作製した。発光素子Ｄ２および発光素子ＣＤ１の発光輝度１０００ｃｄ／ｍ２における評価結果についても表３に示す。【０５２６】
【表３】
2015163174.tif 000144
【０５２７】
＜実施例４および５、並びに、比較例２＞  発光素子Ｄ３およびＤ４、並びに、発光素子ＣＤ２の作製と評価
１）表４に示す高分子化合物を用いて第１の発光層（比較例２では正孔輸送層）を形成した点、２）インクＤ１に代えて、表４に示す構成材料と構成比率に変更したインクを使用して第２の発光層（比較例２では発光層）を形成した点以外は実施例２と同様にして、発光素子Ｄ３およびＤ４、並びに、発光素子ＣＤ２を作製した。発光素子Ｄ３およびＤ４、並びに、発光素子ＣＤ２の発光輝度１０００ｃｄ／ｍ２における評価結果についても表４に示す。【０５２８】
【表４】
2015163174.tif 000145
【０５２９】
＜実施例６＞  発光素子Ｄ５の作製と評価
インクＤ１に代えて、表５に示す構成材料と構成比率に変更したインクを使用して第２の発光層を形成した以外は実施例２と同様にして、発光素子Ｄ５を作製した。発光素子Ｄ５の発光輝度１０００ｃｄ／ｍ２における評価結果についても表５に示す。【０５３０】
【表５】
2015163174.tif 000146
【０５３１】
＜実施例７および８、並びに、比較例３＞  発光素子Ｄ６およびＤ７、並びに、発光素子ＣＤ３の作製と評価
１）表６に示す高分子化合物を用いて第１の発光層（比較例３では正孔輸送層）を形成した点、２）インクＤ１に代えて、表６に示す構成材料と構成比率に変更したインクを使用して第２の発光層（比較例３では発光層）を形成した点以外は実施例２と同様にして、発光素子Ｄ６およびＤ７、並びに、発光素子ＣＤ３を作製した。発光素子Ｄ６およびＤ７、並びに、発光素子ＣＤ３の発光輝度１０００ｃｄ／ｍ２における評価結果についても表６に示す。【０５３２】
【表６】
2015163174.tif 000147
【０５３３】
＜実施例９および１０、並びに、比較例４＞  発光素子Ｄ８およびＤ９、並びに、発光素子ＣＤ４の作製と評価
１）表７に示す高分子化合物を用いて第１の発光層（比較例４では正孔輸送層）を形成した点、２）インクＤ１に代えて、表７に示す構成材料と構成比率に変更したインクを使用して第２の発光層（比較例４では発光層）を形成した点以外は実施例２と同様にして、発光素子Ｄ８およびＤ９、並びに、発光素子ＣＤ４を作製した。発光素子Ｄ８およびＤ９、並びに、発光素子ＣＤ４の発光輝度１０００ｃｄ／ｍ２における評価結果についても表７に示す。【０５３４】
【表７】
2015163174.tif 000148
【０５３５】
＜実施例１１＞  発光素子Ｄ１０の作製と評価
ガラス基板にスパッタ法により４５ｎｍの厚みでＩＴＯ膜を付けることにより陽極を形成した。該陽極上に、ポリチオフェン・スルホン酸系の正孔注入剤であるＡＱ−１２００（Ｐｌｅｃｔｒｏｎｉｃｓ社製）をスピンコート法により３５ｎｍの厚さで成膜し、大気雰囲気中において、ホットプレート上で１７０℃、１５分間加熱することにより正孔注入層を形成した。【０５３６】
キシレンに、高分子化合物３を０．６重量％の濃度で溶解させた。得られたキシレン溶液を用いて、正孔注入層の上にスピンコート法により２０ｎｍの厚さで成膜し、窒素ガス雰囲気中において、ホットプレート上で１８０℃、６０分間加熱することにより正孔輸送層を形成した。【０５３７】
キシレンに、高分子化合物６を０．６重量％の濃度で溶解させた。得られたキシレン溶液を用いて、正孔輸送層の上にスピンコート法により２０ｎｍの厚さで成膜し、窒素ガス雰囲気中において、ホットプレート上で１８０℃、６０分間加熱することにより第１の発光層を形成した。【０５３８】
トルエンに、化合物（Ｈ−２１）、化合物（１−Ａ１−１２）、化合物ＣＯＭ−８（化合物（Ｈ−２１）／化合物（１−Ａ１−１２）／化合物ＣＯＭ−８（重量比率）＝６９．９／３０／０．１）を２．０重量％の濃度で溶解させることによりインクＤ１０を調製した。インクＤ１０を、第１の発光層の上にスピンコート法により６０ｎｍの厚さで成膜し、窒素ガス雰囲気中において、ホットプレート上で１３０℃、１０分加熱することにより第２の発光層を形成した。【０５３９】
２，２，３，３，４，４，５，５−オクタフルオロ−１−ペンタノールに、高分子化合物５を０．２５重量％の濃度で溶解させることによりインクＰ１を調製した。インクＰ１を、第２の発光層の上にスピンコート法により１０ｎｍの厚さで成膜し、窒素ガス雰囲気中において、ホットプレート上で１３０℃、１０分加熱することにより電子輸送層を形成した。該電子輸送層の上に、陰極としてフッ化ナトリウムを約７ｎｍ、次いでアルミニウムを約１２０ｎｍ蒸着して、発光素子Ｄ１０を作製した。なお、真空度が、１×１０−４Ｐａ以下に到達した後に金属の蒸着を開始した。【０５４０】
発光素子Ｄ１０に電圧を印加するとＥＬ発光が観測された。発光輝度１０００ｃｄ／ｍ２における評価結果を表８に示す。【０５４１】
【表８】
2015163174.tif 000149
【０５４２】
発光素子Ｄ１０の外部量子効率は、発光素子ＣＤ４の外部量子効率よりも優れている。
【国際調査報告】
2015163174.tif 000164
2015163174.tif 000165
2015163174.tif 000166
2015163174.tif 000167
2015163174.tif 000168